(57)【要約】本発明は、医療用デバイス及びその製造に関する。医療用デバイスは、管状医療用デバイスであり得、例えばインプラントとして使用するための、高い生体適合性を有する。医療用管状デバイスは、医療用管状デバイスの第１の端部から第２の端部まで延在し、管腔表面及び外表面を有する本体構造を有し得、ここで、本体構造は、ホストポリマーマトリックスと、ホストポリマーマトリックスに相互浸透しているゲストポリマーの少なくとも１つのヒドロゲルゲストポリマードメインとを含む相互貫入ポリマーネットワーク（ＩＰＮ）を含む。
2021535825.tif 000002
【特許請求の範囲】
【請求項１】
医療用管状デバイスであって、医療用管状デバイスの第１の端部から第２の端部まで延びる本体構造を含み、本体構造は、管腔表面と外表面とを有し、本体構造は、ホストポリマーマトリックスと、ゲストポリマーの、ホストポリマーマトリックスに相互貫入している少なくとも１つのヒドロゲルゲストポリマードメインとを含む相互貫入ポリマーネットワーク（ＩＰＮ）を含む、医療用管状デバイス。
【請求項２】
本体構造は、ホストポリマーの連続マトリックスを含み、前記少なくとも１つのヒドロゲルポリマードメインは、ゲストポリマーの複数の相互に結合された経路を含み、前記少なくとも１つのヒドロゲルポリマードメインは、管腔表面の少なくとも一部を含む管腔表面ゲストポリマードメイン、外表面の少なくとも一部を含む外表面ゲストポリマードメイン、及び／又は、管腔表面も外表面も含まない中間ゲストポリマードメインを含む、請求項１に記載の管状デバイス。
【請求項３】
管腔表面は、前記ゲストポリマーの表面を少なくとも部分的に含む、請求項１又は２に記載の管状デバイス。
【請求項４】
ゲストポリマーの複数の経路が合わさって前記管腔表面の少なくとも一部を形成している、請求項２に記載の管状デバイス。
【請求項５】
ゲストポリマーが複数の経路から延在して、前記管腔表面の少なくとも一部を提供している、請求項２又は４に記載の管状デバイス。
【請求項６】
前記管腔表面は、前記ゲストポリマーを含むか又はそれからなる層あるいは別のヒドロゲルポリマーの層などのヒドロゲルポリマーの層を含む、請求項１〜５のいずれか一項に記載の管状デバイス。
【請求項７】
前記管腔表面は双性イオン部分を含み、前記双性イオン部分は、好ましくは前記ゲストポリマーに共有結合しており、かつ／又は前記ヒドロゲルポリマーに結合している、請求項１〜６のいずれか一項に記載の管状デバイス。
【請求項８】
前記ゲストポリマーは双性イオン性ヒドロゲルを含み、双性イオン性ヒドロゲルは重合モノマーの架橋ネットワークを含み、重合モノマーは、好ましくは双性イオン性モノマー及び／又はカチオン性及びアニオン性モノマーの組合せを含む、１種以上のモノマーを含む、請求項１〜７のいずれか一項に記載の管状デバイス。
【請求項９】
双性イオン性モノマーは、スルホベタイン、カルボベタイン、ホスホベタイン、ホスホコリンのうちの少なくとも１つ又はそれらの任意の組合せを含む、請求項８に記載の管状デバイス。
【請求項１０】
外表面は、前記ゲストポリマーの表面を少なくとも部分的に含む、請求項１〜９のいずれか一項に記載の管状デバイス。
【請求項１１】
ゲストポリマーの複数の経路が合わさって前記外表面の少なくとも一部を形成している、請求項１０に記載の管状デバイス。
【請求項１２】
ゲストポリマーが複数の経路から延在して前記外表面の少なくとも一部を提供している、請求項１０又は１１に記載の管状デバイス。
【請求項１３】
前記外表面は、前記ゲストポリマー又は別のヒドロゲルポリマー又はそれらの組合せを含むか又はそれからなる層などのヒドロゲルポリマーの層を含む、請求項１０〜１２のいずれか一項に記載の管状デバイス。
【請求項１４】
前記外表面は外表面は双性イオン部分を含み、前記双性イオン部分は、好ましくは前記ヒドロゲル（ゲスト）ポリマーに共有結合している、請求項１０〜１３のいずれか一項に記載の管状デバイス。
【請求項１５】
本体構造の管腔表面及び／又は外表面は、少なくとも１つの共有結合された薬物、例えば、酵素、免疫抑制薬、細胞外マトリックスタンパク質、抗菌薬、不活性化薬、及び／又は上記の薬物の１つを含む任意の組合せを含む、請求項１〜１４のいずれか一項に記載の管状デバイス。
【請求項１６】
共有結合された薬物は、管腔表面に結合された血栓症不活化薬であり、前記血栓症不活化薬は、好ましくは、ヘパリン、ＥＤＴＡ、抗生物質、クエン酸塩、及び／又は上記の血栓症不活化薬の１つを含む任意の組合せを含む、請求項１５に記載の管状デバイス。
【請求項１７】
共有結合された薬物は、好ましくはリンカー分子を介して、ヒドロゲル（ゲスト）ポリマー及び／又はホストポリマーに共有結合している、請求項１５又は１６に記載の管状デバイス。
【請求項１８】
前記本体構造は放出可能な薬物を含む、請求項１〜１７のいずれか一項に記載の管状デバイス。
【請求項１９】
前記放出可能な薬物は、パクリタキセル（タキソール）及び／又はラパマイシンなどの抗増殖薬を含む、請求項１〜１８のいずれか一項に記載の管状デバイス。
【請求項２０】
前記放出可能な薬物は、リファンピシン及び／又はミノサイクリンなどの抗感染薬を含む、請求項１〜１９のいずれか一項に記載の管状デバイス。
【請求項２１】
前記放出可能な薬物は、主として前記ゲストポリマーに充填されている、請求項１８〜２０のいずれか一項に記載の管状デバイス。
【請求項２２】
前記放出可能な薬物は、前記管腔表面及び前記外表面の少なくとも一方を介して放出可能であり、好ましくは、前記抗増殖薬は少なくとも前記管腔表面を介して放出可能であり、かつ／又は前記抗感染薬は少なくとも前記外表面を介して放出可能である、請求項１８又は１９に記載の管状デバイス。
【請求項２３】
ホストポリマーは、好ましくは熱可塑性エラストマー（ＴＰＥ）、ポリオレフィンエラストマー（ＰＯＥ）、ポリウレタン（ＰＵ）、ゴム、熱可塑性ポリウレタン（ＴＰＵ）、シリコーンエラストマー、又は前述のエラストマーの１つを含む任意の組み合わせから選択される架橋エラストマーを含み、好ましくは、ホストポリマーはシリコーンエラストマー（ポリシロキサン）を含む、請求項１〜２２のいずれか一項に記載の管状デバイス。
【請求項２４】
ホストポリマーは、約１５〜約７０、例えば約２０〜約５５、例えば約２５〜約５０のショアＡ硬度を有し、好ましくは、前記ポリマーは、少なくとも約８ＭＰａ、例えば少なくとも約１０ＭＰａ、例えば少なくとも約１１ＭＰａの引張強度を有する、請求項１〜２３のいずれか一項に記載の管状デバイス。
【請求項２５】
ホストポリマーは、少なくとも約２５ｋＮ／ｍ、例えば少なくとも約３０ｋＮ／ｍ、例えば少なくとも約３５ｋＮ／ｍ、例えば少なくとも約４０ｋＮ／ｍの引裂強度を有する、請求項１〜２４のいずれか一項に記載の管状デバイス。
【請求項２６】
ホストポリマーは、２００％の伸び時に、少なくとも約０．３ＭＰＡ、例えば少なくとも約０．４ＭＰＡ、例えば少なくとも約０．５ＭＰａ、例えば少なくとも約０．６ＭＰａ、例えば最大約３ＭＰａ、例えば最大約２ＭＰａ、例えば最大約１ＭＰａの応力を有する、請求項１〜２５のいずれか一項に記載の管状デバイス。
【請求項２７】
ゲストポリマーは、ホモポリマー又はコポリマーを含み、好ましくは、ゲストポリマーは架橋されており、ゲストポリマーは、好ましくは、以下を含む１つ以上のモノマー：アクリラート；ビニルモノマー、例えばｎ−ビニルピロリドン（ｎＶＰ）；スチレン；酸素含有、フェニル、アミノ及び窒素含有アクリル誘導体及びメタクリル誘導体、例えばアクリル酸エステル、アクリル酸、メタクリル酸及びエステル、アルキル及びヒドロキシアルキルアクリラート及びメタクリラート；官能化（メタ）アクリラート、例えば２−ヒドロキシエチルメタクリラート（ＨＥＭＡ）、グリセロールモノメタクリラート（ＧＭＭＡ）、ヘプタフルオロブチルアクリラート（ＨＦＢＡ）、２−メタクリロイルオキシエチルホスホリルコリン（ＭＰＣ）及び［２−（メタクリロイルオキシ）エチル］−ジメチル−（３−スルホプロピル）−アンモニウム水酸化物（ベタイン）；アルキル置換アクリラート及びメタクリラート、例えばメタクリル酸メチル（ＭＭＡ）、メタクリル酸エチル（ＥＭＡ）、メタクリル酸ブチル（ＢＭＡ）、メタクリル酸ドデシル（ＤＭＡ）；ＰＥＧ化（メタ）アクチラート（ａｃｔｙｌａｔｅ）、例えばポリ（エチレングリコール）メチルエーテルメタクリラート（ＰＥＧＭＥＭＡ）及びポリ（エチレングリコール）メチルエーテルアクリラート（ＰＥＧＭＥＡ）；置換β−及びγ−ラクトン、乳酸モノマー；炭水化物及びフッ素化モノマー；ウレタン；一官能性及び二官能性アルコール；カルボン酸；アミン；イソシアネート；エポキシド；アルキル基を有する芳香族；スルホン化芳香族、芳香族樹脂；イミダゾール；イミダゾール誘導体；双性イオン性モノマー；ピラゾール；第四級アンモニウムモノマー；スピロピランモノマー、キチン又はその誘導体（キトサン）及び上記の１つ以上を含む任意のもの／又は任意の組合せ、から重合される、請求項１〜２６のいずれか一項に記載の管状デバイス。
【請求項２８】
ゲストポリマーは、ポリ（２−ヒドロキシエチルメタクリラート）（ＰＨＥＭＡ）を含み、好ましくは、ゲストポリマーは、ＰＨＥＭＡとＰＥＧＭＥＡの架橋コポリマーである、請求項１〜２７のいずれか一項に記載の管状デバイス。
【請求項２９】
ヒドロゲルゲストポリマーは、少なくとも１つの双性イオンを含むモノマー及びＰＨＥＭＡ、ＰＥＧＭＥＡ又はビニルイミダゾールブタンスルホナートのうちの少なくとも１つから重合されたコポリマーを含み、好ましくは、ヒドロゲルゲストポリマーは、ＰＨＥＭＡ、ＰＥＧＭＥＡ、ビニルイミダゾールブタンスルホナート及び／又は少なくとも１つのスルホベタインを含むモノマーから重合されたコポリマーを含む、請求項１〜２８のいずれか一項に記載の管状デバイス。
【請求項３０】
ヒドロゲルゲストポリマーは、官能基部分を保護する保護基を含む少なくとも１つのモノマーを含むモノマーから重合されたホモポリマー又はコポリマーを含み、保護基は、好ましくは、フルオレニルメチルオキシカルボニル（ＦＭＯＣ）であり、及び／又は保護された官能基部分は、好ましくは−ＮＨ２基を含む、請求項１〜２９のいずれか一項に記載の管状デバイス。
【請求項３１】
ヒドロゲルゲストポリマーは、コポリマー、好ましくは、スルホベタイン、カルボベタイン、ホスホベタイン、又はホスホコリンなどの少なくとも１つの双性イオン性モノマーを含むモノマーから重合されたコポリマーを含む、請求項１〜３０のいずれか一項に記載の管状デバイス。
【請求項３２】
ヒドロゲルゲストポリマーは、スピロピランアクリラートなどのスピロピランモノマーなどの光活性モノマーを含むモノマーから重合されたコポリマーを含む、請求項１〜３１のいずれか一項に記載の管状デバイス。
【請求項３３】
ヒドロゲルゲストポリマーは、埋め込まれたキトサンポリマーを含み、好ましくは、キトサンポリマーは、スピロピラン誘導体などの光応答性誘導体で修飾される、請求項１〜３２のいずれか一項に記載の管状デバイス。
【請求項３４】
ゲストポリマーは、異なる組成を有する２つ以上のタイプのゲストポリマードメインを含む、請求項１〜３３のいずれか一項に記載の管状デバイス。
【請求項３５】
前記２つ以上のタイプのゲストポリマードメインは、管腔表面及び／又は外表面にゲストポリマーを含む表面ゲストポリマードメインと、異なるタイプのゲストポリマーを有する中間ゲストポリマードメインとを含む、請求項３４に記載の管状デバイス。
【請求項３６】
前記２つ以上のタイプのゲストポリマードメインは、管腔表面にゲストポリマーを含む第１のタイプのゲストポリマーと、外表面にゲストポリマーを含む第２のタイプのゲストポリマーとを含む、請求項３４に記載の管状デバイス。
【請求項３７】
本体構造のヒドロゲルゲストポリマーは、乾燥重量で少なくとも約１％のＩＰＮ、例えば乾燥重量で少なくとも約１０％、例えば約１５％〜約８５％のＩＰＮを含む、請求項１〜３６のいずれか一項に記載の管状デバイス。
【請求項３８】
本体構造の少なくとも１つのゲストポリマードメインは、本体構造の管腔表面及び外表面のうちの少なくとも１つなどの、本体構造の少なくとも１つの表面の少なくとも一部を含む、請求項１〜３７のいずれか一項に記載の管状デバイス。
【請求項３９】
前記少なくとも１つのゲストポリマードメイン内のゲストポリマーは、ホストポリマーマトリックス中に実質的に均一に分布している、請求項１〜３８のいずれか一項に記載の管状デバイス。
【請求項４０】
少なくとも１つのヒドロゲルゲストポリマードメインは、好ましくは本体構造の表面に近いところのゲストポリマーの量が本体構造の表面から遠いところのゲストポリマーの量よりも多くなるように、本体構造の管腔表面及び／又は外表面に垂直な（法線）方向にゲストポリマーの量の勾配を有する、請求項１〜３８のいずれか一項に記載の管状デバイス。
【請求項４１】
本体構造は単一のゲストポリマードメインを含み、好ましくは、管腔表面の少なくとも一部を含むように延在し、より好ましくは、ゲストポリマードメインは、ホストポリマーマトリックスの厚さ全体に広がり、好ましくは、ＩＰＮは、本体構造の厚さ全体に広がる、請求項１〜４０のいずれか一項に記載の管状デバイス。
【請求項４２】
少なくとも１つのヒドロゲルゲストポリマードメインは、血餅促進ドメイン及び／又は細胞増殖促進ドメインを含み、前記血餅促進及び／又は細胞増殖ドメインは、管腔表面から離れたところに位置し、好ましくは前記管腔表面を含まない、請求項１〜４１のいずれか一項に記載の管状デバイス。
【請求項４３】
前記血餅促進及び／又は細胞増殖ドメインは、本体構造の外表面に位置する、請求項４２に記載の管状デバイス。
【請求項４４】
前記血餅促進及び／又は細胞増殖ドメインは、管腔表面も外表面も含まない中間ゲストポリマードメインに位置する、請求項４２又は４３に記載の管状デバイス。
【請求項４５】
前記血餅促進及び／又は細胞増殖ドメインは、細胞増殖促進薬及び／又は血餅促進薬、例えば線維素溶解薬、ヘパリンアンタゴニスト、血小板刺激薬、又は上記の血餅促進薬のうちの１つ以上を含むそれらの任意の組合せを含む、請求項４２又は４３に記載の管状デバイス。
【請求項４６】
ホストポリマーは２つ以上のゲストポリマードメインを含む、請求項１〜４０のいずれか一項に記載の管状デバイス。
【請求項４７】
２つ以上のゲストポリマードメインは、管腔表面の少なくとも一部を含む管腔表面ゲストポリマードメイン及び外表面の少なくとも一部を含む外表面ゲストポリマードメインを含む、請求項４６に記載の管状デバイス。
【請求項４８】
２つ以上のゲストポリマードメインは、ゲストポリマーを本質的に含まないポリマー部分によって分離され、前記ポリマー部分は、好ましくは、相互貫入ゲストポリマーを本質的に含まない前記ホストポリマーマトリックスの一部である、請求項４６又は４７に記載の管状デバイス。
【請求項４９】
本体構造は、２つ以上の層を含む層状本体構造であり、前記層の少なくとも１つは、ＩＰＮを含むか又はＩＰＮからなる、請求項１〜４８のいずれか一項に記載の管状デバイス。
【請求項５０】
本体構造は前記管腔表面を含む管腔層を含み、管腔層は前記少なくとも１つのＩＰＮを含み、好ましくは、前記管腔表面は前記ヒドロゲルゲストポリマーを含み、より好ましくは、前記ゲストポリマードメインは、管腔表面の少なくとも一部を含む管腔表面ゲストポリマードメインを含む、請求項４９に記載の管状デバイス。
【請求項５１】
本体構造は前記外表面を含む外層を含み、外層は前記少なくとも１つのＩＰＮを含み、好ましくは、前記外表面は前記ヒドロゲルゲストポリマーを含み、より好ましくは、前記ゲストポリマードメインは、外表面の少なくとも一部を含む外表面ゲストポリマードメインを含む、請求項４９又は５０に記載の管状デバイス。
【請求項５２】
本体構造は、本体構造の表面を含まない１つ以上の中間層を含み、好ましくは、前記ゲストポリマードメインは、管腔表面も外表面も含まない中間ゲストポリマードメインを含む、請求項４９〜５１のいずれか一項に記載の管状デバイス。
【請求項５３】
本体構造の少なくとも１つの層は、ＩＰＮを含まないポリマー層、例えば、ポリテトラフルオロエチレン（ＰＴＦＥ）、発泡ＰＴＦＥ（例えば、ゴアテックス（Ｇｏｒｅｔｅｘ）（登録商標））、ポリエチレンテレフタラート（ＰＥＴ、例えばダクロン（登録商標））、ポリウレタン（ＰＵ）及び／又はシリコーンエラストマーを含むか又はそれからなるポリマー層である、請求項４９〜５２のいずれか一項に記載の管状デバイス。
【請求項５４】
２つ以上の層は、前記層状の本体構造を形成するように同心円状に配置され、前記同心円状に配置された層は、好ましくは、隣接する層と完全に表面間（界面）接触している、請求項４９〜５３のいずれか一項に記載の管状デバイス。
【請求項５５】
２つ以上の層のうちの少なくとも２つの層は固定されておらず、例えば互いに化学的に固定されておらず、前記少なくとも２つの固定されていない層は、例えば機械的インターロックを介して、好ましくは機械的に一緒に保持されている、請求項４９〜５４のいずれか一項に記載の管状デバイス。
【請求項５６】
２つ以上の層のうちの少なくとも２つの層は、互いに界面結合されており、好ましくは、２つ以上の層のうちの少なくとも２つの層は、化学結合（グラフト化）によって互いに界面結合されている、請求項４９〜５４のいずれか一項に記載の管状デバイス。
【請求項５７】
２つ以上の層のうちの少なくとも２つの層は互いに固定されており、前記少なくとも２つの層の前記固定は、好ましくは、局所的な接着結合、縫合糸、ステープル及び／又はクリップ、ピンホールを含む、請求項４９〜５４のいずれか一項に記載の管状デバイス。
【請求項５８】
本体構造は、本体構造と同心円状に配置された管状支持構造を含む、請求項１〜５７のいずれか一項に記載の管状デバイス。
【請求項５９】
支持構造は、例えば、管腔表面と接触して、又は本体構造の外表面と接触して配置された、又は本体構造の中に埋め込まれた支持構造を含み、好ましくは、支持構造は本体構造よりも高い剛性を有する、請求項５８に記載の管状デバイス。
【請求項６０】
支持構造はらせん状ワイヤを含む、請求項５８又は５９に記載の管状デバイス。
【請求項６１】
管状支持構造は、本体構造の外表面にぴったり合う形状のカフを含む、請求項５８又は５９に記載の管状デバイス。
【請求項６２】
カフは、開いたクロスハッチ構造を有し、好ましくは、本体構造の外表面の最大約２５％、例えば本体構造の外表面の約１％〜約２０％を覆う、請求項６１に記載の管状デバイス。
【請求項６３】
カフは、ポリマー材料のものであり、ポリマー材料は、好ましくは、コラーゲン、ダクロン（登録商標）、ナイロン、ポリテトラフルオロエチレン（ＰＴＦＥ）、発泡ＰＴＦＥ（例えば、ゴアテックス（Ｇｏｒｅｔｅｘ）（登録商標））、ポリエチレンテレフタラート（ＰＥＴ、例えばダクロン（登録商標））、ポリウレタン（ＰＵ）及び／又はシリコーンエラストマーを含む、請求項６１又は６２に記載の管状デバイス。
【請求項６４】
カフは、成長ホルモン、抗線維素溶解薬、血餅促進薬、及び／又は細胞増殖促進薬などの１つ以上の薬物が充填されたＩＰＮ材料を含み得る、請求項６１〜６３のいずれか一項に記載の管状デバイス。
【請求項６５】
カフは繊維を含む、請求項６１〜６４のいずれか一項に記載の管状デバイス。
【請求項６６】
カフは、細胞の付着、浸潤、増殖、及び／又は成長のための足場を形成する、請求項６１〜６５のいずれか一項に記載の管状デバイス。
【請求項６７】
本体構造の外表面の少なくとも一部及び／又は支持構造の外表面の少なくとも一部は、成長ホルモン、抗線維素溶解薬、血餅促進薬及び／又は細胞増殖促進薬などの内殖増強薬を含む、請求項１〜６６のいずれか一項に記載の管状デバイス。
【請求項６８】
内殖増強薬は、線維素溶解薬、コラーゲン、ヘパリンアンタゴニスト、血小板刺激薬、又は上記の血餅促進薬の１つ以上を含むそれらの任意の組合せなどの血餅促進薬を含む、請求項６７に記載の管状デバイス。
【請求項６９】
内殖増強薬は、細胞外マトリックス（ＥＣＭ）分子を含み、好ましくは線維状タンパク質及び／又はプロテオグリカンを含む、請求項６７又は６８に記載の管状デバイス。
【請求項７０】
内殖増強薬は、天然の細胞外マトリックス又は合成の細胞外マトリックス、あるいはそれらの任意の組合せ又はフラクションを含む、請求項６７〜６９のいずれか一項に記載の管状デバイス。
【請求項７１】
本体構造の外表面の少なくとも一部及び／又は支持構造の外表面の少なくとも一部は、予備増殖させた細胞を含む、請求項１〜７０のいずれか一項に記載の管状デバイス。
【請求項７２】
本体構造の外表面の少なくとも一部及び／又は支持構造の外表面の少なくとも一部は、ヒドロゲル又はヒドロゲル化可能な生体接着剤などの生体接着剤を含み、好ましくは、生体接着剤はキトサンなどのカチオン性ポリマーを含む、請求項１〜７１のいずれか一項に記載の管状デバイス。
【請求項７３】
本体構造は外表面ゲストポリマードメインを含み、外表面ゲストポリマードメインは外表面の少なくとも一部を含み、生体接着剤の少なくとも一部は外表面のゲストポリマーの少なくとも一部を含み、好ましくは、外表面ゲストポリマーのゲストポリマーは、ゲストポリマーに結合され、及び／又はゲストポリマーに埋め込まれた（相互貫入）キトサンを含む、請求項７２に記載の管状デバイス。
【請求項７４】
生体接着剤の少なくとも一部は、例えばシリコーンエラストマーを使用して、本体構造に接着される、請求項７２又は７３に記載の管状デバイス。
【請求項７５】
生体接着剤の少なくとも一部は、例えばグラフト化によって、本体構造に結合される、請求項７２〜７４のいずれか一項に記載の管状デバイス。
【請求項７６】
本体構造は、約２ｍｍ〜約６ｃｍ、例えば約３ｍｍ〜約５ｃｍ、例えば約６ｍｍ〜約３ｃｍの内径を有し、内径は、本体構造の長さに沿って等しくても異なっていてもよい、請求項１〜７５のいずれか一項に記載の管状デバイス。
【請求項７７】
本体構造は、約１〜約１０、例えば約２〜約８、例えば約４〜約６の弾性コンプライアンス（８０〜２００ｍｍＨｇの範囲内のｍｍＨｇ×１０２あたりの内径変化の％）を有する、請求項１〜７６のいずれか一項に記載の管状デバイス。
【請求項７８】
本体構造は、約１ｃｍまでの、例えば約０．１ｍｍ〜約３ｍｍ、例えば約０．５ｍｍ〜約１ｍｍの壁厚を有する、請求項１〜７７のいずれか一項に記載の管状デバイス。
【請求項７９】
医療用管状デバイスは、透析グラフト又はステントなどの植込み式管状デバイスである、請求項１〜７８のいずれか一項に記載の管状デバイス。
【請求項８０】
医療用管状デバイスは、血管グラフト、ステントグラフト又はＴｈｏｒａｆｌｅｘ（登録商標）ハイブリッドデバイスである、請求項１〜７９のいずれか一項に記載の管状デバイス。
【請求項８１】
医療用管状デバイスは透析チューブである、請求項１〜８０のいずれか一項に記載の管状デバイス。
【請求項８２】
医療用管状デバイスは、胃瘻チューブなどの栄養チューブである、請求項１〜７８のいずれか一項に記載の管状デバイス。
【請求項８３】
医療用管状デバイスは、中心静脈カテーテル（ＣＶＣライン）又は末梢挿入中心静脈カテーテル（ＰＩＣＣライン）などの静脈カテーテルである、請求項１〜７８のいずれか一項に記載の管状デバイス。
【請求項８４】
請求項１〜８３のいずれか一項に記載の医療用管状デバイスを製造する方法であって、以下を含む方法によって本体構造を製造すること：
・管腔基材表面及び外側基材表面を備えた管状ホストポリマー基材を成形すること、
・ゲストポリマーのモノマーを含む溶媒によってホストポリマー基材を少なくとも部分的に膨潤させることにより、ゲストポリマーのモノマーを管状ホストポリマー基材の少なくとも一部に充填すること、及び
・前記モノマーを重合させ及び任意選択で架橋させて、前記少なくとも１つのゲストポリマードメインを含む前記ＩＰＮを形成させること
を含む、方法。
【請求項８５】
管状ホストポリマー基材の成形は、押出成形又は射出成形によって行われ、好ましくは、成形された管状ホストポリマーはシームレスである、請求項８４に記載の方法。
【請求項８６】
管状ホストポリマー基材の表面部分は、モノマー充填ステップの少なくとも一部の間、マスキングされ、マスキングされた表面部分は、好ましくは、管腔表面部分又は外表面部分であり、任意選択で、前記方法は、前にマスキングされた表面部分のマスキングを解除し、前にマスキングされなかった部分をマスキングし、モノマーの充填及び重合のステップを繰り返すことをさらに含み、好ましくは、反復充填ステップは、前の充填ステップで充填したモノマーとは異なる少なくとも１つのモノマーを含むモノマーを充填することを含む、請求項８４又は８５に記載の方法。
【請求項８７】
モノマーを充填するステップは、管状ホストポリマー基材に様々な濃度及び／又は様々な種類のモノマーを充填すること、及び／又は様々な充填時間で充填することを含み、それにより、少なくとも１つのゲストポリマードメインに、ある量及び／又は本体構造の表面に垂直な（法線）方向のモノマー勾配のゲストポリマーを提供する、請求項８４〜８６のいずれか一項に記載の方法。
【請求項８８】
前記方法は、管腔表面及び／又は外表面の少なくとも一部にゲストポリマーコーティングを適用することを含み、前記コーティング適用ステップは、好ましくは、管腔表面及び／又は外表面の前記一部がモノマーにさらされている間に、反応器内で重合ステップを実行することを含む、請求項８４〜８７のいずれか一項に記載の方法。
【請求項８９】
ホストポリマーに充填されたゲストポリマーのモノマー及び／又はゲストポリマーコーティングのモノマーは、双性イオン性モノマー、カチオン性及びアニオン性モノマーの組合せ、スピロピランモノマー及び／又は保護された官能基部分を有するモノマーを含み、好ましくは、モノマーは、スルホベタイン、カルボベタイン、ホスホベタイン、ホスホコリン又はそれらの任意の組合せのうちの少なくとも１つを含む、請求項８４〜８８のいずれか一項に記載の方法。
【請求項９０】
ホストポリマーに充填されたゲストポリマーのモノマー及び／又はゲストポリマーコーティングのモノマーは、官能基部分を保護する保護基を含む少なくとも１つのモノマーを含み、保護基は、好ましくは、フルオレニルメチルオキシカルボニル（ＦＭＯＣ）であり、及び／又は保護された官能基部分は、好ましくは−ＮＨ２基を含む、請求項８４〜８９のいずれか一項に記載の方法。
【請求項９１】
官能基部分を脱保護し、脱保護された官能基部分を、任意選択でリンカーを介して薬物と反応させて、薬物への共有結合を提供することを含む、請求項９０に記載の方法。
【請求項９２】
前記少なくとも１つのゲストポリマードメインに放出可能な薬物を充填することをさらに含む、請求項８４〜９１のいずれか一項に記載の方法。
【請求項９３】
本質的にゲストポリマーを含まない管状ホストポリマーのポリマー部分によって分離された２つ以上のゲストポリマードメインを提供することを含む、請求項８４〜９２のいずれか一項に記載の方法。
【請求項９４】
前記方法は、少なくとも１つのさらなる層を同心円状に、好ましくは完全な表面間接触で管状ホストポリマー基材上又は管状ホストポリマー基材内に提供することを含み、好ましくは、前記さらなる層の少なくとも１つは、ＩＰＮを含まないポリマー層、例えば、ポリテトラフルオロエチレン（ＰＴＦＥ）、発泡ＰＴＦＥ（例えば、ゴアテックス（Ｇｏｒｅｔｅｘ）（登録商標））、ポリエチレンテレフタラート（ＰＥＴ、例えばダクロン（登録商標））、ポリウレタン（ＰＵ）、シリコーンエラストマー及び／又はヒドロゲルを含むポリマー層を含む、請求項８４〜９３のいずれか一項に記載の方法。
【請求項９５】
本体構造の管腔表面と接触するか、又は外表面と接触する管状支持構造を提供することを含む、請求項８４〜９４のいずれか一項に記載の方法。
【請求項９６】
本体構造は、本体構造の外表面にぴったり合う形状のカフを含む、請求項９５に記載の方法。
【請求項９７】
内殖増強薬を、本体構造の外表面の少なくとも一部及び／又は支持構造の外表面の少なくとも一部に適用することを含む、請求項８４〜９６のいずれか一項に記載の方法。
【請求項９８】
本体構造の外表面の少なくとも一部及び／又は支持構造の外表面の少なくとも一部上に細胞を予備増殖させておくことを含む、請求項８４〜９６のいずれか一項に記載の方法。
【請求項９９】
本体構造の外表面の少なくとも一部及び／又は支持構造の外表面の少なくとも一部に生体接着剤を提供することを含む、請求項８４〜９８のいずれか一項に記載の方法。
【請求項１００】
双性イオン部分、カチオン性部分とアニオン性部分の組合せ、コラーゲン、フィブロネクチン、キチン又はその誘導体（キトサン）、スピロピランモノマー及び／又は保護された官能基部分を含むポリマーの表面コーティングを含む表面部分を含む医療用デバイスであって、好ましくは、ポリマーは、スルホベタイン、カルボベタイン、ホスホベタイン、ホスホコリン又はそれらの任意の組合せのモノマーのうちの少なくとも１つを含む、医療用デバイス。
【請求項１０１】
ポリマーの表面コーティングは、ヒドロゲルの表面コーティングを含む、請求項１００に記載の医療用デバイス。
【請求項１０２】
ポリマーコーティングのモノマーは、官能基部分を保護する保護基を含む少なくとも１つのモノマーを含み、保護基は好ましくはフルオレニルメチルオキシカルボニル（ＦＭＯＣ）であり、及び／又は保護された官能基部分は好ましくは−ＮＨ２基を含む、請求項１００又は１０１に記載の医療用デバイス。
【請求項１０３】
ヒドロゲルコーティングは少なくとも１つの共有結合された薬物、例えば、酵素、免疫抑制薬、不活性化薬、細胞増殖促進薬、抗細菌薬及び／又は血餅促進薬及び／又は上記の薬物のうちの少なくとも１つを含む任意の組み合わせを含む、請求項１００〜１０２のいずれか一項に記載の医療用デバイス。
【請求項１０４】
共有結合された薬物は血栓症不活性化薬であり、前記血栓症不活化薬は、好ましくは、ヘパリン、ＥＤＴＡ、クエン酸塩、及び／又は上記の血栓症不活化薬の１つを含む任意の組合せを含む、請求項１０３に記載の医療用デバイス。
【請求項１０５】
共有結合された薬物はリンカー分子を介して、例えばヒドロゲルの、ポリマーコーティングに共有結合されている、請求項１０３又は１０４に記載の医療用デバイス。
【請求項１０６】
ポリマーコーティングは、スピロピランモノマーなどの光活性部分を含むモノマーから重合されたコポリマーを含む、請求項１００〜１０５のいずれか一項に記載の医療用デバイス。
【請求項１０７】
ポリマーコーティングは、（サブ）ゲスト相互貫入キトサンポリマーを含み、好ましくは、キトサンポリマーは、スピロピラン誘導体などの光応答性誘導体で修飾される、請求項１００〜１０６のいずれか一項に記載の医療用デバイス。
【請求項１０８】
医療用デバイスは、前記表面部分を含む総表面積を有し、前記表面部分はヒドロゲル表面を含み、総表面積の５〜約１００％である、請求項１００〜１０７のいずれか一項に記載の医療用デバイス。
【請求項１０９】
医療用デバイスは部分的又は完全にポリマーであり、前記ヒドロゲルコーティングが前記医療用デバイスの表面部分に配置され、前記ポリマー部分は好ましくは可撓性（硬いの反対）である、請求項１００〜１０８のいずれか一項に記載の医療用デバイス。
【請求項１１０】
キトサンを含む生体接着剤などの生体接着剤を含む外表面部分を含む、任意選択で請求項１００〜１０９のいずれか一項に記載の医療用デバイス。
【請求項１１１】
非管状医療用デバイスである、請求項１００〜１１０のいずれか一項に記載の医療用デバイス。
【請求項１１２】
請求項１〜８３のいずれか一項に記載の管状医療用デバイスである、請求項１１１に記載の医療用デバイス。
【請求項１１３】
双性イオン性ポリマーを製造する方法であって、スルホベタイン、カルボベタイン、ホスホベタイン又はホスホコリンから選択される少なくとも１つの双性イオン性モノマーを提供すること、及び前記少なくとも１つのモノマーを重合することを含み、好ましくは、前記方法は、重合したモノマーを架橋してヒドロゲルを形成することを含む、方法。
【請求項１１４】
前記方法は、２つ以上のモノマーを提供すること、及びそのモノマーを重合することを含み、モノマーは、少なくとも前記少なくとも１つのモノマーを含み、好ましくは、前記方法は、重合したモノマーを架橋することを含む、請求項１１３に記載の方法。
【請求項１１５】
少なくとも１つの双性イオン性モノマーは、式Ｉ〜ＸＩＩＩの双性イオン性モノマーから選択される、請求項１１３又は１１４に記載の方法。
【化１−１】
2021535825.tif 000037
【化１−２】
2021535825.tif 000038
【化１−３】
2021535825.tif 000039
【請求項１１６】
少なくとも１つの双性イオン性モノマーは、式（１−エテニル−３−（４−スルホナトブチル）−１Ｈ−イミダゾール−３−イウムの双性イオン性モノマーである、請求項１１３〜１１５のいずれか一項に記載の方法。
【化２】
2021535825.tif 000040
【請求項１１７】
モノマーは、モルで少なくとも約０．１％の少なくとも１つの双性イオン性モノマーのモノマー、例えば少なくとも約０．５％、例えば少なくとも約１％、例えば少なくとも約２％、例えば少なくとも約３％、例えば少なくとも約％、例えば少なくとも約４％、例えば少なくとも約５％、例えばモルで２〜１０％の少なくとも１つの双性イオン性モノマーのモノマーを含む、請求項１１３〜１１６のいずれか一項に記載の方法。
【請求項１１８】
モノマーは：１つ以上のアクリラート；ビニルモノマー、例えばｎ−ビニルピロリドン（ｎＶＰ）；スチレン；酸素含有、フェニル、アミノ及び窒素含有アクリル誘導体及びメタクリル誘導体、例えばアクリル酸エステル、アクリル酸、メタクリル酸及びエステル、アルキル及びヒドロキシアルキルアクリラート及びメタクリラート；官能化メタアクリラート、例えば２−ヒドロキシエチルメタクリラート（ＨＥＭＡ）、グリセロールモノメタクリラート（ＧＭＭＡ）、ヘプタフルオロブチルアクリラート（ＨＦＢＡ）、２−メタクリロイルオキシエチルホスホリルコリン（ＭＰＣ）及び［２−（メタクリロイルオキシ）エチル］−ジメチル−（３−スルホプロピル）−アンモニウム水酸化物（ベタイン）；アルキル置換アクリラート及びメタクリラート、例えばメタクリル酸メチル（ＭＭＡ）、メタクリル酸エチル（ＥＭＡ）、メタクリル酸ブチル（ＢＭＡ）、メタクリル酸ドデシル（ＤＭＡ）；ＰＥＧ化（メタ）アクチラート（ａｃｔｙｌａｔｅ）、例えばポリ（エチレングリコール）メチルエーテルメタクリラート（ＰＥＧＭＥＭＡ）及びポリ（エチレングリコール）メチルエーテルアクリラート（ＰＥＧＭＥＡ）；置換β−及びγ−ラクトン、乳酸モノマー；炭水化物及びフッ素化モノマー；ウレタン；一官能性及び二官能性アルコール；カルボン酸；アミン；イソシアネート；エポキシド；アルキル基を有する芳香族；スルホン化芳香族、芳香族樹脂；イミダゾール；イミダゾール誘導体；双性イオン性モノマー；ピラゾール；第四級アンモニウムモノマー；スピロピランモノマー；コラーゲン、フィブリン、キチン又はその誘導体（キトサン）及び上記の１つ以上を含む任意のもの／又は任意の組合せを含む、請求項１１３〜１１７のいずれか一項に記載の方法。
【請求項１１９】
モノマーは、ポリ（２−ヒドロキシエチルメタクリラート）（ＰＨＥＭＡ）、ＨＥＭＡ及び／又はＰＥＧＭＥＡを含む、請求項１１３〜１１８のいずれか一項に記載の方法。
【請求項１２０】
モノマーは、前記少なくとも１つの双性イオン性モノマーと、ＰＨＥＭＡ、ＰＥＧＭＥＡ又はビニルイミダゾールブチルスルホナートのうちの少なくとも１つとを含む、請求項１１３〜１１９のいずれか一項に記載の方法。
【請求項１２１】
請求項１１３〜１２０のいずれか一項に記載の方法に従って得られる双性イオン性ポリマー。
【請求項１２２】
少なくとも１つの双性イオン性モノマーと、ＨＥＭＡ、ＰＥＧＭＥＡ又はビニルイミダゾールブチルスルホナートのうちの少なくとも１つとから重合されたコポリマーを含む、双性イオン性ポリマー。
【請求項１２３】
双性イオン性ヒドロゲルである、請求項１２１又は１２２に記載の双性イオン性ポリマー。
【請求項１２４】
請求項１２３に記載の双性イオン性ヒドロゲルを含む保湿剤。
【請求項１２５】
請求項１２３に記載の双性イオン性ヒドロゲルを含む化粧品。
【請求項１２６】
クリーム又はシャンプーである、請求項１２５に記載の化粧品。
【請求項１２７】
タンパク質忌避表面領域を有するタンパク質忌避デバイスであって、前記表面領域は請求項１２１〜１２３のいずれか一項に記載の双性イオン性ポリマーの表面である、タンパク質忌避デバイス。
【請求項１２８】
前記双性イオン性ポリマーのコーティングを含む、請求項１２７に記載のタンパク質忌避デバイス。
【請求項１２９】
コンタクトレンズである、請求項１２７又は１２８に記載のタンパク質忌避デバイス。
【請求項１３０】
デバイスは、反応器、容器又はチューブであり、タンパク質忌避表面領域は、好ましくは、使用時にタンパク質含有流体と接触するように適合された表面領域である、請求項１２７又は１２８に記載のタンパク質忌避デバイス。
【請求項１３１】
防汚表面領域を有する防汚デバイスであって、前記表面領域は、請求項１２１〜１２３のいずれか一項に記載の双性イオン性ポリマーの表面である、防汚デバイス。
【請求項１３２】
双性イオン性ポリマーのコーティングを含む、請求項１３１に記載の防汚デバイス。
【請求項１３３】
式Ｉ〜ＸＩＩＩの双性イオン性モノマーから選択される双性イオン性モノマー。
【化３−１】
2021535825.tif 000041
【化３−２】
2021535825.tif 000042
【化３−３】
2021535825.tif 000043
【請求項１３４】
防汚コーティング及び／又はタンパク質忌避表面を提供するための、請求項１３３に記載の双性イオン性モノマーのうちの１つ以上の使用。
【発明の詳細な説明】
【技術分野】
【０００１】
本発明は、概して、医療用デバイス、特に医療用管状デバイス及びそのような医療用管状デバイスを製造するための方法に関する。より具体的には、本明細書に開示される医療用デバイスは、血液などの体液と接触させて使用するのに適している。医療用管状デバイスの例には、透析チューブ、外科用ドレーンチューブ及び／又はインプラント、例えば、血管グラフト、透析グラフト、中心静脈カテーテル、末梢に挿入される中心カテーテル、シャント、ステント又はステントグラフトなどを含むインプラントが含まれる。双性イオン性部分を含む防汚ポリマーもここに含まれる。
【背景技術】
【０００２】
医療用管状デバイスは、人間及び動物の治療に不可欠なデバイスである。医療用管状デバイスは、一般に、エラストマーポリマーなどのポリマーでできている。何年にもわたって、生体適合性材料の多くの医療用管状デバイスが開発されてきた。特に、強度、柔軟性、抗菌性、非ファウリング性、及び／又は非血栓形成性の特性が重要である。
【０００３】
特許文献１は、ノード及びフィブリル微細構造を有する拡張ＰＴＦＥの血管グラフトを開示している。
特許文献２は、透析針又は縫合針などによってデバイスが穿刺されたときの流体損失の低減を提供する層状の人工植込み式デバイスを開示している。このデバイスは、多孔質材料であって、曲がったフィブリルによって相互に結合されたノードの微細構造を有し、隣接する曲がったフィブリルの間に空隙を有する多孔質材料の内層及び外層を含む。内層と外層は、外層の内面及び内層の外面に絡んで接着ポリマー混合層を形成することができるエラストマー接着剤によって結合されている。
【０００４】
特許文献３は、血管インプラントの植え込み後の新生内膜過形成及び／又は血栓症の発生を低減又は予防するための方法を開示し、この方法は、血管インプラントをオールトランスレチノイン酸（ＡＴＲＡ）と接触させ、その血管インプラントを、それを必要とする患者に植え込むことを含む。ここで、血管インプラントは生体適合性ポリマーマトリックスを含み、血管インプラントは、患者に植え込まれたときに新生内膜過形成及び／又は血栓症を抑制又は予防するのに十分な治療有効量のＡＴＲＡを放出する。
【０００５】
特許文献４は、第１の微孔性生体材料で形成された血液接触層、非多孔質中間層、及び、植え込まれたときに宿主組織と接触するテクスチャ加工された微孔性表面を有する組織界面層を含む血管グラフトを開示している。
【０００６】
特許文献５は、抗血栓性コーティングで覆われた脱細胞化組織である抗血栓性血管グラフトを開示している。
特許文献６は、抗菌性のオリゴマー又はポリマー添加剤を含む医療用デバイス用の抗菌性ポリマー組成物を開示している。添加剤には、ブルーム促進性、付着促進性、及び殺生物活性のあるモノマー及び／又は部分（ｍｏｉｅｔｙ）が含まれる。添加剤は、非ファウリング及び／又は非血栓形成性のモノマー及び／又は部分をさらに含み得る。
【先行技術文献】
【特許文献】
【０００７】
【特許文献１】米国特許出願公開第２００６１４７６６５号明細書
【特許文献２】米国特許出願公開第２００６１１８２３６号明細書
【特許文献３】米国特許出願公開第２０１０／０３６４７６号明細書
【特許文献４】米国特許出願公開第２０１５／２３８３０６号明細書
【特許文献５】米国特許出願公開第２０１６０５８９１３号明細書
【特許文献６】国際公開第１７０６６２４２号
【発明の概要】
【発明が解決しようとする課題】
【０００８】
本発明の目的は、血液、尿、唾液又はそれらの一部などの体液と接触させて使用するのに非常に適した新しい医療用管状デバイスを提供することである。
一実施形態では、使用中に比較的長期間高い開存性を維持することができ、閉塞のリスクが低い医療用管状デバイスを提供することが目的である。
【０００９】
一実施形態では、望ましい高い縫合糸保持強度を有する医療用管状デバイスを提供することが目的である。
一実施形態では、植え込まれたときに新生内膜過形成及び／又は狭窄を誘発するリスクが低い、植込み式医療用管状デバイスを提供することが目的である。
【００１０】
一実施形態では、比較的単純な方法で設計することができる医療用管状デバイスを提供することが目的である。
一実施形態では、血管グラフトとして非常に適しており、植え込まれると、比較的長期間高い開存性を有し、閉塞のリスクが低い医療用管状デバイスを提供することが目的である。
【００１１】
一実施形態では、医療用管状デバイスを製造する方法を提供することが目的である。
これら及び他の目的は、特許請求の範囲で定義され、本明細書で以下に説明される本発明により、解決された。
【００１２】
本発明及びその実施形態は、当業者には以下の説明から明らかになるであろういくつかの追加の利点を有することが見出された。
【課題を解決するための手段】
【００１３】
医療用管状デバイスは、医療用管状デバイスの第１の端部から第２の端部まで延びる本体構造を含む。本体構造は、内表面である管腔表面と、管腔表面とは反対側の外表面とを有する。本体構造は、少なくとも１つの相互貫入ポリマーネットワーク（ＩＰＮ）を含む。ＩＰＮは、ホストポリマーマトリックスと、ホストポリマーマトリックスに相互貫入しているゲストポリマーの少なくとも１つのヒドロゲルゲストポリマードメインとを含む。
【００１４】
本発明の医療用管状デバイスは、以下でさらに説明するように、多くの異なる医療用途に非常に適していることが示されている。ヒドロゲルドメインは、組織との接触における高い適合性を確保し、さらに、医療用管状デバイスが比較的簡単な方法で様々な目的のために設計され得ることを確実にする。ホストポリマーは、医療用管状デバイスが確実に所望の機械的特性を有するようにする。例えば、ホストポリマーマトリックスは、非常に柔軟になるように選択することができる。好ましくは、ホストポリマーマトリックスはエラストマーであり、例えば、医療用管状デバイスが本来の血管の機械的特性を実質的に模倣するようなシリコーンエラストマーである。同時に、ホストポリマーは、医療用管状デバイスに高強度を、例えば、本来の血管に縫合するのに適した高い縫合糸保持強度を提供する。ホストポリマーの弾性特性はさらに、医療用管状デバイスの壁部分が針で貫通され得、その後、針が除去されると、弾性特性のために貫通穴が瞬時に閉じられる（自己回復）ことを確実にし得る。それにより、医療用管状デバイスは、透析グラフトとしての使用に非常に適したものとなり得る。
【００１５】
「生体液」という用語は、本明細書では、尿、汗、唾液、母乳、血液、脳脊髄液、水疱液又は嚢胞液などの生物学的な流体を意味するために使用される。
「部分（ｍｏｉｅｔｙ）」と「部分（ｍｏｉｅｔｉｅｓ）」という用語は互換可能に使用される。
【００１６】
「縫合糸保持力」という用語は、ＩＳＯ７１９８：２０１６に従って決定されるべきである。
「実質的に」という用語は、本明細書では、通常の製品の差異及び許容誤差が含まれることを意味すると解釈されるべきである。
【００１７】
「約」という用語は、大抵の場合、測定の不確かさの範囲内にあるものを含むように使用される。範囲に関して使用される場合、「約」という用語は、本明細書では、測定の不確かさの範囲内にあるものがその範囲に含まれることを意味すると解釈されるべきである。
【００１８】
「モノマー」という用語は、本明細書では、単一の単位モノマー、及び、最大１０個のモノマー単位を含むオリゴマーなどの、オリゴマーとも呼ばれる少数の単位モノマーを示すために使用される。一実施形態では、モノマーは、少なくとも１つの単一の単位モノマーであるか、又はそれを含む。
【００１９】
一実施形態では、モノマーは、少なくとも１つのオリゴマーであるか、又はそれを含む。
「薬物」という用語は、単一の化学成分、又は２つ以上の成分の組成物又は混合物であり得る。
【００２０】
本明細書で使用される場合、「含む」という用語は、オープンタームとして解釈されるべきである。すなわち、要素、ユニット、整数、ステップ、コンポーネント、及びそれらの組み合わせなどの、具体的に述べられた特徴の存在を特定するように解釈されるべきであり、ただし、１つ以上の他の記載された特徴の存在又は追加は排除されない。
【００２１】
明細書又は特許請求の範囲全体を通して、文脈からの別段の指定又は要求がない限り、単数形は複数形を包含する。
「実施形態」は、言及された実施形態の特徴を含む本発明の例を含むと解釈されるべきである。
【００２２】
範囲及び好ましい範囲を含む、本明細書に記載の本発明のすべての特徴及び本発明の実施形態は、そのような特徴を組み合わせない特定の理由がない限り、本発明の範囲内で様々な方法により組み合わせることができる。
【００２３】
一実施形態では、医療用管状デバイスは、本体構造によって構成され得る。別の実施形態では、医療用管状デバイスは、支持要素、補強要素、及び／又は本明細書でさらに説明されるようなものなどの追加の要素を含み得る。
【００２４】
本体構造は、有利には、好ましくは概して円形の、好ましくは円形の断面周縁部を有する、長尺の中空構造を有する。本体構造は、管腔面と外表面との間に壁を有する。本体構造は、直線状であるか、湾曲、又は分岐しており、任意選択で、その長さに沿って内径、外径、及び／又は厚さを変えることができる。一実施形態では、本体構造は、ねじられるなどして曲がりくねったものである。
【００２５】
本体構造は二股に分かれていてもよい。これは先細になっていても先細になっていなくても（均一でも）よい。
有利には、本体構造は、ホストポリマーの連続マトリックスを含み、少なくとも１つのヒドロゲルポリマードメインは、ゲストポリマーの複数の相互に結合された経路を含む。少なくとも１つのヒドロゲルポリマードメインは、好ましくは、管腔表面の少なくとも一部を含む管腔表面ゲストポリマードメイン、外表面の少なくとも一部を含む外表面ゲストポリマードメイン、及び／又は、管腔表面も外表面も含まない中間ゲストポリマードメインを含む。
【００２６】
ヒドロゲルゲストポリマーは、「ゲストポリマー」とも呼ばれる。ヒドロゲルゲストポリマーは、とりわけ、本体構造の、したがって医療用管状デバイスの高い柔軟性及び高い生体適合性を確保するのに役立つ。
【００２７】
本体構造壁の少なくとも一部はＩＰＮのものである。一実施形態では、本体構造壁の実質的に全体がＩＰＮのものである。一実施形態では、本体構造壁は２つ以上の層を含む層状構造を有し、層の少なくとも１つは、ＩＰＮのものであるか、又はＩＰＮを含む。
【００２８】
ホストポリマーマトリックスは、本体構造が、柔軟性及び／又は引き裂き強度などの強度といった所望の機械的特性を確実に有するように選択することができる。有利には、ホストポリマーは、熱可塑性エラストマー（ＴＰＥ）、ポリオレフィンエラストマー（ＰＯＥ）、ポリウレタン（ＰＵ）、ゴム、熱可塑性ポリウレタン（ＴＰＵ）、シリコーンエラストマー、又は前述のエラストマーの１つを含む任意の組み合わせなどの架橋エラストマーを含む。
【００２９】
ホストポリマーが架橋エラストマーである医療用管状デバイスは、特定の望ましい高い縫合糸保持強度を有することが見出された。さらに、架橋エラストマーホストポリマーを備えた医療用管状デバイスは、望ましい低リークを有し、又は繰り返し穿刺後のリークのリスクが低いことが示され、透析グラフトとしての使用に非常に適している。
【００３０】
一実施形態では、ホストポリマーは、例えば、熱可塑性エラストマー（ＴＰＥ）、ポリオレフィンエラストマー（ＰＯＥ）、ポリウレタン（ＰＵ）、ポリエーテルブロックアミド（ＰＥＢＡＸ）、ゴム、例えばラテックスゴム、シリコーン、又はそれらの任意の組み合わせなどの架橋エラストマーといった架橋ポリマーである。
【００３１】
一実施形態では、ホストポリマーは物理的に架橋されており、ホストポリマーは好ましくは物理的に架橋されたＴＰＥである。物理的に架橋されたＴＰＥは、物理的に架橋された安定化ドメインであって、可逆的であり、例えば、熱又はイオン交換によって再形成することができる安定化ドメインを含む。安定化ドメインは、非晶性でも結晶性でもよい。
【００３２】
一実施形態では、ホストポリマーはイオン結合によって架橋されている。
一実施形態では、ホストポリマーは化学的に架橋されており、ホストポリマーは好ましくは共有結合で架橋されている。共有結合で架橋されたホストポリマーは、高強度が求められる場合に特に望ましい。
【００３３】
一実施形態では、ゴムは、天然ゴムであるか、イソプレンの加硫ポリマーなどの合成ゴムであり、ゴムは、好ましくは、シリコーンゴム又は架橋ポリウレタンである。
適切なＴＰＵには、例えば、Ｃａｒｂｏｔｈａｎｅ（登録商標）、Ｉｓｏｐｌａｓｔ（登録商標）、Ｐｅｌｌｅｔｈａｎｅ（登録商標）、Ｔｅｃｏｆｌｅｘ（商標）、Ｔｅｃｏｐｈｉｌｌｉｃ（商標）、及びＴｅｃｏｔｈａｎｅ（商標）の商品名でルブリゾル（Ｌｕｂｒｉｚｏｌ）によって販売されているＴＰＵが含まれる。
【００３４】
ＴＰＵは、ハードセグメント及びソフトセグメントで構成される線形セグメントブロックコポリマーである。ハードセグメントは、芳香族又は脂肪族のいずれかとすることができる。芳香族ＴＰＵは、ＭＤＩなどのイソシアネートをベースとしてもよく、脂肪族ＴＰＵは、Ｈ１２  ＭＤＩなどのイソシアネートをベースとしてもよい。これらのイソシアネートを短鎖ジオールと組み合わせると、ハードブロックになる。これは通常は芳香族であるが、日光にさらされたときの色と透明度の保持が優先される場合は、脂肪族ハードセグメントが使用されることが多い。
【００３５】
ＴＰＵは処理が比較的簡単で、大量のゲストポリマーを含むことができる。さらに、ＴＰＵは伸縮性が高く、高い弾力性を有する。ＴＰＵは、有利にはポリエーテル又はポリエステルタイプであり得るソフトセグメントを含む。ＴＰＵは好ましくはポリエーテルベースである。
【００３６】
好ましい実施形態では、ホストポリマーはシリコーンを含む。
一実施形態では、ホストポリマーは、Ｓｉ及びＯ原子からなるか又はＳｉ原子からなる骨格を有するホストポリマーを、質量で少なくとも１０％、例えば少なくとも２０％、例えば少なくとも４０％、例えば少なくとも６０％含み、ホストポリマーは、好ましくは、ポリ（ジメチルシロキサン）、ポリ（メチルフェニルシロキサン）、フルオロシリコーンゴム、シリコーンエステル、ポリシロキサン、ポリシラン、ポリクロロシラン、ポリアルコキシシラン、ポリアミノシラン、ポリシラン、ポリジアルキルシロキサン、少なくとも１つのフェニル置換基を含むポリシロキサン、ビニル官能化シリコーン、部分的又は完全にフッ素化されたシリコーン、又は上述したシリコーンのうち２つ以上の混合物を含む。
【００３７】
ゲストポリマーは、１つ以上の官能基部分を含み得る。
ホストポリマーの機械的特性は、特に本体構造がＩＰＮからなるか、又は主にＩＰＮからなる場合に重要となり得る。その理由は、ヒドロゲルゲストポリマーは機械的強度が低い場合があり、医療用管状デバイスの強度を実質的に増加させないためである。高い弾性コンプライアンス、つまり低い弾性率が、医療用管状デバイスの高い開存性を確保することが見出された。ただし、一部の用途では、弾性率が低すぎると、医療用管状デバイス内の圧力が特定の閾値を超えて増加した場合に、本体構造が望ましくない直径まで拡張する可能性がある。弾性率が低すぎると、引き裂き強度が比較的低くなる可能性があり、用途によっては望ましくない場合がある。さらに、医療用管状デバイスが縫合用に適合されている用途では、縫合により針貫通チャネルが形成される可能性があり、これは、高弾性率の場合は直ちに閉じるが、医療用管状デバイスを引き込むような変形があると、再び開くことがあり、場合によっては望ましくない出血を引き起こす可能性がある。
【００３８】
これらの好ましい特性の１つ以上を満たすために、ホストポリマーは、２００％の伸び時に、少なくとも約０．３ＭＰＡ、例えば少なくとも約０．４ＭＰＡ、例えば少なくとも約０．５ＭＰａ、例えば少なくとも約０．６ＭＰａ、例えば最大約３ＭＰａ、例えば最大約２ＭＰａ、例えば最大約１ＭＰａの応力を有することが有利であることが見出された。
【００３９】
有利には、ホストポリマーは、約１５〜約７０、例えば約２０〜約５５、例えば約２５〜約５０のショアＡ硬度を有する。大抵の場合、より柔らかいエラストマー材料は、より柔らかさが低いエラストマー材料よりも低い弾性率を有する。
【００４０】
有利には、ホストポリマーは、少なくとも約８ＭＰａ、例えば少なくとも約１０ＭＰａ、例えば少なくとも約１１ＭＰａ又はそれ以上、例えば１５ＭＰａ以上の引張強度を有する。
【００４１】
さらに、ホストポリマーは、少なくとも約２５ｋＮ／ｍ、例えば少なくとも約３０ｋＮ／ｍ、例えば少なくとも約３５ｋＮ／ｍ、例えば少なくとも約４０ｋＮ／ｍの引裂強度を有することが望ましい。
【００４２】
適切なホストポリマーの例には、Ｎｕｓｉｌ（登録商標）Ａｖａｎｔｏｒ（登録商標）高濃度シリコーン材料が含まれる。一実施形態では、ホストポリマーは、ホストポリマーを溶解せずに膨潤させる有機溶媒及び／又はＣＯ２（高密度又は超臨界）によって抽出され得る余剰の残留物を用いて調製される。
【００４３】
ＩＰＮを提供する方法の例は、例えば、次の出版物に記載されているものである：
Ａｎｔｉｍｉｃｒｏｂ．Ａｇｅｎｔｓ  Ｃｈｅｍｏｔｈｅｒ  ２０１７，６１（７），ｅ００６０４−１７  ＤＯＩ：１０．１１２８／ＡＡＣ．００６０４−１７．Ｐｌａｓｍｉｄ  ２０１６，８７−８８，７２，ＤＯＩ：１０．１０１６／ｊ．ｐｌａｓｍｉｄ．２０１６．１０．００１．Ｊ．Ｃｏｎｔｒｏｌ．Ｒｅｌｅａｓｅ  ２０１６，２４１，１２５−１３４  ＤＯＩ：１０．１０１６／ｊ．ｊｃｏｎｒｅｌ．２０１６．０９．０１８．Ｊ．  Ｍａｔ．Ｃｈｅｍ．Ｐｈｙｓ．２０１６，１８１，４９５−５００  ＤＯＩ：１０．１０１６／ｊ．ｍａｔｃｈｅｍｐｈｙｓ．２０１６．０６．０８６．Ｊ．Ｉｎｄｕｓ．Ｅｎｇ．Ｃｈｅｍ．２０１６，３３，１４２−１４９  ＤＯＩ：１０．１０１６／ｊ．ｊｉｅｃ．２０１５．０９．０２６．Ｂｉｏｍａｃｒｏｍｏｌｅｃｕｌｅｓ．２０１６，１７（４），１３２１−１３２９  ＤＯＩ：１０．１０２１／ａｃｓ．ｂｉｏｍａｃ．５ｂ０１７２２．Ｊ．Ｂｉｏｍｅｄ．Ｍａｔｅｒ．Ｒｅｓ．Ｐａｒｔ  Ｂ  Ａｐｐｌ．Ｂｉｏｍａｔｅｒ．２０１６，１０４（２），４０２−４１０  ＤＯＩ：１０．１００２／ｊｂｍ．ｂ．３３３７１．Ｅｕｒ．Ｊ．Ｐｈａｒｍ．Ｂｉｏｐｈａｒｍ．２０１５，９４，３０５−３１１  ＤＯＩ：１０．１０１６／ｊ．ｅｊｐｂ．２０１５．０５．０１４．Ｍａｒｔｉｎ  Ａｌｍ，Ｐｅｔｅｒ  Ｔｈｏｍｓｅｎ．Ａ  ｄｅｌｉｖｅｒｙ  ｄｅｖｉｃｅ．Ｐａｔｅｎｔ，ＰＡ  ２０１５／７０５２０．Ｍａｒｔｉｎ  Ａｌｍ，Ｓｏｒｅｎ  Ｌａｎｇｅｒ  Ｓｔｅｆｆｅｎｓｅｎ．Ａ  ｍｅｔｈｏｄ  ｏｆ  ｐｒｏｄｕｃｉｎｇ  ａ  ｄｅｌｉｖｅｒｙ  ｄｅｖｉｃｅ．Ｐａｔｅｎｔ，国際公開第２０１３／０７５７２４号．Ｍａｒｔｉｎ  Ａｌｍ，Ｍａｉｋｅ  Ｂｅｎｔｅｒ，Ａｎｎｅ  Ｍａｒｉｅ  Ｊｅｎｓｅｎ．Ａ  ｍｅｔｈｏｄ  ｏｆ  ｐｒｏｄｕｃｉｎｇ  ａｎ  ａｒｔｉｃｌｅ  ｃｏｍｐｒｉｓｉｎｇ  ａｎ  ｉｎｔｅｒｐｅｎｅｔｒａｔｉｎｇ  ｐｏｌｙｍｅｒ  ｎｅｔｗｏｒｋ（ＩＰＮ）ａｎｄ  ａｎ  ａｒｔｉｃｌｅ  ｃｏｍｐｒｉｓｉｎｇ  ａｎ  ＩＰＮ．Ｐａｔｅｎｔ，国際公開第２００８／０５２５６８号．Ｍａｒｔｉｎ  Ａｌｍ，Ｍａｉｋｅ  Ｂｅｎｔｅｒ，Ａｎｎｅ  Ｍａｒｉｅ  Ｊｅｎｓｅｎ．Ａ  ｍｅｔｈｏｄ  ｏｆ  ｐｒｏｄｕｃｉｎｇ  ａｎ  ａｒｔｉｃｌｅ  ｃｏｍｐｒｉｓｉｎｇ  ａｎ  ｉｎｔｅｒｐｅｎｅｔｒａｔｉｎｇ  ｐｏｌｙｍｅｒ  ｎｅｔｗｏｒｋ（ＩＰＮ）ａｎｄ  ａｎ  ａｒｔｉｃｌｅ  ｃｏｍｐｒｉｓｉｎｇ  ａｎ  ＩＰＮ．Ｐａｔｅｎｔ，国際公開第２００８／０５２５６３号．Ｍａｉｋｅ  Ｂｅｎｔｅｒ，Ｍａｒｔｉｎ  Ａｌｍ．Ａ  ｍｅｔｈｏｄ  ｏｆ  ｃｏａｔｉｎｇ  ａ  ｐｏｌｙｍｅｒ  ｓｕｒｆａｃｅ  ｗｉｔｈ  ａ  ｐｏｌｙｍｅｒ  ｃｏｎｔａｉｎｉｎｇ  ｃｏａｔｉｎｇ  ａｎｄ  ａｎ  ｉｔｅｍ  ｃｏｍｐｒｉｓｉｎｇ  ａ  ｐｏｌｙｍｅｒ  ｃｏａｔｅｄ  ｐｏｌｙｍｅｒ．Ｐａｔｅｎｔ，国際公開第２００６／０７４６６６号．Ｊｏａｃｈｉｍ  Ｋａｒｔｈａｕｓｅｒ，Ｍａｉｋｅ  Ｂｅｎｔｅｒ，ａｎｄ  Ｍａｒｔｉｎ  Ａｌｍ．Ａ  ｍｅｔｈｏｄ  ｏｆ  ｐｒｏｄｕｃｉｎｇ  ａ  ｓｉｌｉｃｏｎｅ  ｅｌａｓｔｏｍｅｒ  ｒｕｂｂｅｒ  ｉｔｅｍ  ａｎｄ  ｔｈｅ  ｐｒｏｄｕｃｔ  ｏｂｔａｉｎａｂｌｅ  ｂｙ  ｔｈｅ  ｍｅｔｈｏｄ���Ｐａｔｅｎｔ，国際公開第２００６／０４５３２０号。
【００４４】
ヒドロゲルゲストポリマーは、例えば、部分的又は完全に膨潤したヒドロゲル、エアロゲル又はキセロゲルとしての、膨潤した形態又は乾燥した形態であり得る。ヒドロゲルを使用前に、例えば水や食塩水などの水性媒体中で、少なくとも部分的に膨潤させることが望ましい場合がある。ヒドロゲルポリマーの量は、特に明記しない限り、通常は乾燥形態として記載されている。
【００４５】
本体構造は、ホストポリマーの連続マトリックス及びゲストポリマーの複数の相互に結合された経路を含み得る。有利には、ゲストポリマーのドメインは、ヒドロゲルゲストポリマーの連続的な相互貫入経路を形成する。それにより、ヒドロゲルの相互貫入経路は、所望の成分及び／又は分子のための通路、及び／又は、例えばヒドロゲルに充填されるか、他の態様でヒドロゲルゲストポリマーと接触するように堆積された所望の薬物を送達するための通路を提供し得る。一実施形態では、薬物は、例えばホストポリマーの押出し中に、ホストポリマーの中に入れられて成形される。それにより、埋め込まれた薬物は、ゲストポリマーの相互に結合された経路を介して放出され得る。
【００４６】
有利には、管腔表面は、ゲストポリマーの表面を少なくとも部分的に含む。すなわち、少なくとも１つのゲストポリマードメインは、管腔表面の少なくとも一部を含む。管腔表面のゲストポリマーは、相互貫入経路の出口点のゲストポリマーであり得、及び／又はそれは、ゲストポリマーを含むコーティングを含み得る。
【００４７】
ゲストポリマーの表面コーティングは、ホストポリマーの経路内でヒドロゲルゲストポリマーと接触又は連結している場合、少なくとも１つのゲストポリマードメインの一部を形成すると見なされる。ゲストポリマーは比較的低い機械的強度を有する場合があり、さらに層は、表面（の内部から又は）を横切って重合している伝播したポリマー鎖から生じたものである場合があるため、表面コーティングは通常、非常に薄い。適切な表面コーティングは、例えば、１０μｍ未満、例えば約１μｍ以下、例えば約１００ｎｍ以下、例えば約５０ｎｍ以下、例えば約１０ｎｍ以下、例えば１〜２ｎｍの薄さであり得る。
【００４８】
ゲストポリマーを備える管腔表面は、例えば、医療用管状デバイスが、血管グラフト、透析グラフト、又は哺乳動物体内の他のグラフトとして適用／利用される場合、哺乳動物の体内での又は体と接触させての使用に非常に適合性があることが見出された。医療用管状デバイスは、同様の用途のための従来技術のチューブと比較して、感染のリスクを非常に低くできることが見出された。さらに、従来技術と比較して、この新しい医療用管状デバイスの閉塞及び低い開存性のリスクは非常に低い。一実施形態では、ゲストポリマーの複数の経路が合わさって管腔表面の少なくとも一部を形成する。
【００４９】
一実施形態では、ゲストポリマーが複数の経路から延在して、管腔表面の少なくとも一部を提供する。
一実施形態では、管腔表面は、ゲストポリマー、すなわち相互貫入ゲストポリマーと同じヒドロゲルポリマーを含むか又はそれからなる層などのヒドロゲルポリマーの層を含む。
【００５０】
一実施形態では、管腔表面は、別のヒドロゲルポリマー又は非ヒドロゲルなどの、ゲストポリマーとは異なるポリマーの層を含む。一実施形態では、ゲストポリマーは、管腔表面及び／又は外表面に、ゲストポリマーの部分的又は完全に絡み合った繊毛形状及び／又はブリッジ形状の繊維などの繊毛形状の構造（例えば、ブラシ及び／又は微視的な毛様構造）を形成し得る。
【００５１】
そのような繊毛形状の構造及び／又はブリッジ形状の構造は、例えば、表面（管腔表面及び／又は外表面）にゲストポリマードメインを有するＩＰＮを、例えば、温度及び／又は湿潤性（乾燥／濡れた状態／湿った状態、低温／高温）が５回以上などの複数回切り替わる条件にさらすことにより形成され得る。
【００５２】
一実施形態では、外表面は、例えばコーティングによって提供されたゲストポリマーの表面を少なくとも部分的に含み、ゲストポリマーの経路は合わさって外表面の少なくとも一部を形成し、及び／又はゲストポリマーは複数の経路から延在して外表面の少なくとも一部を提供する。
【００５３】
一実施形態では、管腔表面は、別のヒドロゲルポリマー又は非ヒドロゲルなどの、ゲストポリマーとは異なるポリマーの層を含む。
ゲストポリマーがホストポリマーの外側の表面又は他の任意の場所に位置することが開示される場合、ホストポリマーの外側のゲストポリマーは、それがホストポリマーに埋め込まれて内部にあるゲストポリマーに接触及び／又は結合していることを示すために「ゲスト」と表されることを理解されたい。
【００５４】
その変形例において、又は追加で、医療用管状デバイスは、ホストポリマーに埋め込まれて内部にあるヒドロゲルゲストポリマーに接触又は結合していなくてもよいヒドロゲルポリマーコーティングを含み得る。そのようなヒドロゲルポリマーコーティングは、それがホストポリマーに埋め込まれて内部にあるヒドロゲルゲストポリマーに接触又は結合していないという違いを除いて、本明細書に記載のヒドロゲルゲストポリマーと同様であり得る。
【００５５】
「ヒドロゲルポリマー」という用語は、それ自体、一実施形態では、ヒドロゲルゲストポリマーを意味すると解釈され得る（すなわち、相互貫入ゲストポリマーと接触している）。「ヒドロゲルポリマー」という用語は、それ自体、別の実施形態では、相互貫入ゲストポリマーと接触していないヒドロゲルポリマーを意味すると解釈され得る。
【００５６】
外表面は、有利には、上記の管腔表面について記載された通りであり得る。
一実施形態では、外表面は、ゲストポリマーを含むか又はそれからなる層などの、ゲストポリマーと類似した又は異なるポリマーの層を含む。外表面がヒドロゲルポリマーの層を含む場合、医療用管状デバイスは、哺乳動物組織とさらに適合性を高めることができ、したがって哺乳動物組織と接触させての使用に非常に適したものにできる。以下でさらに説明するように、ヒドロゲルポリマーは、生体適合性をさらに高めることができる官能基部分を含み得る。
【００５７】
管腔表面及び／又は外表面におけるヒドロゲルゲストポリマードメインの親水性の特性は、通常の免疫応答を維持しつつ、タンパク質及び細菌の付着を減少させる滑りやすい表面を提供すると考えられる。管腔表面及び／又は外表面は、本来の血管のそれを模倣し／それに類似しており、したがって、好ましくはそれが補体系を引き起こさず、それによって炎症及び／又は感染のリスクを低減するような、ステルス特性を有することが見出された。さらに、この新しい医療用管状デバイスは、新生内膜過形成及び／又は狭窄を誘発するリスクが非常に低く、及び／又はより長期間にわたって開存性を確保することが見出された。
【００５８】
ヒドロゲルポリマー、例えば、管腔表面及び／又は外表面にヒドロゲルゲストポリマードメインの形態で提供されたものは、非常に望ましい非汚染表面を提供することが見出された。
【００５９】
生体適合性をさらに高めるために、管腔表面及び／又は外表面が双性イオン部分の形態の官能基部分を含むことが望ましいことが見出された。双性イオン部分は、有利には、ヒドロゲル（ゲスト）ポリマーに共有結合している。
【００６０】
「ヒドロゲル（ゲスト）ポリマー」という用語は、本体構造の管腔表面及び／又は外表面にあるゲストポリマー及び／又は別のヒドロゲルポリマーを意味する。「別の」ヒドロゲルポリマーは、ゲストポリマーについて記載された通りであり得るが、特定の実施形態において、それは、ゲストポリマードメインのゲストポリマーとは異なり得る。
【００６１】
双性イオン部分は、表面のステルス特性をさらに高め、したがって感染及び／又は炎症のリスクを低減することが見出された。医療用管状デバイスが血管グラフトであり、双性イオン部分が管腔表面に現れている場合、双性イオン部分は、血栓症のリスクを確実に低減するか、又は完全に防止することさえできることが見出された。双性イオン部分はさらに、補体系、及び凝固カスケードの活性化を低減又は抑制し得る。
【００６２】
したがって、好ましい実施形態では、管腔表面は、ゲストポリマーに共有結合した双性イオン部分を含む。
一実施形態では、外表面は、ヒドロゲル（ゲスト）ポリマーに共有結合した双性イオン部分を含む。
【００６３】
有利には、双性イオン部分は、双性イオン部分をゲストポリマーに組み込むことによって提供される。一実施形態では、ゲストポリマーは双性イオン性ヒドロゲルを含み、双性イオン性ヒドロゲルは重合モノマーの架橋ネットワークを含み、重合モノマーは、好ましくは双性イオン性モノマー（１種又は複数種）及び／又はカチオン性及びアニオン性モノマーの組合せを含む、１種以上のモノマーを含む。
【００６４】
双性イオン性モノマーは、少なくとも１つの双性イオン性部分を含むモノマーである。カチオン性モノマーは、少なくとも１つのカチオン性部分を含むモノマーである。アニオン性モノマーは、少なくとも１つのアニオン性部分を含むモノマーである。モノマーは、例えばアニオン性モノマー及びカチオン性モノマーの両方であるなど、上記のモノマータイプのうちの２つ又は３つすべてを同時に満たし得ることに留意されたい。
【００６５】
双性イオン性モノマーの例には、スルホベタイン、カルボベタイン、ホスホベタイン、ホスホコリン又はそれらの任意の組合せが含まれる。
好ましい実施形態において、双性イオン性モノマーは、式１−エテニル−３−（４−スルホナトブチル）−１Ｈ−イミダゾール−３−イウム：
【００６６】
【化１】
2021535825.tif 000003
【００６７】
を有する双性イオン性モノマーであるか、又はそれを含む。
これは、図６でＣＫ１５７３と呼ばれる双性イオン性モノマーである。
好ましい実施形態では、双性イオン性モノマーは、以下の双性イオン性モノマー：
１−エテニル−３−（３−スルホナトプロピル）−１Ｈ−イミダゾール−３−イウム（ＳＫ１５７２）：
【００６８】
【化２】
2021535825.tif 000004
【００６９】
１−メチル−４−（２−メチルプロプ−２−エノイル）−１−（４−スルホナトブチル）ピペラジン−１−イウム（ＣＫ１５７８）：
【００７０】
【化３】
2021535825.tif 000005
【００７１】
３−［ジメチル（２−｛２−［（２−メチルプロプ−２−エノイル）オキシ］エトキシ｝エチル）アザニウミル］プロパン−１−スルホナート（ＣＫ１５８２）：
【００７２】
【化４】
2021535825.tif 000006
【００７３】
４−［ジメチル（｛２−［（２−メチルプロプ−２−エノイル）オキシ］エチル｝）アザニウミル］ブタン−１−スルホナート（ＳＫ１５８３）：
【００７４】
【化５】
2021535825.tif 000007
【００７５】
のうちの１つ以上であるか、又はそれを含む。
好ましい実施形態では、双性イオン性モノマーは、以下の双性イオン性モノマー：
４−（２−メチルプロプ−２−エノイルオキシメトキシメチルアンモニオ）ブタン−１−スルホナート（ＣＫ１５９１）：
【００７６】
【化６】
2021535825.tif 000008
【００７７】
４−｛ジメチル［３−（２−メチルプロプ−２−エナミド）プロピル］アザニウミル｝ブタン−１−スルホナート（ＣＫ１５８４）：
【００７８】
【化７】
2021535825.tif 000009
【００７９】
１−メチル−４−（２−メチルプロプ−２−エノイル）−１−（４−スルホナトブチル）ピペラジン−１−イウム（ＣＫ１５８６）：
【００８０】
【化８】
2021535825.tif 000010
【００８１】
１−カルボキシ−Ｎ，Ｎ−ジメチル−Ｎ−（２’−メタクリロイルオキシエチル）メタナミニウム（ＣＫ１５８１）：
【００８２】
【化９】
2021535825.tif 000011
【００８３】
２−［ジメチル（２−｛２−［（２−メチルプロプ−２−エノイル）オキシ］エトキシ｝−エチル）アザニウミル］アセタート（ｃＣＫ１５８９）：
【００８４】
【化１０】
2021535825.tif 000012
【００８５】
２−｛ジメチル［３−（２−メチルプロプ−２−エナミド）プロプリル］−アザムニウミル｝アセタート（ＣＫ１５８８）：
【００８６】
【化１１】
2021535825.tif 000013
【００８７】
１−（カルボキシラトメチル）−１−メチル−４−（２−メチルプロプ−２−エノイル）ピペラジン−１−イウム（ＣＫ１５８５）：
【００８８】
【化１２】
2021535825.tif 000014
【００８９】
３−（カルボキシラトメチル）−１−エテニル−１Ｈ−イミダゾール−３−イウム（ＣＫ１５８７）：
【００９０】
【化１３】
2021535825.tif 000015
【００９１】
のうちの１つ以上であるか、又はそれを含む。
ＩＰＮは、管腔表面及び／又は外表面にある薬物などの１つ以上の結合薬物をさらに含み得る。薬物は、有利にはヒドロゲルゲストポリマーに共有結合され得る。有利には、薬物は、管腔表面及び／又は外表面でゲストポリマーに特異的に結合している。一実施形態では、本体構造は、外表面でヒドロゲルゲストポリマーに結合した第１の薬物と、管腔表面でヒドロゲル（ゲスト）ポリマーに結合した第２の異なる薬物とを含み得る。
【００９２】
結合させることのできる薬物の例には、酵素、免疫抑制薬、細胞外マトリックスタンパク質、抗菌薬、不活性化薬、及び／又は上記の薬物の１つを含む任意の組合せが含まれる。一実施形態では、結合させることのできる薬物は、抗血栓形成剤である。
【００９３】
薬物は、有利には、その生物学的効果を利用するとき、それが消費されるのではなく、所望の期間にわたって活性を維持するような触媒機能を有する薬物である。したがって、それが管腔表面及び／又は外表面に結合される場合、その表面は、薬物の生物学的効果を有し、実質的に維持するであろう。
【００９４】
薬物は、医療用管状デバイスの意図された用途に従って選択することができる。
一実施形態では、本体構造は、管腔表面でゲストポリマー及び／又はホストポリマーに結合した（好ましくは共有結合した）少なくとも１つの薬物を含む。
【００９５】
一実施形態では、本体構造は、外表面でゲストポリマー及び／又はホストポリマーに結合した（好ましくは共有結合した）少なくとも１つの薬物を含む。
有利には、結合された（例えば、共有結合された）薬物は血栓症不活化薬である。血栓症不活化薬は、好ましくは、ヘパリン、ＥＤＴＡ、抗生物質  クエン酸塩、及び／又は上記の血栓症不活化薬の１つを含む任意の組合せを含む。
【００９６】
ヘパリンは周知の血栓症不活化薬である。好ましくは、ヘパリン分子は、管腔表面本体構造に直接結合している。ヘパリンは、血管平滑筋細胞に対して強力な抗増殖効果を有する多糖類抗凝固剤である。管腔表面のヘパリンは、トロンビンを効果的に不活性化し、したがってフィブリンが不溶性線維に変換されずに可溶性のままとすることができ、それによってヘパリンが血栓症のリスクを低減又は排除することが見出された。
【００９７】
血栓症不活化薬物の血栓症不活化効果は、１年、２年、又は３年以上、あるいはそれ以上など、非常に長い期間続く可能性があることが予想される。
共有結合された薬物は、有利には、薬物の最適な効果を確実にするために、リンカー分子を介してヒドロゲル（ゲスト）ポリマー及び／又はホストポリマーに共有結合され得る。適切なリンカーには、米国特許出願公開第２００８０２２７０９２号に記載されたリンカーが含まれる。薬物に結合する前、リンカーは、有利には薬物に結合するための官能基部分（例えば、捕捉部分）を含む。リンカーは、例えば、官能基部分を露出させるために切断可能であり得る。本体構造は、例えば薬物の生体適合性及び有益な効果をさらに向上させるため、さらに１つ以上の放出可能な薬物を含み得る。
【００９８】
一実施形態では、放出可能な薬物は、パクリタキセル（タキソール）及び／又はラパマイシン及び／又は他の適切な抗増殖薬などの抗増殖薬を含む。
医療用管状デバイスの管腔内で細胞増殖のリスクがある場合、抗増殖薬は少なくとも管腔表面の一部として配置されることが望ましい。
【００９９】
医療用管状デバイスが、使用中に接触している周囲の組織と一緒に成長しないことが望まれる場合、抗増殖薬は、有利には少なくとも本体構造の外表面の一部として配置され得る。低内殖特性を有するそのような医療用管状デバイスは、例えば、患者の組織と接触するように挿入される一時的に使用するためのチューブ、例えば化学療法薬を患者に供給するためのチューブであり得る。さらに、医療用管状デバイスがインプラントに適しており、インプラントを回収又は交換する必要があると予想される場合、それは低い内殖能力を有し、したがって、比較的簡単な方法で回収又は外植され得ることが望ましい場合がある。
【０１００】
一実施形態では、放出可能な薬物は抗感染薬を含み、これは好ましくはリファンピシン及び／又はミノサイクリンから選択される。
抗感染薬は、有利には、感染性病原体の付着及び拡散を阻害することによって、又は感染性微生物を完全に殺すことによって、感染に対して作用することができる薬物である。
【０１０１】
抗感染薬は、例えば、抗生物質及び／又は消毒薬を含む。
抗感染薬は、感染のリスクが高く、及び／又は免疫防御が低い患者と接触させての使用に医療用管状デバイスが適合されている状況など、感染のリスクが高い場合に特に望まれ得る。
【０１０２】
抗感染薬は、医療用管状デバイスのどこにでも配置することができる。有利には、抗感染薬は、本体構造と、それが接触するように適合されている組織との間の感染のリスクを低減するために、本体構造の外表面に配置されている。これにより、手術部位感染のリスクが制限及び／又は低減される可能性がある。透析グラフトは、概して「通常の」グラフトよりも感染のリスクが高くなる。これは、患者が治療（透析）を受けるたびに、針が皮膚、組織、グラフトを貫通し、感染を引き起こす／負わせるリスクがかなり高くなるためである（これは毎週複数回発生し得る）。
【０１０３】
血液アクセスデバイス（ＣＶＣや透析グラフトなど）は、高い感染のリスクを有する。特に中心静脈カテーテル（ＣＶＣグラフト）は、体の外側から内側への細菌の経路を提供するため、感染のリスクが高くなる。
【０１０４】
一実施形態では、抗感染薬は、管腔表面及び外表面の両方から離れたところに位置するゲストポリマードメイン内、すなわち、管腔表面又は外表面を含まない中間ゲストポリマードメイン内に位置している。そのような場合、抗感染薬は、例えば、縫合中の針、又は医療用管状デバイスが透析グラフトである場合は針によって、本体構造が貫かれると放出され得る。したがって、抗感染薬の放出は高リスクの場所に配置され得、さらに放出期間は、放出可能な量の抗感染薬が使用されるまで非常に長くなり得る。
【０１０５】
一実施形態では、抗感染薬は、殺アメーバ剤；アミノグリコシド；駆虫薬；抗真菌剤、例えばアゾール系抗真菌剤、エキノカンジン、その他の抗真菌剤又はポリエン；抗マラリア剤、例えば抗マラリア剤の組合せ、抗マラリアキノリン又はその他の抗マラリア剤；抗結核剤、例えばアミノサリチル酸塩、抗結核剤の組合せ、ジアリールキノリン、ヒドラジド誘導体、その他の抗結核剤、ニコチン酸誘導体、リファマイシン誘導体又はストレプトマイセス誘導体；抗ウイルス剤、例えばアダマンタン抗ウイルス剤、抗ウイルスブースター、抗ウイルス剤の組合せ、抗ウイルスインターフェロン、ケモカイン受容体アンタゴニスト、インテグラーゼ鎖転移阻害剤、その他の抗ウイルス剤、ニューラミニダーゼ阻害剤、ＮＮＲＴＩ、ＮＳ５Ａ阻害剤、ヌクレオシド逆転写酵素阻害剤（ＮＲＴＩ）、プロテアーゼ阻害剤又はプリンヌクレオシド；カルバペネム；カルバペネム／ベータラクタマーゼ阻害剤；セファロスポリン、例えばセファロスポリン／ベータラクタマーゼ阻害剤、第１世代セファロスポリン、第４世代セファロスポリン、次世代セファロスポリン、第２世代セファロスポリン又は第３世代セファロスポリン；糖ペプチド抗生物質；グリシルサイクリン；レプロスタティクス（ｌｅｐｒｏｓｔａｔｉｃｓ）；リンコマイシン誘導体；マクロライド誘導体、例えばケトライド又はマクロライド；その他の抗生物質；オキサゾリジノン系抗生物質；ペニシリン、例えばアミノペニシリン、抗緑膿菌性ペニシリン、ベータラクタマーゼ阻害剤、天然ペニシリン又はペニシリナーゼ耐性ペニシリン；キノロン；スルホンアミド；テトラサイクリン；尿路抗感染症薬；皮膚の抗感染薬第四級アンモニウム化合物（ｑｕａｔ）又はそれらの任意の組み合わせのうちの１つ以上を含む。
【０１０６】
有利には、放出可能な薬物は、主としてゲストポリマーに充填される。
薬物は、例えば、ヒドロゲルゲストポリマーの少なくとも一部が膨潤している条件下で、薬物を含む流体にＩＰＮを適用することによりゲストポリマーに充填され得る。充填方法の例は、国際公開第２０１３０７５７２４号、Ｓａｎｔｏｓら、「ポリ（ヒドロキシエチルメタクリラート−コ−メタクリラート−β−シクロデキストリン）ヒドロゲル：合成、細胞適合性、機械的特性及び薬物充填／放出特性」（“Ｐｏｌｙ（ｈｙｄｒｏｘｙｅｔｈｙｌ  ｍｅｔｈａｃｒｙｌａｔｅ−ｃｏ−ｍｅｔｈａｃｒｙｌａｔｅｄ−β−ｃｙｃｌｏｄｅｘｔｒｉｎ）ｈｙｄｒｏｇｅｌｓ：Ｓｙｎｔｈｅｓｉｓ，ｃｙｔｏｃｏｍｐａｔａｂｉｌｉｔｙ，ｍｅｃｈａｎｉｃａｌ  ｐｒｏｐｅｒｔｉｅｓ  ａｎｄ  ｄｒｕｇ  ｌｏａｄｉｎｇ／ｒｅｌｅａｓｅ  ｐｒｏｐｅｒｔｉｅｓ”）ＳｃｉｅｎｃｅＤｉｒｅｃｔ、Ａｃｔａ  Ｂｉｏｍａｔｅｒｉａｌｉａ  ４（２００８）７４５−７５５及び国際公開第２００５／０５５９７２号に記載されている。
【０１０７】
有利には、放出可能な薬物は、管腔表面及び外表面の少なくとも一方を介して放出可能である。薬物が抗増殖性薬物である場合、それは、有利には少なくとも管腔表面を介して放出可能であり得る。抗増殖薬は、血管平滑筋細胞の本来の血管から管腔表面（内膜つまり血管／内腔に隣接する内層）への遊走、ならびにそれらの増殖及び細胞外マトリックス沈着を防止又は低減することが示されている。それにより、抗増殖薬は、内膜過形成のリスクを低減するか、又は内膜過形成を予防する機能を有する。
【０１０８】
一実施形態では、薬物は抗感染薬であり、薬物は少なくとも外表面を介して放出可能である。これにより、感染のリスクがさらに低減されるか、完全に防止され得る。
ゲストポリマー（及び／又はヒドロゲル）は、ホモポリマー又はコポリマーを含み得る。好ましくは、ゲストポリマーは架橋されている。
【０１０９】
ゲストポリマーは、物理的に架橋され、及び／又は化学的に架橋され得る。
コポリマーとは、２つ以上のモノマー種の共重合によって得られるポリマーを意味する。
【０１１０】
一実施形態では、コポリマーゲストポリマーは、２つのモノマー種を有するバイオポリマーである。
ゲストポリマーの組成は、ゲストポリマードメインにおいて均一及び／又は一定であり得るか、あるいは、例えば１つ以上のモノマーの量が、例えばグラデーション式に変わることによって変化し得る。これは、例えばホストポリマーへのモノマーの充填中及び／又はその重合中にモノマーの相対量を変化させることによって提供され得る。例えば、ゲストポリマーは、ドメインの第１の部分において主にＰＨＥＭＡからなり、ドメインの第２の中間部分においてＰＨＥＭＡ及びＰＥＧＭＥＡを含み、第３の、例えば管腔部分において、ＰＨＥＭＡ、ＰＥＧＭＥＡ及びスルホベタインを含み得る。当業者は、モノマーの任意の組合せが可能であり、医療用管状デバイスの所望の特性に従って選択され得ることを理解するであろう。
【０１１１】
一実施形態では、コポリマーゲストポリマーは、３つのモノマー種から得られるターポリマーである。
一実施形態では、コポリマーゲストポリマーは、４つのモノマー種から得られるクォーターポリマーである。ゲストポリマーは、完全に親水性であってもよいし、疎水性ドメインを含んでもよい。一実施形態では、ヒドロゲル（ゲスト）ポリマーは、疎水性−親水性ハイブリッドヒドロゲルである。疎水性ドメインを有するヒドロゲル（ゲスト）ポリマーは、親水性モノマー及び疎水性モノマーを含むモノマーの混合物から製造することができる。好ましくは、疎水性モノマーは、モノマーのうちの約２０重量％以下、例えば、１０％以下で存在する。一実施形態では、ヒドロゲル（ゲスト）ポリマーは、照射、ｐＨ値及び／又は機械的な影響を受けると、親水性及び疎水性の特性をそれぞれ有する１つの局所ドメインを提供するように段階が切り替わり得る部分を含む。そのような部分は、例えば、本明細書に記載されるような光活性部分であり得る。一実施形態では、ヒドロゲル（ゲスト）ポリマーは、スピロピラン及び疎水性モノマーを含むコポリマー又はマルチポリマーを含む。これは、例えばゲストポリマーが、制御放出及び／又は誘発放出のための親水性薬物などの薬物を含む場合に有利である。
【０１１２】
ゲストポリマーは、好ましくは、以下を含む１つ以上のモノマーから重合され得る：アクリラート；ビニルモノマー、例えばｎ−ビニルピロリドン（ｎＶＰ）；スチレン；酸素含有、フェニル、アミノ及び窒素含有アクリル誘導体及びメタクリル誘導体、例えばアクリル酸エステル、アクリル酸、メタクリル酸及びエステル、アルキル及びヒドロキシアルキルアクリラート及びメタクリラート；官能化（メタ）アクリラート、例えば２−ヒドロキシエチルメタクリラート（ＨＥＭＡ）、グリセロールモノメタクリラート（ＧＭＭＡ）、ヘプタフルオロブチルアクリラート（ＨＦＢＡ）、２−メタクリロイルオキシエチルホスホリルコリン（ＭＰＣ）及び［２−（メタクリロイルオキシ）エチル］−ジメチル−（３−スルホプロピル）−アンモニウム水酸化物（ベタイン）；アルキル置換アクリラート及びメタクリラート、例えばメタクリル酸メチル（ＭＭＡ）、メタクリル酸エチル（ＥＭＡ）、メタクリル酸ブチル（ＢＭＡ）、メタクリル酸ドデシル（ＤＭＡ）；ＰＥＧ化（メタ）アクチラート（ａｃｔｙｌａｔｅ）、例えばポリ（エチレングリコール）メチルエーテルメタクリラート（ＰＥＧＭＥＭＡ）及びポリ（エチレングリコール）メチルエーテルアクリラート（ＰＥＧＭＥＡ）；置換β−及びγ−ラクトン、乳酸モノマー；炭水化物及びフッ素化モノマー；ウレタン；一官能性及び二官能性アルコール；カルボン酸；アミン；イソシアネート；エポキシド；アルキル基を有する芳香族；スルホン化芳香族、芳香族樹脂；イミダゾール；イミダゾール誘導体；双性イオン性モノマー；ピラゾール；第四級アンモニウムモノマー；スピロピランモノマー、キチン又はその誘導体（キトサン）及び上記の１つ以上を含む任意のもの／又は任意の組合せ。
【０１１３】
モノマー「Ｘ」を含むヒドロゲル（ゲスト）ポリマーは、本明細書では、モノマー「Ｘ」を含む１つ以上のモノマーから得られるゲストポリマーを示すことを意味する。
一実施形態では、ゲストポリマーは、ポリ（２−ヒドロキシエチルメタクリラート）（ＰＨＥＭＡ）を含み、好ましくは、ゲストポリマーは、ＰＨＥＭＡとＰＥＧＭＥＡの架橋コポリマーである。
【０１１４】
一実施形態では、ヒドロゲルゲストポリマーは、少なくとも１つの双性イオンを含むモノマー及びＰＨＥＭＡ、ＰＥＧＭＥＡ又はビニルイミダゾールブタンスルホナートのうちの少なくとも１つから重合されたコポリマーを含み、好ましくは、ヒドロゲルゲストポリマーは、ＰＨＥＭＡ、ＰＥＧＭＥＡビニルイミダゾールブタンスルホナート及び／又はスルホベタインを含むモノマーから重合されたコポリマーを含む。
【０１１５】
一実施形態では、ゲストポリマーは、官能基部分を保護する保護基を含む少なくとも１つのモノマーを含むモノマーから重合されたホモポリマー又はコポリマーを含み、保護基は、好ましくは、フルオレニルメチルオキシカルボニル（ＦＭＯＣ）であり、及び／又は保護された官能基部分は、好ましくは−ＮＨ２基を含む。
【０１１６】
適切な保護部分の例は、米国特許出願公開第２００８／０２２７０９２号に見られる。
適切な官能基部分の例は、米国特許出願公開第２００８／０２２７０９２号に見られる。
【０１１７】
重合及び任意選択で架橋した後、管腔表面及び／又は外表面の保護基を除去して官能基部分を脱保護することができ、上記のような薬物を官能基部分（例えば、−ＮＨ２）、及び任意選択でリンカー（例えばＰＥＧ、ＰＥＯ）を介してゲストポリマーに結合させることができる。
【０１１８】
一実施形態では、ゲストポリマーは、コポリマー、好ましくは、上述したようなスルホベタイン、カルボベタイン、ホスホベタイン、又はホスホコリンなどの少なくとも１つの双性イオン部分を含むモノマーから重合されたコポリマーを含む。
【０１１９】
一実施形態では、ゲストポリマーは、スピロピラン基などの光活性部分を含む光活性モノマーを含むモノマーから重合されたコポリマーを含む。光活性モノマーは、有利にはフォトクロミックである。
【０１２０】
「光活性モノマー」は、本明細書において、少なくとも１つの光活性部分を含むモノマーを意味する。
ゲストポリマーは、有利には、スピロピランアクリラートを含む。
【０１２１】
ゲストポリマーに光活性部分を含めることにより、ゲストポリマーはそれ自体が光活性になり、それにより、医療用管状デバイスの位置及び／又は１つ以上の特性を光によって、例えば本体構造に紫外線を照射することによって、決定、変更、及び／又は調整することができる。これにより、外科医（医師又は他の訓練を受けた人又は訓練を受けたロボットを含む）は、特定の生物学的特性（親水性及び／又は薬物放出特性など）のオンとオフを切り替えることができる。
【０１２２】
ゲストポリマーを形成するモノマーに適用するのに適したフォトクロミック部分に関する更なる情報は、Ｎｏｒｄｉｎら、「スピロピラン−メロシアニン系の調製及び活性化（“ＰＲＥＰＡＲＡＴＩＯＮ  ＡＮＤ  ＡＣＴＩＶＡＴＩＯＮ  ＯＦ  ＳＰＩＲＯＰＹＲＡＮ−ＭＥＲＯＣＹＡＮＩＮＥ  ＳＹＳＴＥＭ”）Ｍａｌａｙｓｉａｎ  Ｊｏｕｒｎａｌ  ｏｆ  Ａｎａｌｙｔｉｃａｌ  Ｓｃｉｅｎｃｅｓ，Ｖｏｌ．１７Ｎｏ．３（２０１３）：４２２−４２９に見られる。
【０１２３】
一実施形態では、ゲストポリマーは、サブゲスト相互貫入キトサンネットワークなどの埋め込まれたキトサンを含む。キトサンネットワークは、スピロピラン誘導体などの光応答性誘導体で修飾することができる。
【０１２４】
スピロピラン（ＳＰ）誘導体で修飾され、サブゲスト相互貫入ネットワークを提供するのに適した相互貫入キトサンネットワークの合成は、Ｃｈｅｏｌ  Ｗｏｏ  Ｌｅｅらの「相互貫入キトサンネットワークを用いたフォトクロミックヒドロゲルの製造」（“Ｆａｂｒｉｃａｔｉｏｎ  ｏｆ  ｐｈｏｔｏｃｈｒｏｍｉｃ  ｈｙｄｒｏｇｅｌｓ  ｕｓｉｎｇ  ａｎ  ｉｎｔｅｒｐｅｎｅｔｒａｔｉｎｇ  ｃｈｉｔｏｓａｎ  ｎｅｔｗｏｒｋ”）Ｊ．ＡＰＰＬ，ＰＯＬＹＭ．ＳＣＩ．２０１７，ＤＯＩ：１０．１００２／ＡＰＰ．４５１２０に記載のものであってもよい。キトサンは、ゲストポリマーが架橋された後、ゲスト及び／又はホストポリマーに充填され得る。
【０１２５】
ＩＰＮのゲストポリマーは、等しい又は異なる組成を有する２つ以上のタイプのゲストポリマードメインを含み得る。
一実施形態では、２つ以上のタイプのゲストポリマードメインは、少なくとも管腔表面に、又は外表面にゲストポリマーを含む表面ゲストポリマードメインと、異なるタイプのゲストポリマーを有する中間ゲストポリマードメインとを含む。
【０１２６】
一実施形態では、２つ以上のタイプのゲストポリマードメインは、管腔表面にゲストポリマーを含む第１のタイプのゲストポリマーと、外表面にゲストポリマーを含む第２のタイプのゲストポリマーとを含む。
【０１２７】
一実施形態では、２つ以上のタイプのゲストポリマードメインは、管腔表面又は外表面のいずれかと同じであっても異なっていてもよい第３の中間ゲストポリマーを含む。
本体構造のゲストポリマーは、有利には、乾燥重量で少なくとも約１％のＩＰＮ、例えば乾燥重量で少なくとも約１０％のＩＰＮ、例えば乾燥重量で約１５％〜約８５％、例えば約２５％〜約６０％のＩＰＮを構成し得る。
【０１２８】
有利には、本体構造の少なくとも１つのゲストポリマードメインは、本体構造の管腔表面及び外表面のうちの少なくとも１つなどの、本体構造の少なくとも１つの表面を含む。
一実施形態では、少なくとも１つのゲストポリマードメイン内のゲストポリマーは、ホストポリマーマトリックス中に実質的に均一に分布している。
【０１２９】
一実施形態では、少なくとも１つのゲストポリマードメインは、好ましくは本体構造の表面に近いところのゲストポリマーの量が本体構造の表面から遠いところのゲストポリマーの量よりも多くなるように、本体構造の管腔表面及び／又は外表面に垂直な（法線）方向にゲストポリマーの量の勾配を有する。
【０１３０】
ホストポリマー中の量及び／又はモノマー分布を構造化することにより、例えば放出可能な薬物の放出プロファイルを制御するなどの多くの異なる用途のために本体構造を設計し、最適化することができる。
【０１３１】
一実施形態では、本体構造は、例えばゲストポリマーの任意選択のコーティングを含む、単一のゲストポリマードメインを含む。好ましくは、ゲストポリマーは、管腔表面の少なくとも一部まで延在し、及び／又は管腔表面のコーティングを含む。
【０１３２】
一実施形態では、ゲストポリマードメインは、ホストポリマーマトリックスの厚さ全体に広がり、好ましくは、ＩＰＮは、本体構造の厚さ全体に広がる。
特定の用途では、医療用管状デバイスが、配置されたときに接触する組織と共に比較的速く成長する（成熟する）ことを確実にするため、本体構造は高い組織内殖能力を有することが望ましい。これにより、組織と医療用管状デバイスとの間の感染の潜在的なリスクを大幅に低減させることができる。これにより、医療用管状デバイスの外表面と周囲の組織との間に血腫を生じさせる潜在的な出血による血液の蓄積の潜在的なリスクを大幅に低減することができる。
【０１３３】
過剰な量の瘢痕組織を形成するリスクを減少させる可能性があることが見出された。瘢痕組織形成の量が多い場合、組織は本体構造の周りで収縮する傾向があり、それによって本体構造の内径が減少することが見出された。本体構造に高い内殖能力があることを確認することにより、感染のリスクと収縮のリスクの両方を減らすことができる。
【０１３４】
本発明者らは、少なくとも１つのゲストポリマードメインが血餅促進ドメイン及び／又は細胞増殖促進ドメインを含み、血餅促進ドメイン及び／又は細胞増殖促進ドメインが管腔表面から離れて位置し、好ましくは管腔表面を含まないことにより、本体構造が高い内殖能力を確実に有することを見出した。それにより、医療用管状デバイスの管腔内での細胞増殖のリスクを低くすることができ、同時に、本体構造が高い内殖能力を確実に有することができる。
【０１３５】
本体構造は、例えば、血餅促進及び／又は細胞増殖ドメインを含む外表面ゲストポリマードメインと、抗増殖薬を含む管腔表面ゲストポリマードメインとを有し得る。
血餅促進及び／又は細胞増殖ドメインを有するゲストポリマードメインを含む医療用管状デバイスはまた、例えば医療用管状デバイスの植え込み中の、過度の出血のリスクを大幅に減少させ得ることが見出された。この効果は、医療用管状デバイスが管腔表面及び／又は管腔表面ゲストポリマードメインに抗増殖薬及び／又は血栓症不活性化薬を含む場合でも確認された。有利には、血餅促進ゲストポリマーは、外表面の少なくとも一部を含む外表面ゲストポリマードメインを含む。
【０１３６】
一実施形態では、血餅促進及び／又は細胞増殖ドメインは、管腔表面も外表面も含まない中間ゲストポリマードメインに位置する。この実施形態の医療用管状デバイスは、高い内殖能力を有する場合もあれば、有さない場合もあるが、細胞増殖促進薬及び／又は血餅促進薬を有する中間ゲストポリマードメインは、例えば医療用管状デバイスの植え込み中及び／又はアクセス植え込み後（透析）の過度の出血のリスクを大幅に減少させることができる。したがって、この実施形態の医療用管状デバイスは、有利には、内殖能力を低減するための抗増殖薬を含む外表面ゲストポリマードメインを有し得る。
【０１３７】
一実施形態では、放出可能な血餅促進薬を含む血餅促進ドメインは、別のグラフト又は天然の血管に縫合されるように適合された医療用管状デバイスのそれぞれの端部に配置されることが望ましく、それによって、例えば医療用管状デバイスの植え込み中の過剰の出血のリスクを大幅に低減することができる。
【０１３８】
一実施形態では、放出可能な細胞増殖薬を含む細胞増殖ドメインは、本体構造の実質的に全長に沿った外部ドメインであることが望ましく、それにより、瘢痕組織のリスクが低く、周囲組織への外表面の迅速な内殖を確実にする。
【０１３９】
血餅促進及び／又は細胞増殖ドメインは、例えば、細胞増殖促進薬及び／又は血餅促進薬、例えば線維素溶解薬、ヘパリンアンタゴニスト、血小板刺激薬、又は上記の血餅促進薬のうちの１つ以上を含むそれらの任意の組合せを含み得る。
【０１４０】
多くの用途では、医療用管状デバイスは、植え込み後の周囲組織への迅速な内殖を確実にする高い内殖能力を有することが望ましく、それにより、植え込まれたデバイスの周りの側方出血の傾向及び／又はリスクを低減する。これは、医療用管状デバイスが透析グラフトである場合に特に好ましい。
【０１４１】
一実施形態では、ホストポリマーは、２つ以上のゲストポリマードメインを含む。
一実施形態では、２つ以上のゲストポリマードメインは、管腔ゲストポリマードメイン及び外部ゲストポリマードメインを含む。２つ以上のゲストポリマードメインは、有利には、ゲストポリマーを本質的に含まない本体構造のポリマー部分によって分離され得、ポリマー部分は、好ましくは、ホストポリマーマトリックスと同一であるが、本質的にゲストポリマーを含まない。
【０１４２】
本体構造は、単層であってもよく、又はいくつかの管状層などのいくつかの層を含み得る。有利には、少なくともホストポリマーは、本体構造の全長にわたって管状層を形成する。追加の層は、本体構造の全長さにおいて完全に管状であり得るか、又はそれ／それらは、例えば本体構造の長さの一部において、局所的な層のみであり得る。
【０１４３】
一実施形態では、本体構造は、２つ以上の層を含む層状本体構造であり、層の少なくとも１つは、ＩＰＮを含むか、又はＩＰＮからなる少なくとも１つのＩＰＮ部分を含む。
一実施形態では、本体構造は、管腔表面を含む管腔層を含み、管腔層は、少なくとも１つのＩＰＮを含むか、又はそれからなる。好ましくは、管腔表面は、例えば上記のように、ゲストポリマーを含む。有利には、ゲストポリマードメインは、管腔表面全体などの管腔表面の少なくとも一部を含む管腔表面ゲストポリマードメインを含む。
【０１４４】
一実施形態では、本体構造は、外表面を含む外層を含み、外層は、少なくとも１つのＩＰＮを含む。好ましくは、外表面は、例えば上記のように、ゲストポリマーを含む。有利には、ゲストポリマードメインは、外表面全体などの外表面の少なくとも一部を含む外表面ゲストポリマードメインを含む。
【０１４５】
本体構造は、本体構造の表面を含まない１つ以上の中間層及び／又はドメインを含み得る。有利には、ゲストポリマードメインは、管腔表面も外表面も含まない中間ゲストポリマードメインを含む。
【０１４６】
一実施形態では、本体構造の少なくとも１つの層は、ＩＰＮを含まないポリマー層、例えば、ポリテトラフルオロエチレン（ＰＴＦＥ）、発泡ＰＴＦＥ（例えば、ゴアテックス（Ｇｏｒｅｔｅｘ）（登録商標））、ポリウレタン（ＰＵ）、ポリエチレンテレフタラート（ＰＥＴ、例えばダクロン（登録商標））及び／又はシリコーンエラストマーのポリマー層である。
【０１４７】
そのような材料及び／又は材料の層は、例えば、米国特許出願公開第２０１６０３５４２１７号、米国特許出願公開第２０１４０１４２６８２号、米国特許出願公開第２００９０２５８９５８号、米国特許第６，５１７，５７１号、米国特許出願公開第００６０１１８２３６号及び／又は米国特許第５，９３１，８６５号に記載されている。
【０１４８】
一実施形態では、ＩＰＮを含まない本体構造の少なくとも１つのポリマー層は、エラストマー層である。
有利には、２つ以上の層は、層状の本体構造を形成するために同心円状に配置され、同心円状に配置された層は、好ましくは、隣接する層と完全に表面間（界面）接触している。２つ以上の層は、同じ長さ又は異なる長さを有し得る。
【０１４９】
２つ以上の層は、非結合層、局所的に固定された層、又は界面結合層であり得る。
一実施形態では、２つ以上の層のうちの少なくとも２つの層は、互いに化学的に固定されていない。少なくとも２つの固定されていない層は、例えば機械的インターロックを介して機械的に一緒に保持され得る。
【０１５０】
一実施形態では、２つ以上の層のうちの少なくとも２つの層は、例えば中間にある接着剤によって互いに界面結合されている。
一実施形態では、２つ以上の層のうちの少なくとも２つの層は互いに固定されている。少なくとも２つの層の固定は、好ましくは、局所的な接着結合、縫合糸、ステープル及び／又はクリップ、ピンホールを含む。
【０１５１】
医療用管状デバイスは、さらに、例えば本体構造の内側又は周囲に、本体構造と同心円状に配置された管状支持構造を含み得る。
支持構造は、例えば、管腔表面と接触して、又は本体構造の外表面と接触して配置された支持構造を含み得る。
【０１５２】
支持構造は、有利には、本体構造よりも高い剛性を有する。それにより、支持構造は、所望の位置で医療用管状デバイスを支持することができる。有利には、管状支持構造又は単に「支持構造」は、本体構造の外表面又は管腔表面のいずれも全体的には覆わない。好ましくは、支持構造は、本体構造の外表面又は管腔表面の最大５０％、例えば、本体構造の外表面又は管腔面の最大４０％、例えば最大３０％、例えば最大２０％、例えば最大１０％を覆う。
【０１５３】
支持構造は、例えば、らせん状ワイヤを含み得る。らせん状ワイヤは、例えば、本体構造が崩壊しないように、管腔表面と接触するように配置される。らせん状ワイヤは、例えば、外表面を取り囲み、それと接触するように配置される。それにより、らせん状ワイヤは、本体構造の増殖の増進及びより速い内殖を提供し得る。らせん状ワイヤは、例えば、本体構造の中に埋め込まれる。それにより、らせん状ワイヤは、生物学的特性に干渉することなく機械的支持を提供することができる。
【０１５４】
一実施形態では、管状支持構造は、本体構造の外表面にぴったり合う形状のカフを含む。
カフは、開いたクロスハッチ構造を有することができ、好ましくは、本体構造の外表面の最大約２５％、例えば本体構造の外表面の約１％〜約２０％を覆う。
【０１５５】
カフは、例えばポリマー材料のものであり、ポリマー材料は、好ましくは、コラーゲン、ダクロン（登録商標）、ナイロン、ポリテトラフルオロエチレン（ＰＴＦＥ）、発泡ＰＴＦＥ（例えば、ゴアテックス（Ｇｏｒｅｔｅｘ）（登録商標））、ポリエチレンテレフタラート（ＰＥＴ、例えばダクロン（登録商標））、ポリウレタン（ＰＵ）及び／又はシリコーンエラストマーを含む。一実施形態では、カフは、例えばより速い内殖のために、繊維を含む。一実施形態では、カフはフッ素化エチレンプロピレン（ＦＥＰ）を含む。ＦＥＰは、ヘキサフルオロプロピレンとテトラフルオロエチレンのコポリマーであり、例えば、テフロン（登録商標）（デュポン）、ＦＥＰ、ネオフロン（登録商標）ＦＥＰ（ダイキン）又はダイネオン（登録商標）ＦＥＰ（ダイネオン／３Ｍ）のブランド名で販売されている。カフは、有利には、成長ホルモン、抗線維素溶解薬、血餅促進薬、及び／又は細胞増殖薬などの１つ以上の薬物が充填されたＩＰＮ材料を含み得る。
【０１５６】
有利には、カフは、細胞の浸潤、増殖、及び成長のための足場を形成する。
一実施形態では、本体構造の外表面の少なくとも一部及び／又は支持構造の外表面の少なくとも一部は、成長ホルモン、抗線維素溶解薬、血餅促進薬及び／又は細胞増殖促進薬などの内殖増強薬を含む。
【０１５７】
内殖増強薬は、有利には、細胞の浸潤、増殖、及び／又は成長のための足場を形成し得る。内殖増強薬を含む医療用管状デバイスは、好ましくは、透析グラフト、血管グラフト又は担体、及び／又は人工神経グラフトの絶縁体などの植込み式医療用管状デバイスである。
【０１５８】
本体構造の外表面及び／又は支持構造の外表面の内殖増強薬は、医療用管状デバイスのさらに速い内殖及び外表面成熟を確実にし、それにより、側方出血の傾向及び／又はリスクの低減を確実にする。
【０１５９】
本体構造の外表面及び／又は支持構造の外表面の内殖増強薬を有する医療用管状デバイスの非常に高い内殖能力は、医療用管状デバイスが、配置されたときに接触する組織と共に比較的速く成長することを確実にする。これにより、組織と医療用管状デバイスとの間の感染の潜在的なリスクが大幅に低減され、さらに、過剰な量の瘢痕組織を形成するリスクが低減され、それにより、本体構造を取り巻く組織の収縮のリスクが低減され、これもまた開存期間を延長する。さらに、医療用管状デバイスが透析グラフトである場合、成熟がより速いため、従来技術の透析グラフトを使用するよりも早い時点で透析治療を開始することができる。グラフトが完全に成熟しておらず、自己治癒が不十分な場合、針貫通チャネルからの血液の漏出によって、外表面と組織との間の空隙に血液がいくらか蓄積する可能性がある。
【０１６０】
血餅促進薬は、例えば上記のような、線維素溶解薬、ヘパリンアンタゴニスト、血小板刺激薬、又は上記の血餅促進薬の１つ以上を含むそれらの任意の組合せであり得る。
有利には、内殖増強薬は、細胞外マトリックス（ＥＣＭ）分子を含み、好ましくは線維状タンパク質及び／又はプロテオグリカンを含む。一実施形態では、内殖増強薬はコラーゲンを含む。
【０１６１】
細胞外マトリックスを構築する主な線維状タンパク質は、コラーゲン、エラスチン、及びラミニンである。これらはすべて比較的頑丈なタンパク質高分子である。それらの頑丈さは、細胞外マトリックスに緩衝特性及び耐力特性を提供し得る。
【０１６２】
一実施形態では、内殖増強薬は、天然の細胞外マトリックス又は合成の細胞外マトリックス、あるいはそれらの任意の組合せ又はフラクションを含む。
ＥＣＭは、例えば、創傷の処置に適応した、ブタの小腸粘膜下組織（ＳＩＳ）から自然に派生する無傷のマトリックスであるＯＡＳＩＳ（登録商標）創傷マトリックスであり得る。ＯＡＳＩＳ（登録商標）創傷マトリックスは、Ｓｍｉｔｈ＆Ｎｅｐｈｅｗ社によって販売されている。
【０１６３】
別の例は、スウェーデンの会社ＶＥＲＩＧＲＡＦＴから入手可能なＥＣＭである。ＶＥＲＩＧＲＡＦＴは、再生医療で使用するためのパーソナライズされた組織工学移植物を作製している。
【０１６４】
ＥＣＭ材料のさらなる例は、Ｃｏｒｎｉｎｇ  Ｍａｔｒｉｇｅｌマトリックスである。これは、ラミニン（主成分）、コラーゲンＩＶ、ヘパラン硫酸プロテオグリカン、エンタクチン／ニドゲン、及びいくつかの成長因子などのＥＣＭタンパク質が豊富な腫瘍であるＥｎｇｅｌｂｒｅｔｈ−Ｈｏｌｍ−Ｓｗａｒｍ（ＥＨＳ）マウス肉腫から抽出された可溶化基底膜調製物である。
【０１６５】
ＥＣＭの更なる情報及び例は、例えばＥｄｕａｒｄｏ  Ａ．ＳｉｌｖａとＤａｖｉｄ  Ｊ．Ｍｏｏｎｅｙの論文「組織工学及び再生のための合成細胞外マトリックス」（“Ｓｙｎｔｈｅｔｉｃ  Ｅｘｔｒａｃｅｌｌｕｌａｒ  Ｍａｔｒｉｃｅｓ  ｆｏｒ  Ｔｉｓｓｕｅ  Ｅｎｇｉｎｅｅｒｉｎｇ  ａｎｄ  Ｒｅｇｅｎｅｒａｔｉｏｎ”）ＥＬＳＥＶＩＥＲ、第６４巻、２００４年、１８１−２０５頁、ｈｔｔｐｓ：／／ｄｏｉ．ｏｒｇ／１０．１０１６／Ｓ００７０−２１５３（０４）６４００８−７に見られる。
【０１６６】
医療用管状デバイスの内殖特性をさらに高めるために、本体構造の外表面の少なくとも一部及び／又は支持構造の外表面の少なくとも一部は、予備増殖させた細胞を含み得る。
そのような予備増殖させた細胞は、例えば、本体構造の外表面の少なくとも一部及び／又は支持構造の外表面の少なくとも一部に幹細胞を播種し、続いて、分化及び成長培地に任意選択の支持構造と共に本体構造を埋め込むことによって提供され得る。細胞が医療用管状デバイスの管腔（チャネル）内に遊走しないようにするために、医療用管状デバイスの管腔は、有利には、医療用管状デバイスの両端部で閉じられ及び／又は封止され得る。
【０１６７】
一実施形態では、本体構造の外表面の少なくとも一部及び／又は支持構造の外表面の少なくとも一部は、ヒドロゲル又はヒドロゲル化可能な生体接着剤などの生体接着剤を含み、好ましくは、生体接着剤はキトサンを含む。
【０１６８】
本体構造の外表面及び／又は支持構造の外表面の生体接着剤は、植え込み直後の及び内殖が始まる前でさえも、植え込まれたデバイスの周りの側方出血の傾向及び／又はリスクの低減を確実にする。それにより、生体接着剤は、さらに速い内殖及び成熟を確実にし、これは、医療用管状デバイスが透析グラフトである場合に特に望ましい。さらに、生体接着剤はまた、瘢痕組織の形成を減少させ得ることが見出された。これは、本体構造と本体構造を取り巻く組織との間の摩擦及び相対運動が生体接着剤により減少することによって生じ得ると考えられる。さらに、生体接着剤はまた、感染及び炎症のリスクをさらに低減する。
【０１６９】
一実施形態では、本体構造は外表面ゲストポリマードメインを含み、外表面ゲストポリマードメインは外表面の少なくとも一部を含み、生体接着剤の少なくとも一部は外表面のゲストポリマーの少なくとも一部を含む。例えば、外表面のゲストポリマーは、ゲストポリマーに結合され、及び／又はゲストポリマーに埋め込まれた（相互貫入）キトサンを含み得る。
【０１７０】
生体接着剤は、例えば、Ｓｙｌｇａｒｄ（登録商標）１８４（Ｄｏｗ  Ｃｏｒｎｉｎｇ、Ｄｉａｔｏｍ）、Ｓｉｌａｓｔｉｃ（登録商標）（ＤｏｗＣｏｒｎｉｎｇ）、及び／又は接着性シリコーンタイプＡ  ＭＥＤ−１１３７（Ｎｕｓｉｌ）などのシリコーンエラストマーを使用して、管状支持構造及び／又は本体構造に接着され得る。生体接着剤は、例えばキトサン、例えばＫｉｔｏＺｙｍｅによって販売されているものである。有利には、キトサンは、例えば凍結乾燥により得られる粉末又は乾燥発泡体の形態である。キトサンは、有利には、シリコーンエラストマー又は他の適切な付着エラストマー／接着剤を使用して、本体構造及び任意選択の支持構造に固定させることができる。
【０１７１】
一実施形態では、生体接着剤の少なくとも一部は、グラフト化によって管状支持構造及び／又は本体構造に結合される。
医療用管状デバイスの化学組成により、非常に狭い管腔を備えると同時に、長期の開存性を確保し、（例えば、新生内膜過形成、血液凝固及び細菌感染によるバイオフィルム形成による）再狭窄／管腔の閉塞のリスクを低減する医療用管状デバイスを提供することが可能であることが見出された。さらに所望の機械的特性も得ることができる。医療用管状デバイスは、例えば、１ｍｍまでの狭い内径、又は管状デバイスの用途に応じてさらに狭い内径を有し得る。一実施形態では、医療用管状デバイスは、約２ｍｍ〜約６ｃｍ、例えば約３ｍｍ〜約５ｃｍ、例えば約４ｍｍ〜約３ｃｍの内径を有し、内径は、本体構造の長さに沿って等しくても異なっていてもよい。
【０１７２】
さらに、本体構造の壁厚は、強度や弾性コンプライアンスなどの望ましい機械的特性を維持しながら、非常に薄くすることができる。一実施形態では、本体構造は、約０．０１ｍｍ〜約５ｍｍ、例えば約０．１ｍｍ〜約３ｍｍ、例えば約０．５ｍｍ〜約１ｍｍの壁厚を有する。
【０１７３】
弾性コンプライアンスは低すぎてはならないが、高すぎてもならないことが見出された。なぜなら、弾性コンプライアンスが高すぎると、変形及び縫合部の裂け目が大きくなり、したがって、縫合部又はその近くで望ましくない出血を引き起こす可能性があるからである。有利な本体構造は、１以上１０以下の弾性コンプライアンス（８０〜２００ｍｍＨｇ（ＩＳＯ７１９８：２０１６、セクションＡ５．９に従って測定）の範囲内のｍｍＨｇ×１０２あたりの内径変化のパーセンテージ）を有する必要がある。一般に、自然の血管は２より大きい、例えば約２．５〜６の間の弾性コンプライアンスを有する。
【０１７４】
したがって、本体構造は、約２〜約８の、例えば約２．５〜約６の、例えば約２．５〜約６の、例えば約３〜約５の、例えば約３．３〜約４．５の弾性コンプライアンスを有することが望ましい。
【０１７５】
さらに、本体構造は比較的低い長期拡張を有することが望ましい。拡張は、例えば、「腎下腹部大動脈瘤の開放修復後のポリエステル及び拡張ポリテトラフルオロエチレンチューブグラフトの長期拡張」（“Ｌｏｎｇ−ｔｅｒｍ  ｄｉｌａｔａｔｉｏｎ  ｏｆ  ｐｏｌｙｅｓｔｅｒ  ａｎｄ  ｅｘｐａｎｄｅｄ  ｐｏｌｙｔｅｔｒａｆｌｕｏｒｏｅｔｈｙｌｅｎｅ  ｔｕｂｅ  ｇｒａｆｔｓ  ａｆｔｅｒ  ｏｐｅｎ  ｒｅｐａｉｒ  ｏｆ  ｉｎｆｒａｒｅｎａｌ  ａｂｄｏｍｉｎａｌ  ａｏｒｔｉｃ  ａｎｅｕｒｙｓｍｓ”）Ｊ  Ｖａｓｃ  Ｓｕｒｇ  ２０１１；５３：１５０６−１３に記載されているように決定してもよい。
【０１７６】
一実施形態において、本体構造は１２ヶ月後に約２５％未満、例えば約２０％未満、例えば約１０％未満、例えば約５％未満の長期拡張を有する。
一実施形態において、本体構造は６年後に約５０％未満、例えば約３０％未満、例えば約２５％未満、例えば約１５％未満の長期拡張を有する。
【０１７７】
管状デバイスは、有利には、血管グラフト、透析グラフト、透析チューブ、カテーテル、シャント、ステント、ステントグラフト、及び／又は腸グラフトであり得る。
好ましくは、医療用管状デバイスは、血管グラフト、透析グラフト、又はステントなどの植込み式管状デバイスである。
【０１７８】
一実施形態では、医療用管状デバイスは透析チューブである。
一実施形態では、医療用管状デバイスは、胃瘻チューブなどの栄養チューブである。
一実施形態では、医療用管状デバイスは、中心静脈カテーテル（ＣＶＣライン）又は末梢挿入中心静脈カテーテル（ＰＩＣＣライン）などの静脈カテーテルである。
【０１７９】
一実施形態では、医療用管状デバイスは、抗癌剤を供給するためのチューブなどの薬物供給チューブである。
本発明はまた、上記の医療用管状デバイスを製造する方法を含む。この方法は、以下を含む方法によって本体構造を製造することを含む：
・管腔基材表面及び外側基材表面を備えた管状ホストポリマー基材を成形すること、
・ゲストポリマーのモノマーを含む溶媒によってホストポリマー基材を少なくとも部分的に膨潤させることにより、ゲストポリマーのモノマーを管状ホストポリマー基材の少なくとも一部に充填すること、及び
・上記モノマーを重合させ及び任意選択で架橋させて、少なくとも１つのゲストポリマードメインを含むＩＰＮを形成させること。
【０１８０】
ホストポリマー基材からホストポリマーマトリックスを直接形成させてもよいし、任意選択で、ホストポリマーマトリックス内に（ゲスト）モノマーを堆積させる前に、ホストポリマー基材から残留物を抽出してもよい。
【０１８１】
ホストポリマー基材の残留物の抽出、ゲストポリマー用のモノマーの充填、重合及び任意選択での架橋、ならびに他の任意の及び／又は所望のプロセスステップは、以下の刊行物に見出すことができる：
Ａｎｔｉｍｉｃｒｏｂ．Ａｇｅｎｔｓ  Ｃｈｅｍｏｔｈｅｒ  ２０１７，６１（７），ｅ００６０４−１７  ＤＯＩ：１０．１１２８／ＡＡＣ．００６０４−１７．Ｐｌａｓｍｉｄ  ２０１６，８７−８８，７２，ＤＯＩ：１０．１０１６／ｊ．ｐｌａｓｍｉｄ．２０１６．１０．００１．Ｊ．Ｃｏｎｔｒｏｌ．Ｒｅｌｅａｓｅ  ２０１６，２４１，１２５−１３４  ＤＯＩ：１０．１０１６／ｊ．ｊｃｏｎｒｅｌ．２０１６．０９．０１８．Ｊ．  Ｍａｔ．Ｃｈｅｍ．Ｐｈｙｓ．２０１６，１８１，４９５−５００  ＤＯＩ：１０．１０１６／ｊ．ｍａｔｃｈｅｍｐｈｙｓ．２０１６．０６．０８６．Ｊ．Ｉｎｄｕｓ．Ｅｎｇ．Ｃｈｅｍ．２０１６，３３，１４２−１４９  ＤＯＩ：１０．１０１６／ｊ．ｊｉｅｃ．２０１５．０９．０２６．Ｂｉｏｍａｃｒｏｍｏｌｅｃｕｌｅｓ．２０１６，１７（４），１３２１−１３２９  ＤＯＩ：１０．１０２１／ａｃｓ．ｂｉｏｍａｃ．５ｂ０１７２２．Ｊ．Ｂｉｏｍｅｄ．Ｍａｔｅｒ．Ｒｅｓ．Ｐａｒｔ  Ｂ  Ａｐｐｌ．Ｂｉｏｍａｔｅｒ．２０１６，１０４（２），４０２−４１０  ＤＯＩ：１０．１００２／ｊｂｍ．ｂ．３３３７１．Ｅｕｒ．Ｊ．Ｐｈａｒｍ．Ｂｉｏｐｈａｒｍ．２０１５，９４，３０５−３１１  ＤＯＩ：１０．１０１６／ｊ．ｅｊｐｂ．２０１５．０５．０１４．Ｍａｒｔｉｎ  Ａｌｍ，Ｐｅｔｅｒ  Ｔｈｏｍｓｅｎ．Ａ  ｄｅｌｉｖｅｒｙ  ｄｅｖｉｃｅ．Ｐａｔｅｎｔ，ＰＡ  ２０１５／７０５２０．Ｍａｒｔｉｎ  Ａｌｍ，Ｓｏｒｅｎ  Ｌａｎｇｅｒ  Ｓｔｅｆｆｅｎｓｅｎ．送達デバイスの製造方法（Ａ  ｍｅｔｈｏｄ  ｏｆ  ｐｒｏｄｕｃｉｎｇ  ａ  ｄｅｌｉｖｅｒｙ  ｄｅｖｉｃｅ）、国際公開第２０１３／０７５７２４号、Ｍａｒｔｉｎ  Ａｌｍ，Ｍａｉｋｅ  Ｂｅｎｔｅｒ，Ａｎｎｅ  Ｍａｒｉｅ  Ｊｅｎｓｅｎ．相互貫入ポリマーネットワーク（ＩＰＮ）を含む物品及びＩＰＮを含む物品を製造する方法（Ａ  ｍｅｔｈｏｄ  ｏｆ  ｐｒｏｄｕｃｉｎｇ  ａｎ  ａｒｔｉｃｌｅ  ｃｏｍｐｒｉｓｉｎｇ  ａｎ  ｉｎｔｅｒｐｅｎｅｔｒａｔｉｎｇ  ｐｏｌｙｍｅｒ  ｎｅｔｗｏｒｋ（ＩＰＮ）ａｎｄ  ａｎ  ａｒｔｉｃｌｅ  ｃｏｍｐｒｉｓｉｎｇ  ａｎ  ＩＰＮ）、国際公開第２００８／０５２５６８号、Ｍａｒｔｉｎ  Ａｌｍ，Ｍａｉｋｅ  Ｂｅｎｔｅｒ，Ａｎｎｅ  Ｍａｒｉｅ  Ｊｅｎｓｅｎ．相互貫入ポリマーネットワーク（ＩＰＮ）を含む物品及びＩＰＮを含む物品を製造する方法（Ａ  ｍｅｔｈｏｄ  ｏｆ  ｐｒｏｄｕｃｉｎｇ  ａｎ  ａｒｔｉｃｌｅ  ｃｏｍｐｒｉｓｉｎｇ  ａｎ  ｉｎｔｅｒｐｅｎｅｔｒａｔｉｎｇ  ｐｏｌｙｍｅｒ  ｎｅｔｗｏｒｋ（ＩＰＮ）ａｎｄ  ａｎ  ａｒｔｉｃｌｅ  ｃｏｍｐｒｉｓｉｎｇ  ａｎ  ＩＰＮ）、国際公開第２００８／０５２５６３号、Ｍａｉｋｅ  Ｂｅｎｔｅｒ，Ｍａｒｔｉｎ  Ａｌｍ．ポリマー含有コーティングでポリマー表面をコーティングする方法及びポリマーコーティングされたポリマーを含む物品（Ａ  ｍｅｔｈｏｄ  ｏｆ  ｃｏａｔｉｎｇ  ａ  ｐｏｌｙｍｅｒ  ｓｕｒｆａｃｅ  ｗｉｔｈ  ａ  ｐｏｌｙｍｅｒ  ｃｏｎｔａｉｎｉｎｇ  ｃｏａｔｉｎｇ  ａｎｄ  ａｎ  ｉｔｅｍ  ｃｏｍｐｒｉｓｉｎｇ  ａ  ｐｏｌｙｍｅｒ  ｃｏａｔｅｄ  ｐｏｌｙｍｅｒ）、国際公開第２００６／０７４６６６号、Ｊｏａｃｈｉｍ  Ｋ���ｒｔｈａｕｓｅｒ，Ｍａｉｋｅ  Ｂｅｎｔｅｒ及びＭａｒｔｉｎ  Ａｌｍ．シリコーンエラストマーゴム製品の製造方法及びその方法により得られる製品（Ａ  ｍｅｔｈｏｄ  ｏｆ  ｐｒｏｄｕｃｉｎｇ  ａ  ｓｉｌｉｃｏｎｅ  ｅｌａｓｔｏｍｅｒ  ｒｕｂｂｅｒ  ｉｔｅｍ  ａｎｄ  ｔｈｅ  ｐｒｏｄｕｃｔ  ｏｂｔａｉｎａｂｌｅ  ｂｙ  ｔｈｅ  ｍｅｔｈｏｄ）、国際公開第２００６／０４５３２０号。
【０１８２】
有利には、管状ホストポリマー基材の成形は、押出成形又は射出成形によって行われ、好ましくは、成形された管状ホストポリマーはシームレスである。管状ホストポリマー基材は、任意の所望の壁厚、内径／外径、及び任意の所望の長さで押し出すことができる。一実施形態では、管状ホストポリマー基材は、編むことを含む方法によって成形される。
【０１８３】
一実施形態では、管状ホストポリマー基材は、マンドレルを使用することによって、好ましくは成形される管状ホストポリマーがシームレスであるように提供することによって製造される。管状ホストポリマー基材は、任意の所望の設計、形状、壁厚、内径／外径、及び任意の所望の長さを有するマンドレルを用いて製造することができる。
【０１８４】
一実施形態では、管状ホストポリマー基材の表面部分は、モノマー充填ステップの少なくとも一部の間、マスキングされ得る。マスキングされた表面部分は、好ましくは、管腔表面部分及び／又は外表面部分である。
【０１８５】
任意選択で、この方法は、前にマスキングされた表面部分のマスキングを解除し、前にマスキングされなかった部分をマスキングし、モノマーの充填及び重合のステップを繰り返すことをさらに含む。好ましくは、反復充填ステップは、第１の充填ステップで充填したモノマーとは異なる少なくとも１つのモノマーを含むモノマーを充填することを含む。それにより、ＩＰＮは、好ましくは異なるゲストポリマー組成を有する管腔表面ゲストポリマードメイン及び外表面ゲストポリマードメインを有し得る。例えば、管腔表面は、マスキング解除される予定のマスキングされた官能基部分と、それに結合された薬物、例えば血栓症不活性化薬を含み得、外表面は、双性イオン部分を含み得る。他の組合せ及び変形は、明細書から当業者には明らかであろう。
【０１８６】
一実施形態では、モノマーを充填するステップは、管状ホストポリマー基材に様々な濃度及び／又は様々な種類のモノマーを充填すること、及び／又は様々な充填時間で充填することを含み、それにより、少なくとも１つのゲストポリマードメインに、ある量及び／又は本体構造の表面に垂直な（法線）方向のモノマー勾配のゲストポリマーを提供する。
【０１８７】
一実施形態では、方法は、管腔表面及び／又は外表面の少なくとも一部にゲストポリマーコーティングを適用することを含み、コーティング適用ステップは、好ましくは、管腔表面及び／又は外表面の前記一部がモノマーにさらされている間に、反応器内で重合ステップを実行することを含む。
【０１８８】
ゲストポリマーコーティングは、例えば上記のように充填され、重合され、任意選択で架橋されたゲストポリマーのゲストポリマーと同じもの又は異なるゲストポリマーであり得る。
【０１８９】
ホストポリマーに充填されたゲストポリマーのモノマー及び／又はゲストポリマーコーティングのモノマーは、上記のものであってもよく、有利には、双性イオン性モノマー、カチオン性及びアニオン性モノマーの組合せ、スピロピランモノマー及び／又は保護された官能基部分（例えば、反応性部分／アンカー）を含み、好ましくは、モノマーは、スルホベタイン、カルボベタイン、ホスホベタイン、ホスホコリン又はそれらの任意の組合せのうちの少なくとも１つを含む。
【０１９０】
ホストポリマーに充填されたゲストポリマーのモノマー及び／又はゲストポリマーコーティングのモノマーが、官能基部分を保護する保護基を含む少なくとも１つのモノマーを含む一実施形態では、この方法は、好ましくは、モノマーを重合し、必要に応じて架橋した後、本体構造の管腔表面及び／又は外表面に露出したゲストポリマーに薬物を結合させるステップをさらに含む。
【０１９１】
管腔表面及び／又は外表面に露出したゲストポリマーに薬物を結合させるステップは、官能基部分を脱保護し、脱保護された官能基部分を、任意選択でリンカーを介して薬物と反応させて、薬物への共有結合を提供することを含む。保護基は好ましくはフルオレニルメチルオキシカルボニル（ＦＭＯＣ）であり、及び／又は保護された官能基部分は、好ましくは−ＮＨ２基を含む。
【０１９２】
この方法は、少なくとも１つのゲストポリマードメインに放出可能な薬物、例えば上記のものを充填することをさらに含み得る。
例えば、薬物は、本体構造の管腔を閉じ、本体構造を薬物含有流体に、例えば充填中に高圧で浸漬することによって、外表面の少なくとも一部を含む外表面ゲストポリマードメインに充填することができる。
【０１９３】
管腔表面の少なくとも一部を含む管腔表面ゲストポリマードメインは、例えば高圧で、例えば薬物を含む流体で管腔をフラッシングことによって、薬物で充填され得る。
管腔表面も外表面も含まない中間ゲストポリマードメインは、２つ以上の層を積層する前にゲストポリマードメインが充填された層状製品の本体構造を形成することによって充填され得る。
【０１９４】
一実施形態では、この方法は、本質的にゲストポリマーを含まない管状ホストポリマーのポリマー部分によって分離された２つ以上のゲストポリマードメインを提供することを含む。一実施形態では、この方法は、少なくとも１つのさらなる層を同心円状に、好ましくは完全な表面間接触で管状ホストポリマー基材上又は管状ホストポリマー基材内に提供することを含む。
【０１９５】
前記少なくとも１つのさらなる層は、流体不透過性（バリア）層部分、多孔質層部分、及び／又は微小孔を有する部分を含み得、この部分は、層の一部又は全層であり得る。
好ましくは、前記さらなる層の少なくとも１つは、ＩＰＮを含まないポリマー層、例えばエラストマー層、例えば、ポリテトラフルオロエチレン（ＰＴＦＥ）、発泡ＰＴＦＥ（例えば、ゴアテックス（Ｇｏｒｅｔｅｘ）（登録商標））、ポリエチレンテレフタラート（ＰＥＴ、例えばダクロン（登録商標））、ポリウレタン（ＰＵ）及び／又はシリコーンエラストマーのポリマー層である。ポリマー層のさらなる例は、本明細書の他の場所に提供されている。
【０１９６】
この方法は、本体構造の管腔表面と接触するか、又は外表面と接触する管状支持構造を提供することをさらに含み得る。一実施形態では、管状支持構造は、本体構造に埋め込まれ得る。
【０１９７】
管状支持構造は、本体構造の外表面にぴったり合う形状のカフを含む。カフは、有利には、本体構造とカフとの間に通路が形成されないようにするために、本体構造に固定される。支持構造は上記のものであってよい。
【０１９８】
一実施形態では、この方法は、上記に開示された内殖増強薬などの内殖増強薬を、本体構造の外表面の少なくとも一部及び／又は支持構造の外表面の少なくとも一部に適用することを含む。
【０１９９】
一実施形態では、この方法は、本体構造の外表面の少なくとも一部及び／又は支持構造の外表面の少なくとも一部上に細胞を予備増殖させておくことを含む。細胞の予備増殖は、上に開示されたように提供され得る。
【０２００】
一実施形態では、この方法は、本体構造の外表面の少なくとも一部及び／又は支持構造の外表面の少なくとも一部に、例えば上述した生体接着剤を提供することを含む。
本発明はまた、双性イオン部分、カチオン性部分とアニオン性部分の組合せ、キチン又はその誘導体（キトサン）、スピロピラン部分及び／又は保護された官能基部分を含む表面コーティングポリマーを含む表面部分を含む医療用デバイスを含み、好ましくは、ポリマーは、スルホベタイン、カルボベタイン、ホスホベタイン、ホスホコリン又はそれらの任意の組合せのモノマーのうちの少なくとも１つを含む。
【０２０１】
一実施形態では、ポリマーの表面コーティングは、ヒドロゲルの表面コーティングを含むか、又はヒドロゲルの表面コーティングである。ヒドロゲルは、本明細書の、例えばゲストポリマーに関する他の場所に記載されているものであってよく、例えば、ゲストポリマーについて上述したようにモノマーから得られ得る。
【０２０２】
双性イオン性モノマー、カチオン性及びアニオン性モノマーの組合せ、コラーゲン、キチン又はその誘導体（キトサン）、スピロピランモノマー及び／又は保護された官能基部分を有するモノマーを含む表面コーティングポリマーは、上記のような対応する表面コーティングポリマーのようなものであり得る。
【０２０３】
本発明のこの態様の医療用デバイスは、管状であってもよく、あるいは、管状以外の別の形状を有してもよいことに留意されたい。医療用デバイスは、有利には、心臓弁、鼓膜、角膜、血管パッチ、腸、半月板、軟骨、椎間板又はそれらの任意の部分などのインプラントであり得る。
【０２０４】
一実施形態では、医療用デバイスは、上記の医療用管状デバイスと同じである。一実施形態では、医療用デバイスは、管状ではないことを除いて、上記に開示された医療用管状デバイスと同じである。
【０２０５】
一実施形態では、ポリマーコーティングは、官能基部分を保護する保護基を含む少なくとも１つのモノマーを含み、保護基は好ましくはフルオレニルメチルオキシカルボニル（ＦＭＯＣ）であり、及び／又は保護された官能基部分は、例えば上に開示したように、好ましくは−ＮＨ２基を含む。
【０２０６】
一実施形態では、ポリマーコーティングは少なくとも１つの共有結合された薬物、例えば、酵素、免疫抑制薬、不活性化薬、細胞増殖促進薬及び／又は血餅促進薬及び／又は上記の薬物のうちの少なくとも１つを含む任意の組み合わせを含む。薬物は、例えば、上に開示したものであってもよい。
【０２０７】
一実施形態では、共有結合された薬物は血栓症不活性化薬であり、血栓症不活化薬は、好ましくは、ヘパリン、ＥＤＴＡ、クエン酸塩、及び／又は上記の血栓症不活化薬の１つを含む任意の組合せを含む。薬物は、例えば、上に開示したものであり得る。
【０２０８】
一実施形態では、共有結合された薬物は、例えば上に開示したように、リンカー分子を介してポリマーコーティングに共有結合されている。
一実施形態では、ポリマーコーティングは、例えば上に開示したように、スピロピランモノマーなどの光活性部分を含むモノマーから重合されたコポリマーを含む。
【０２０９】
一実施形態では、ポリマーコーティングは、例えば上に開示したように、（サブ）ゲストポリマー相互貫入キトサンポリマーを含む。
一実施形態では、医療用デバイスは、表面部分を含む総表面積を有し、前記表面部分はポリマーコーティング表面を含み、総表面積の５〜約１００％である。
【０２１０】
一実施形態では、医療用デバイスは部分的又は完全にポリマーであり、ポリマーコーティングが医療用デバイスの表面部分に配置され、ポリマー部分は好ましくは可撓性である。「可撓性」という用語は、「硬い」の反対の意味で使用される。したがって、ポリマー部分は、永久的な損傷を受けることなく、曲げられるか、又は変形され得る。
【０２１１】
本発明はまた、キトサンを含む生体接着剤などの生体接着剤を含む外表面部分を含む医療用デバイスを含む。
医療用デバイスは、上記に開示された通りであり得る。
【０２１２】
一実施形態では、医療用デバイスは、非管状デバイス（すなわち、生体接着剤を備えた外表面を有する）デバイスを含む。
一実施形態では、医療用デバイスは管状デバイスである。
【０２１３】
本明細書に記載の本発明のすべての特徴及び本発明の実施形態（範囲及び好ましい範囲を含む）は、そのような特徴を組み合わせない特段の理由がない限り、本発明の範囲内において様々な方法で組み合わせることができる。
【０２１４】
本発明はまた、双性イオン性ポリマーを製造する方法を含む。本発明者らは、スルホベタイン、カルボベタイン、ホスホベタイン又はホスホコリンに由来する双性イオン部分を含む双性イオン性ポリマーが、非常に優れた防汚特性を有することを見出した。具体的には、双性イオン性ポリマーはタンパク質をはじく特性を有することが見出された。双性イオン性ポリマーは、防汚コーティング及び／又はタンパク質忌避コーティングとして有利に使用することができる。一実施形態では、双性イオン性ポリマーは、上記のようにゲストポリマーとして使用される。
【０２１５】
双性イオン性ポリマーを製造する方法は、スルホベタイン、カルボベタイン、ホスホベタイン又はホスホコリンから選択される少なくとも１つの双性イオン性モノマーを提供すること、及び前記少なくとも１つのモノマーを重合することを含み、好ましくは、この方法は、重合したモノマーを架橋してヒドロゲルを形成することを含む。
【０２１６】
有利には、この方法は、２つ以上のモノマーを提供すること、及びそのモノマーを重合することを含み、モノマーは、少なくとも前記少なくとも１つのモノマーを含む。好ましくは、この方法は、重合したモノマーを架橋することを含む。
【０２１７】
式Ｉ〜ＸＩＩＩの新規な双性イオン性モノマーのうちの１つ以上を使用することが、非常に有益であることが見出された。
【０２１８】
【化１４−１】
2021535825.tif 000016
【０２１９】
【化１４−２】
2021535825.tif 000017
【０２２０】
【化１４−３】
2021535825.tif 000018
【０２２１】
好ましい実施形態において、双性イオン性モノマーは、式１−エテニル−３−（４−スルホナトブチル）−１Ｈ−イミダゾール−３−イウムの双性イオン性モノマーである。
これは、図６でＣＫ１５７３と呼ばれる双性イオン性モノマーである。
【０２２２】
好ましい実施形態では、双性イオン性モノマーは、以下の双性イオン性モノマー：
１−エテニル−３−（３−スルホナトプロピル）−１Ｈ−イミダゾール−３−イウム（ＳＫ１５７２）：
【０２２３】
【化１５】
2021535825.tif 000019
【０２２４】
１−メチル−４−（２−メチルプロプ−２−エノイル）−１−（４−スルホナトブチル）ピペラジン−１−イウム（ＣＫ１５７８）：
【０２２５】
【化１６】
2021535825.tif 000020
【０２２６】
３−［ジメチル（２−｛２−［（２−メチルプロプ−２−エノイル）オキシ］エトキシ｝エチル）アザニウミル］プロパン−１−スルホナート（ＣＫ１５８２）：
【０２２７】
【化１７】
2021535825.tif 000021
【０２２８】
又は４−［ジメチル（｛２−［（２−メチルプロプ−２−エノイル）オキシ］エチル｝）アザニウミル］ブタン−１−スルホナート（ＳＫ１５８３）：
【０２２９】
【化１８】
2021535825.tif 000022
【０２３０】
のうちの１つ以上であるか、又はそれを含む。
好ましい実施形態では、双性イオン性モノマーは、以下の双性イオン性モノマー：
４−（２−メチルプロプ−２−エノイルオキシメトキシメチルアンモニオ）ブタン−１−スルホナート（ＣＫ１５９１）：
【０２３１】
【化１９】
2021535825.tif 000023
【０２３２】
４−｛ジメチル［３−（２−メチルプロプ−２−エナミド）プロピル］アザニウミル｝ブタン−１−スルホナート（ＣＫ１５８４）：
【０２３３】
【化２０】
2021535825.tif 000024
【０２３４】
１−メチル−４−（２−メチルプロプ−２−エノイル）−１−（４−スルホナトブチル）ピペラジン−１−イウム（ＣＫ１５８６）：
【０２３５】
【化２１】
2021535825.tif 000025
【０２３６】
１−カルボキシ−Ｎ，Ｎ−ジメチル−Ｎ−（２’−メタクリロイルオキシエチル）メタナミニウム（ＣＫ１５８１）：
【０２３７】
【化２２】
2021535825.tif 000026
【０２３８】
２−［ジメチル（２−｛２−［（２−メチルプロプ−２−エノイル）オキシ］エトキシ｝−エチル）アザニウミル］アセタート（ｃＣＫ１５８９）：
【０２３９】
【化２３】
2021535825.tif 000027
【０２４０】
２−｛ジメチル［３−（２−メチルプロプ−２−エナミド）プロプリル］−アザムニウミル｝アセタート（ＣＫ１５８８）：
【０２４１】
【化２４】
2021535825.tif 000028
【０２４２】
１−（カルボキシラトメチル）−１−メチル−４−（２−メチルプロプ−２−エノイル）ピペラジン−１−イウム（ＣＫ１５８５）：
【０２４３】
【化２５】
2021535825.tif 000029
【０２４４】
又は３−（カルボキシラトメチル）−１−エテニル−１Ｈ−イミダゾール−３−イウム（ＣＫ１５８７）：
【０２４５】
【化２６】
2021535825.tif 000030
【０２４６】
のうちの１つ以上であるか、又はそれを含む。
一実施形態では、双性イオン性ポリマーは、双性イオン性モノマーのホモポリマーである。
【０２４７】
一実施形態では、双性イオン性ポリマーは、２つ以上の双性イオン性モノマーのコポリマーである。
一実施形態では、双性イオン性ポリマーは、少なくとも１つの双性イオン性モノマーと、ＰＨＥＭＡ、ＨＥＭＡ及び／又はＰＥＧＭＡなどの少なくとも１つの非双性イオン性モノマーとのコポリマーである。
【０２４８】
有利には、モノマーは、モルで少なくとも約０．１％の少なくとも１つの双性イオン性モノマーのモノマー、例えば少なくとも約０．５％、例えば少なくとも約１％、例えば少なくとも約２％、例えば少なくとも約３％、例えば少なくとも約％、例えば少なくとも約４％、例えば少なくとも約５％、例えばモルで２〜２０％の少なくとも１つの双性イオン性モノマーのモノマーを含む。
【０２４９】
双性イオン性ポリマーが１．５〜１０モル％の双性イオン性モノマーを含むモノマーのコポリマーである場合、ポリマーは特に高い防汚特性を有することが見出された。それにより、双性イオン部分間の特定の距離を確保し、高度に防汚性の双性イオン性ポリマーになるようにする。
【０２５０】
双性イオン性ポリマーは、以下を含み得る：１つ以上のアクリラート；ビニルモノマー、例えばｎ−ビニルピロリドン（ｎＶＰ）；スチレン；酸素含有、フェニル、アミノ及び窒素含有アクリル誘導体及びメタクリル誘導体、例えばアクリル酸エステル、アクリル酸、メタクリル酸及びエステル、アルキル及びヒドロキシアルキルアクリラート及びメタクリラート；官能化メタアクリラート、例えば２−ヒドロキシエチルメタクリラート（ＨＥＭＡ）、グリセロールモノメタクリラート（ＧＭＭＡ）、ヘプタフルオロブチルアクリラート（ＨＦＢＡ）、２−メタクリロイルオキシエチルホスホリルコリン（ＭＰＣ）及び［２−（メタクリロイルオキシ）エチル］−ジメチル−（３−スルホプロピル）−アンモニウム水酸化物（ベタイン）；アルキル置換アクリラート及びメタクリラート、例えばメタクリル酸メチル（ＭＭＡ）、メタクリル酸エチル（ＥＭＡ）、メタクリル酸ブチル（ＢＭＡ）、メタクリル酸ドデシル（ＤＭＡ）；ＰＥＧ化（メタ）アクチラート（ａｃｔｙｌａｔｅ）、例えばポリ（エチレングリコール）メチルエーテルメタクリラート（ＰＥＧＭＥＭＡ）及びポリ（エチレングリコール）メチルエーテルアクリラート（ＰＥＧＭＥＡ）；置換β−及びγ−ラクトン、乳酸モノマー；炭水化物及びフッ素化モノマー；ウレタン；一官能性及び二官能性アルコール；カルボン酸；アミン；イソシアネート；エポキシド；アルキル基を有する芳香族；スルホン化芳香族、芳香族樹脂；イミダゾール；イミダゾール誘導体；双性イオン性モノマー；ピラゾール；第四級アンモニウムモノマー；スピロピランモノマー；コラーゲン、フィブリン、キチン又はその誘導体（キトサン）及び上記の１つ以上を含む任意のもの／又は任意の組合せ。
【０２５１】
有利には、モノマーは、ポリ（２−ヒドロキシエチルメタクリエート）（ＰＨＥＭＡ）、ＨＥＭＡ及び／又はＰＥＧＭＥＡを含む。
一実施形態では、モノマーは、少なくとも１つの双性イオン性モノマーと、ＰＨＥＭＡ、ＰＥＧＭＥＡ又はビニルイミダゾールブチルスルホナートのうちの少なくとも１つとを含む。
【０２５２】
本発明はまた、上記の方法に従って得られる双性イオン性ポリマーを含む。
一実施形態では、双性イオン性ポリマーは、少なくとも１つの双性イオン性モノマーと、ＨＥＭＡ、ＰＥＧＭＥＡ又はビニルイミダゾールブチルスルホナートのうちの少なくとも１つとから重合されたコポリマーを含む。
【０２５３】
双性イオン性ポリマーは、有利には、双性イオン性ヒドロゲルである。
双性イオン性ヒドロゲルは、特に、皮膚、毛髪及び／又は粘膜と接触させて使用する化粧品などの製品のための保湿剤として非常に有用であることが見出された。
【０２５４】
したがって、本発明はまた、上記のような双性イオン性ヒドロゲルを含む保湿剤、ならびにそのような保湿剤を含む化粧品を含む。
「化粧品」とは、人体の様々な外部部分（表皮、毛髪、爪、唇、外性器）、又は歯や口腔の粘膜などと接触させることを目的とした任意の物質又は調製物を意味するものとする。
【０２５５】
保湿剤は、クリーム及びシャンプーから選択される化粧品での使用に特に有利である。
一実施形態では、化粧品は、約０．１〜約１０重量％の保湿剤を含むクリームである。
本発明はまた、タンパク質忌避表面領域を有するタンパク質忌避デバイスを含み、ここで、表面領域は、上記のような双性イオン性ポリマーを含む表面である。
【０２５６】
有利には、タンパク質忌避デバイスは、双性イオン性ポリマーのコーティングを含む。
タンパク質忌避デバイスは、有利には、双性イオン性ポリマーを含むか、又はそれからなるコンタクトレンズであり得る。
【０２５７】
一実施形態では、タンパク質忌避デバイスは、反応器、容器又はチューブであり、タンパク質忌避表面領域は、好ましくは、使用時にタンパク質含有流体と接触するように適合された表面領域である。タンパク質忌避デバイスは、双性イオン性ポリマーで形成された表面領域を含む任意のデバイスであり得ることを理解されたい。
【０２５８】
本発明はまた、防汚表面領域を有する防汚デバイスを含み、ここで、表面領域は、上記のように双性イオン性の表面である。
一実施形態では、防汚デバイスは、双性イオン性ポリマーのコーティングを含む。
【０２５９】
双性イオン性ポリマーは、例えば、スプレーコーティング、ディップコーティング、スピンコーティング、塗装、ホットモールド、又はその他の従来の方法を使用して、コーティングとして適用することができる。一実施形態では、双性イオン性ポリマーのモノマーは、表面に、例えば、シラン処理された表面に直接重合される。
【０２６０】
本発明はまた、式Ｉ〜ＸＩＩＩを有する双性イオン性モノマーのそれぞれ、及び防汚コーティング及び／又はタンパク質忌避表面を提供するためのそれらの使用を含む。
式Ｉ〜ＸＩＩＩの双性イオン性モノマーは次のとおりである：
【０２６１】
【化２７−１】
2021535825.tif 000031
【０２６２】
【化２７−２】
2021535825.tif 000032
【０２６３】
【化２７−３】
2021535825.tif 000033
【０２６４】
本発明の好ましい実施形態及び発明の構成要素の簡単な説明
本発明の上記及び／又は追加の目的、特徴及び利点は、添付の図面を参照して、本発明の実施形態及び例の以下の例示的かつ非限定的な説明によってさらに解明されるであろう。
【０２６５】
図は概略図であり、原寸に比例して描かれたものではなく、分かりやすくするために簡略化されている場合がある。全体を通して、同一の又は対応する部分には同じ参照番号が使用される。
【図面の簡単な説明】
【０２６６】
【図１ａ】本発明の医療用管状デバイスの例の側面図である。
【図１ｂ】本発明の医療用管状デバイスの例の側面図である。
【図２ａ】本発明の医療用管状デバイスのさらなる例の側面図である。
【図２ｂ】本発明の医療用管状デバイスのさらなる例の側面図である。
【図２ｃ】本発明の医療用管状デバイスのさらなる例の側面図である。
【図２ｄ】本発明の医療用管状デバイスのさらなる例の側面図である。
【図３ａ】本発明の医療用管状デバイスの例の本体構造の部分の側面断面図である。断面図は、本体構造の長さに沿った切断面として示される。
【図３ｂ】本発明の医療用管状デバイスの例の本体構造の部分の側面断面図である。断面図は、本体構造の長さに沿った切断面として示される。
【図３ｃ】本発明の医療用管状デバイスの例の本体構造の部分の側面断面図である。断面図は、本体構造の長さに沿った切断面として示される。
【図４】同時治療のセットアップ、例えば、本発明の実施形態の医療用管状デバイスの管腔表面ゲストポリマードメイン及び外表面ゲストポリマードメインの負荷及び／又は反応を示す。
【図５】本発明の実施形態の医療用管状デバイスの双性イオン性ヒドロゲルの双性イオン性部分の一部を形成し得るアニオン及びカチオンの例を示す。
【図６】本発明の実施形態の医療用管状デバイスのゲストポリマードメインに使用することができるモノマーの例を示す。
【図７】実質的に無色の「スピロ型」のスピロピランと、紫色の「メロシアニン型」のスピロピランを示す。
【図７ａ】ＳＰ−ＯＨの合成の３つのステップを示す。
【図８ａ】第１の状態（可視光への曝露後）のスピロピランを含む医療用管状デバイスのサンプルを示す。
【図８ｂ】第２の状態（ＵＶ光への曝露後）のスピロピランを含む医療用管状デバイスのサンプルを示す。
【図９ａ】上皮層で覆われた表面から、キトサンを含むサンプルを除去するために必要な力を示す曲線である。
【図９ｂ】上皮層で覆われた表面から、キトサンを含まないサンプルを除去するために必要な力を示す曲線である。
【図１０】管状医療用デバイスの感染リスクを評価するために使用された豚の背中を示す。ミノサイクリンとリファンピシンの組合せを充填した６ピースの医療用管状デバイスを、背中の片側に埋め込んだ。６ピースの市販の最先端の血管グラフト（ヘパリンコーティングしたプロパテン（登録商標）ＣＢＡＳ、Ｇｏｒｅ）を反対側に埋め込んだ。すべてのピースをバクテリアの負荷で攻撃する。２週間後、インプラントを回収し、感染レベルを決定／評価する。
【図１１ａ】新規な医療用管状デバイスの、１４日後に再開した後の植込み部位を示す。
【図１１ｂ】ゴア（Ｇｏｒｅ）（登録商標）プロパテン（登録商標）ＣＢＡＳヘパリンコーティンググラフトの、１４日後に再開した後の植込み部位を示す。
【図１２】ＩＰＮ及びゴア（登録商標）プロパテン（登録商標）ＣＢＡＳヘパリンコーティンググラフト材料上（左）及び植え込まれた材料の近くの周囲の皮下組織内（右）でのバイオフィルム細菌（黄色ブドウ球菌（Ｓ．ａｕｒｅｕｓ）ＡＴＣＣ  ２９２１３）の定量化を示す。
【図１３】ＩＰＮ及びゴア（登録商標）プロパテン（登録商標）ＣＢＡＳヘパリンコーティンググラフト材料中のバイオフィルム細菌（黄色ブドウ球菌ＡＴＣＣ  ２９２１３）の、バクテリア攻撃に対する定量化を示す。
【図１４】タキソールを充填した新規な管状医療用デバイスからの機能的タキソール放出の分析を示す。グラフは、タキソールを充填したＩＰＮグラフト（●）又は充填していないＩＰＮ対照（■）の１０ｍｍの部分からの放出培地への曝露後の細胞増殖（ＥＡ．ｈｙ９２６内皮細胞培養）を示している。２１週間後も、グラフトは内皮細胞の増殖を完全に阻害するレベルでのタキソールの放出を示す。
【図１５ａ】ヒツジの頸動脈に血管バイパスグラフトとして６か月間植え込んだ後の、ゴア（登録商標）プロパテン（登録商標）ＣＢＡＳヘパリン血管グラフトの外植片を示す。
【図１５ｂ】ヒツジの頸動脈に血管バイパスグラフトとして６か月間植え込んだ後の、新規な医療用管状デバイスの外植片を示す。
【図１６】官能基部分を保護する保護基を有するメタクリルモノマーを示し、保護基は好ましくはフルオレニルメチルオキシカルボニル（ＦＭＯＣ）であり、及び／又は保護された官能基部分は好ましくは−ＮＨ２基を含む。
【図１７】トロンビン・アンチトロンビン複合体（ＴＡＴ）レベルをシリコーン対照に対する％で示す。
【図１８Ａ】シリコーン対照と比較した、異なる量の双性イオン性モノマーを有する双性イオン性ＩＰＮの結果（脱線維化血漿）を示す。
【図１８Ｂ】シリコーン対照と比較した、異なる量の双性イオン性モノマーを有する双性イオン性ＩＰＮの結果（クエン酸添加血漿）を示す。
【発明を実施するための形態】
【０２６７】
図１ａは、血管グラフトとしての使用に適した線形医療用管状デバイス１の実施形態を示す。この実施形態では、医療用管状デバイスは本体構造１からなり、単一の管腔を有する。
【０２６８】
図１ｂは、血管グラフトとしての使用に適した、分岐した（二股の）医療用管状デバイスの別の実施形態を示す。分岐した医療用管状デバイスは、第１の管腔を有する第１の部分２ａと、その管腔を２つの管腔に分岐する分岐部分２ｂ及び２ｃとを備える。
【０２６９】
実際には、医療用管状デバイスは、任意の所望の数の分岐を有し得る。好ましくは、医療用管状デバイスは、非分岐医療用管状デバイスである。
図２ａは、例えば外表面の小さな変形部によって、及び／又はヒドロゲル（ゲスト）ポリマーの繊毛形状のブラシによって提供る小さいアンカーポイント３を有する本体構造を備えた医療用管状デバイスを示す。
【０２７０】
図２ｂは、本体構造４ｂの各端部の外表面に配置されたカフ４ａを有する本体構造４ｂを備えた医療用管状デバイスを示す。カフは、例えば上記のものであってもよく、例えば、縫合などのために本体構造を強化する機能を有し得る。
【０２７１】
図２ｃは、その外表面に支持ネット及び／又はキトサンコーティング５を有する本体構造を備えた医療用管状デバイスを示す。
図２ｄは、本体構造の外表面６ｂに適用されたらせん状の支持構造６ａを備えた医療用管状デバイスを示す。
【０２７２】
図３ａは、管腔表面ゲストポリマードメイン７ａ及び外表面ゲストポリマードメイン７ｂを有する本体構造を示し、管腔表面ゲストポリマードメイン７ａ及び外表面ゲストポリマードメイン７ｂは、ゲストポリマーを含まないホストポリマーの（中間）層７ｃによって分離されている。
【０２７３】
図３ｂは、管腔表面ゲストポリマードメイン８ａ、中間ゲストポリマードメイン８ｂ、及び外表面ゲストポリマードメイン８ｃを有する本体構造を示し、ゲストポリマードメイン８ａ、８ｂ、８ｃは、ゲストポリマーを含まないホストポリマーの層８ｄ、８ｅによって分離されている。
【０２７４】
図３ｃは、ＩＰＮ層１０と、ＰＴＦＥ層などのさらなる非ＩＰＮ層９とを含む層状構造を有する本体構造を示す。上記で説明したように、本発明の実施形態の本体構造は、２つ、３つ、４つ又は５つなどのいくつかのさらなる層を有し得る。
【０２７５】
図４に示されるセットアップは、（管腔ゲストポリマーを処理するための）第１の処理流体を備えた第１の容器１１、（外部ゲストポリマーを処理するための）第２の処理流体を備えた第２の容器１２、及び蠕動ポンプ１７を含む。
【０２７６】
本発明の実施形態の医療用管状デバイス１５は、本明細書の他の場所で説明されているように、管腔表面ゲストポリマードメイン及び外表面ゲストポリマードメインを有するように提供される。
【０２７７】
医療用管状デバイスは、接続スタッド１６及びホースクランプ１４を介して、第１のホースセクション１３ａ及び第２のホースセクション１３ｂに取り付けられている。第１のホースセクション１３ａの自由端１３ａ’は、第１の容器１１の第１の処理流体に沈められ、第２のホースセクションの自由端１３ｂ’は、第１の容器１１内に出口を有するように配置される。
【０２７８】
第１のホースセクション１３ａは、蠕動ポンプ１７に接続されて、第１の処理流体が、連続的に又は段階的に、第１の容器１１から第１のホースセクション１３ａを介して、医療用管状デバイス１５の管腔を通して送られ、さらに、処理流体が、セクションホースセクション１３ｂを介して第１の容器１１に戻されるようにする。蠕動ポンプ１７は、当然、代わりに第２のホースセクション１３ｂ’に接続されてもよい。
【０２７９】
変形例では、第１の処理流体は、処理時間の間、管内に安定して保持され得る。
同時に、医療用管状デバイス１５は、第２の容器１２の第２の処理流体に沈められる。
第１及び第２の処理流体（１１及び１２）は、有利には互いに異なっている。第１及び第２の処理流体（１１及び１２）は、それぞれのゲストポリマードメインに充填するための少なくとも１つの充填薬物を含む充填流体、及びゲストポリマーを処理するように、例えば薬物をゲストポリマーに化学的に結合させるように適合された少なくとも１つの試薬を含む反応流体から、互いに独立して選択され得る。
【０２８０】
一実施形態では、第１の処理流体（１１）は充填薬物であり、第２の処理流体（１２）は反応流体である。一実施形態では、第１の処理流体（１１）は反応流体であり、第２の処理流体（１２）は充填薬物である。薬物は、本明細書の他の場所に記載されてたものであり得る。
【０２８１】
一実施形態では、第１の処理流体（１１）は、管腔表面ゲストポリマードメインに充填させるための、例えば、管腔表面ゲストポリマードメインにおけるタキソール濃度の勾配を提供するための、タキソールを含む充填流体である。この実施形態又は別の実施形態では、第２の処理流体（１２）は、リファンピシン及び／又はミノサイクリンなどの抗感染薬を充填するための充填流体である。
【０２８２】
図５のアニオン及びカチオンの例は、代表的部分であり、これは、修飾及び／又は組み合わせて、所望の双性イオン部分及び／又はモノマーを形成することができる。
図６に示すモノマーは、医療用管状デバイスの１つ以上のゲストポリマードメイン及び／又はゲストポリマー表面を提供するために有利に適用され得る双性イオン性モノマーであるスルホベタイン、カルボベタイン及びホスホベタインを含む。
【０２８３】
上記双性イオン性モノマーは、それぞれビニルイミダゾール、メタクリルアミド、及びメタクリラートエステルから合成される。
実施例
実施例１ａ−スピロピラン−ＯＨの合成
ＳＰ−ＯＨの合成は、３つのステップで行われ（図７ａ）、各ステップについて、構造を確認するためにＨＮＭＲ検査を行った。ＨＮＭＲスペクトルの分析は、Ｂｒｕｋｅｒソフトウェアによって行った。３つのステップのそれぞれについて、サンプルのＨＮＭＲはすべての予想されたシグナルを示す。
【０２８４】
ステップ１：１−）２−ヒドロキシエチル（−２，３，３−トリメチル−３Ｈ−インドリウムブロミド（図７ａの１）の合成
ＭｅＣＮ（２０ｍＬ）中の２，３，３−トリメチル−３Ｈ−インドール（２．６１ｇ、１６ｍｍｏｌ）及び２−ブロモエタノール（２．４６ｇ、２０ｍｍｏｌ）の溶液を、還流下及びＮ２下で２４時間加熱した。周囲温度まで冷却した後、溶媒を減圧下で留去した。残留物をヘキサン（２５ｍＬ）中に懸濁させ、混合物を超音波処理して濾過した。得られた固体をＣＨＣｌ３（３５ｍＬ）から結晶化して、１（２．９５ｇ、６９％）をピンク色の固体として得た。結晶をＨＮＭＲで特徴解析した。
【０２８５】
ステップ２：９，９，９ａ−トリメチル−２，３，９，９ａ−テトラヒドロ−オキサゾロ［３，２−ａ］インドール（図７ａの２）の合成
ステップ１の化合物（２．９３ｇ、１０ｍｍｏｌ）及びＫＯＨ（０．９２ｇ、１６ｍｍｏｌ）のＨ２Ｏ（５０ｍＬ）溶液を周囲温度で１０分間撹拌し、次にそれをＥｔ２Ｏ（３×２０ｍＬ）で抽出した。有機相を減圧下で濃縮して、２（１．８４ｇ、８８％）を黄色の油として得、それをＨＮＭＲで特徴解析した。
【０２８６】
ステップ３：２−（３，３’−ジメチル−６−ニトロ−３’Ｈ−スピロ［クロメン−２，２’−インドール］−１’−イル）−エタノール（ＳＰ−ＯＨ）（図７ａの３）の合成
ＥｔＯＨ（１０ｍＬ）中の２−ヒドロキシ−５−ニトロベンズアルデヒド（１．０５ｇ、６ｍｍｏｌ）及びステップ２の化合物（０．８７ｇ、４ｍｍｏｌ）の溶液を、還流下及びＮ２下で３時間加熱した。周囲温度まで冷却した後、混合物を濾過した。得られた固体をＥｔＯＨ（２ｍＬ）で洗浄し、乾燥させて、ＳＰ−ＯＨ（１．２２ｇ、８１％）を紫色の固体として得、それをＨＮＭＲによって特徴解析した。
【０２８７】
実施例１ｂ−スピロピランモノマー（ＳＰＭＡ）の合成：
光活性化合物。ＳＰは、青色光照射下で疎水性（中性）スピロピラン状態（いわゆる閉じた形）から親水性（双性イオン性）メロシアニン状態（いわゆる開いた形）に異性化する光活性化合物である（図７）。図示されるように、疎水性状態（ＳＰ）は透明であるが、親水性状態（ＭＣ）は紫色である。ＳＰの光異性化は完全に可逆的であり、２つの異性体の親水性は大幅に異なる。
【０２８８】
図７は、可視光では実質的に無色の「スピロ型」のスピロピランと、濃い紫色の「メロシアニン型」のスピロピランを示している。「メロシアニン型」は、双性イオンを生成するため親水性である。「スピロ型」と「メロシアニン型」との間の変換は可逆的であり、材料をそれぞれＵＶ光及び可視光にさらすことによって生じる。これは親水性スイッチを生成し、このスイッチにより、材料に当たる光の波長に応じて材料の親水性が変化し得る。親水性スイッチを利用して、薬物送達をトリガーし、及び／又は細胞に対して付着／分離させることができる。
【０２８９】
この図は、スピロピランをＵＶ照射、例えば約３６５ｎｍにさらすことにより、スピロ型からメロシアニン型に切り替えることができることを示している。ＵＶ照射後、スピロピランはメロシアニン型からスピロ型にゆっくりと戻るか、又は可視光を照射されると、スピロ型に戻るのがより速くなり得る。
【０２９０】
スピロピラン型とメロシアニン型の間の変換は、ｐＨや機械的影響などの他の影響によっても引き起こされ得る。
実施例２−スピロピランを備えた医療用管状デバイス
小型の医療用管状デバイスのサンプルを製造した。Ｎｕｓｉｌから提供されたＭＥＤ−４７２０シリコーンエラストマーのチューブ形のホストポリマー基材が提供された。ホストポリマーに完全なＩＰＮを提供するため、モノマーを充填し、本明細書の他の場所で説明されているようにモノマーを架橋した。
【０２９１】
医療用管状デバイスのヒドロゲル含有量は、乾燥重量で＞３０％であった。
図８ａ及び８ｂに示すように、コモノマーは２−ヒドロキシエチルメタクリラート（ＨＥＭＡ）と少量のスピロピランであった。示されているスピロピランのパーセンテージは、モノマー充填中のフィードにおけるモノマーのパーセンテージである。
【０２９２】
図８ａには、完全に飽和するまで水に浸した後の、医療用管状デバイスのサンプルのスピロピラン含有量を変化させた３×３のサンプルが示されている。サンプルの色は薄茶色がかっており、これは、スピロピランがスピロ型であることを意味する。
【０２９３】
図８ｂには、完全に飽和するまで水に浸され、ＵＶ照射を受けた後の、スピロピラン含有量が変化する３つのサンプル（ヒドロゲルの約１０、２０、及び３０重量％）が示されている。サンプルは濃い紫色である。つまり、メロシアニン型である。
【０２９４】
この特性は、例えば薬物送達をトリガーし、及び／又は細胞に対して付着／分離させるのに非常に有利であり得る。ＳＰ型とＭＣ型の間の変化は、双性イオン部分の形成により、ポリマーの親水性を変化させる。
【０２９５】
さらに、この特性を使用して、手術中に医療用管状デバイスが正しく埋め込まれたことを確認できる。縫合する前に、外科医は医療用管状デバイスを照らし、医療用管状デバイスの固定及び緊張度を制御することができる。
【０２９６】
実施例３−キトサン充填
シリコーン（ＰＤＭＳ）ポリマーの平円板形状のサンプル（Φ１０ｍｍ、厚さ２．０ｍｍ）を、Ｌｅｂｏ  Ｐｒｏｄｕｃｔｉｏｎ（Ｌｅｂｏ  Ｐｒｏｄｕｃｔｉｏｎ、Ｓｋｏｇａａｓ、スウェーデン）から商品名「ＰＥ４０６２」で提供される押出しＰＤＭＳ片から打ち抜いた。６つのサンプルを１６ｍｌの反応器に配置し、ゲストポリマーＰＨＥＭＡ（ポリ（２−ヒドロキシエチルメタクリラート））を、ＣＯ２を用いて２２℃で２４時間、圧力３０．０ＭＰａ（３００バール）まで含浸させた。圧力をゆっくりと解放し、３つのサンプル（ブラインド）を密閉袋に回収した。
【０２９７】
残りの３つのサンプルには、１６ｍｌ反応器内でキトサンを充填した。
反応器を１０ｍｌの１０ｍｇ／ｍｌキトサン溶液（７．５ｍｌのＥｔＯＨ、２ｍｌのＨ２Ｏ及び１ｍｌの酢酸中の１００ｇのキトサン）で満たした。
【０２９８】
反応器を、ＣＯ２を用いて、２２℃で２４時間、３０．０ＭＰａ（３００バール）の圧力に加圧した。
圧力をゆっくりと解放し、３つのサンプルを密閉袋に回収した。
【０２９９】
生体接着性を試験するための実験セットアップ：生体接着性は、Ｔｅｘｔｕｒｅ  Ａｎａｌｙｚｅｒ  Ｔｅｘｔｕｒｅ（ＴＡ：ＸＴ．ｐｌｕｓ、ＴＡ  Ｉｎｓｔｒｕｍｅｎｔｓ）で測定した。生体接着性は、ｐＨ６．８のリン酸緩衝液中２％ブタ胃粘膜（Ｓｉｇｍａ）溶液で湿らせた吸収紙でシミュレートした。円板を取り除く前に、粘液で湿らせた紙に１８０秒間押し付けた。接着力は、円板を取り除くのに必要なピーク力及び円板を取り除くための総仕事量（曲線下面積）として測定された。
【０３００】
結果を図９ａ及び９ｂに示す。
実施例４−キトサン検出
実施例３から得られたサンプルを、それぞれ、０．５Ｍ  Ｔｒｉｓ・ＨＣｌ、ｐＨ９に溶解した０．５ｍｌの０．１％（ｗ／ｖ）蛍光増白剤２８（ＦＢ２８  Ｓｉｇｍａ  Ｆ３５４３）で染色する。
【０３０１】
余分な染料は３回洗浄することで取り除く。各洗浄液は０．５ｍｌの水からなる。
キトサンで処理されていないデバイス（ブラインド）を、処理されたデバイス内のキトサンの存在に特に関連する蛍光を評価するための参照として使用する。
【０３０２】
蛍光は、デバイスをＵＶトランスイルミネータ（３０２ｎｍ）に配置し、ＣＣＤ画像（Ｇ：ＢＯＸ、Ｓｙｎｇｅｎｅ）で発光を記録することによってモニタリングされる。これらの画像は、相対的な含有量を推定するために、又は既知の量を含むデバイスを参照して、定量的にアクセスできる。
【０３０３】
実施例５−キトサンのシリコーンへの付着
いくつかのキトサン発泡体を、キトサンの濃度が約０．５％、１％、及び２％のキトサンゲルを凍結乾燥することによって生成する。
【０３０４】
キトサン発泡体の厚さは０．５〜１ｍｍである。サンプルを１ｃｍ２のピースに切断する。
ＫｉｔｏＺｙｍｅキトサン発泡体調製物のサイズに合わせて、標準的なシリコーンのサンプルを１ｃｍ２のピースに切断する。
【０３０５】
発泡体を、Ｓｙｌｇａｒｄ（登録商標）１８４（Ｄｏｗ  Ｃｏｒｎｉｎｇ、Ｄｉａｔｏｍ）を使用して、いくつかの標準的なシリコーンスラブに取り付ける。未硬化のＳｙｌｇａｒｄ（登録商標）１８４を、ブラシを使用してキャスト標準シリコーンの表面に塗布する。
【０３０６】
粒径が８０μｍ未満のキトサン粉末が提供される。キャスト標準シリコーンサンプルを未硬化のＳｙｌｇａｒｄ（登録商標）１８４シリコーンに浸漬し、続いて表面を粉末と接触させることにより、粉末をいくつかのシリコーンサンプルの表面に付着させる。
【０３０７】
粉末キトサンは、キャスト標準シリコーンの表面に容易に塗布され、表面にアクセスできることがわかる。キトサンは一晩のインキュベーション後も付着したままである。これにより、すべての縁を覆うことができる。
【０３０８】
さらに、大きい細孔を有するキトサン発泡体がシリコーン表面への効率的な付着を可能にすることがわかるであろう。キトサン発泡体は、水中で一晩インキュベートした後も付着したままである。発泡体はＳｙｌｇａｒｄ（登録商標）エラストマーに埋め込まれるように見え、細胞相互作用には、粉末キトサンよりも利用されにくいと予想される。
【０３０９】
さらに、より小さい細孔を有するキトサンもまた、キャストシリコーンの表面への効率的な付着を可能にすることが分かるであろう。キトサン発泡体は、水中で一晩インキュベートした後も付着したままである。発泡体はＳｙｌｇａｒｄ（登録商標）エラストマーに完全に埋め込まれるように見え、細胞相互作用に利用できるキトサンは、粉末キトサンよりもはるかに少ないと予想される。
【０３１０】
実施例６−ブタでの試験
誘発された手術部位感染（ＳＳＩ）動物（ブタ）モデルが確立された。ブタモデルでの黄色ブドウ球菌による直接汚染により、相互貫入ポリマーネットワーク（ＩＰＮ）血管グラフト材料と現在使用されているヘパリンコーティングｅＰＴＦＥ材料（Ｇｏｒｅ−Ｔｅｘ）（登録商標）を、感染耐性について比較する。
【０３１１】
ＩＰＮパッチ（ホストポリマー：ＭＥＤ−４７２０シリコーンエラストマー／ゲストポリマー：ＰＨＥＭＡ−コ−ＰＥＧＭＥＡ−２３％ヒドロゲルを含む）に充填させた。
実験の２週間前に充填を行った。充填は２段階で行った。ステップ１では、パッチに９６％エタノール中の１０ｍｇ／ｍｌリファンピシンを１週間充填させた。ステップ２では、パッチにリファンピシンで飽和させたＭｉｌｌｉＱ（登録商標）水（約２．５ｍｇ／ｍｌ）中の１０ｍｇ／ｍｌミノサイクリン溶液を、１週間充填させた。実験の日に、パッチを挿入前に室温で１５分間ＰＢＳ中でインキュベートすることにより洗浄した。
【０３１２】
直接比較実験を、体重約８０ｋｇのメスのデンマーク・ランドレース種のブタ６頭で実施した。ブタの右側には、６個のＧｏｒｅ−Ｔｅｘ（登録商標）プロパテン（登録商標）ＣＢＡＳヘパリンコーティング血管グラフトパッチ（２０．０×１０．０×０．６ｍｍ）を植え込み、左側には、同じ寸法の６個のＩＰＮを植え込んだ。これらのパッチに１０６個の黄色ブドウ球菌を接種した。移植片を１４日後に取り出した。
【０３１３】
最初の試験では、黄色ブドウ球菌の投与量を１０３から１０７まで変更した。最適な攻撃は細菌１０６個であることが分かった。したがって、２回目の試験は細菌１０６個で行った。２回目の試験は、体重約８０ｋｇのメスのデンマーク・ランドレース種のブタ２頭で行った。
【０３１４】
パッチを黄色ブドウ球菌の濃度について分析し、結果を図１３に示す。ゴア（登録商標）パッチよりもＩＰＮパッチの方が感染がはるかに少ないことが分かる。
図１０は、ブタのうち１頭の右側を、パッチの植え込まれた場所にマークを付けて示している。
【０３１５】
図１１ａは、１４日後のＩＰＮパッチを示し、パッチには最初に１０６個の黄色ブドウ球菌を接種した。
図１１ｂは、１４日後のゴア（登録商標）パッチを示し、パッチには最初に１０６個の黄色ブドウ球菌を接種した。
【０３１６】
ＩＰＮパッチが感染を抑制していることが分かる。Ｐ値は、感染のリスクが使用されたパッチに依存しないという仮説に基づいて決定された。Ｐ値が非常に低いため、この仮説が正しくなく、実際には、ゴア（登録商標）パッチと比較してＩＰＮパッチを使用した場合の感染リスクがはるかに低いことが明確に示されている。リファンピシン及びミノサイクリンを充填したＩＰＮを、ブタの皮下感染モデルのさらに１回のラウンドで試験し、最先端のゴア（登録商標）グラフト材料と比較した。２回目の試験は、体重約８０ｋｇのメスのデンマーク・ランドレース種のブタ２頭で、各手術部位の創傷に細菌１０６個の細菌攻撃／充填で実施した。
【０３１７】
結果（図１２を参照）はやはり、ＩＰＮ材料の性能が優れることを示し、ゴアのプロパテン（登録商標）と比較して、ＩＰＮ材料に付着するバイオフィルム細菌が約１０３分の１に減少した。
【０３１８】
実施例７−タキソールでの充填
いくつかの医療用管状デバイスを製造した：
ＩＰＮホストポリマー：Ｖｅｓｔａ（米国）によって細いチューブに押出されたＮｕｓｉｌ（登録商標）ＭＥＤ−４７２０シリコーンエラストマー。ホストポリマーのチューブは以下の寸法であった：ＩＤ５．０ｍｍ、壁厚０．７５ｍｍ。
【０３１９】
ＩＰＮゲストポリマー：ＰＨＥＭＡ、ＰＥＧＭＥＡ−４８０（ポリ（エチレングリコール）メチルエーテルアクリラート  平均Ｍｎ４８０）とＣＫ１５７３（ビニルイミダゾールブチルスルホナート）のコポリマー。
【０３２０】
ヒドロゲル含有量（乾燥）は４１％であった。
医療用管状デバイス（無充填の医療用管状デバイス）のサンプルを密閉袋に詰めた。
ＩＰＮグラフトを、タキソールストック溶液中で５日間充填させた。「パクリタキセル『Ｆｒｅｓｅｎｉｕｓ  Ｋａｂｉ』：エタノールとトウゴマ油の５０：５０溶液中の６ｍｇ／ｍｌ  ＰＴＸ。ｈｔｔｐ：／／ｐｒｏ．ｍｅｄｉｃｉｎ．ｄｋ／Ｍｅｄｉｃｉｎ／Ｐｒａｅｐａｒａｔｅｒ／５９８４
充填後、医療用管状デバイスを密閉袋に詰めた。
【０３２１】
実施例８−放出
実施例７（対照）の無充填の医療用管状デバイス及び実施例７の１つのタキソール充填医療用管状デバイスを使用した。
【０３２２】
対照サンプル及びタキソール充填サンプルを、それぞれ水性細胞増殖培地に浸漬した。毎週、各水性細胞増殖培地の少量のサンプルを抜き出し、それぞれのウェルに加え、約２５，０００個の内皮細胞（ＥＡ．ｈｙ９２６内皮細胞培養物）を各ウェルに加える。２日後、細胞を計数する。
【０３２３】
結果を図１４に示す。２１週間後でも、ＩＰＮグラフトは内皮細胞の増殖を完全に阻害するレベルでタキソールの放出を示していることが分かる。
実施例９−ヒツジでの試験
ユトランド半島（デンマーク）の南西海岸で飼育されているヒツジの特別な品種を特定した。この品種は比較的おとなしく、術後の取り扱いが簡単である。
【０３２４】
試験用に５頭のヒツジを選択した。各ヒツジで両側の総頸動脈の端側吻合バイパス手術を、一方の側にゴア（登録商標）プロパテン（登録商標）ＣＢＡＳヘパリン化グラフトを用い、他方の側に実施例７のタキソール充填医療用管状（ＩＰＮ）デバイスをグラフトとして用いて行った。ヒツジを毎月、二重走査によって検査した。
【０３２５】
６ヶ月後、グラフトを取り出した。
図１５ａは、ゴア（登録商標）プロパテン（登録商標）ＣＢＡＳヘパリン化グラフトの１つを示す。図１５ｂは、本発明の一実施形態のタキソール充填医療用管状ＩＰＮデバイスの１つを示す。
【０３２６】
ゴア（登録商標）プロパテン（登録商標）ヘパリン化グラフトは完全に閉じたように見える。一方、ＩＰＮデバイスは十分に開いているように見え、過形成の兆候は見られない。
【０３２７】
実施例１０−ＦＭＯＣの手順
それぞれ１ｃｍ×４ｃｍ×１ｍｍの４つのサンプルを使用した：
【０３２８】
【表１】
2021535825.tif 000034
【０３２９】
サンプルＤのヒドロゲルゲストポリマーの一部を形成するＣＫ１５９４モノマーは、図１６に示すように、ＦＭＯＣで保護されたアミンを含むモノマーである。
サンプルを４分割されたワイヤメッシュバスケットに入れ、以下の試薬を入れた２５ｍｌビーカーに浸漬した。
【０３３０】
脱保護：ＤＭＦ中の２０％ピペリジンを２×２分間。
カップリング：２０ｍｌのＤＭＦ中０．３８ｍｍｏｌのＨＢＴＵ、０．３７ｍｍｏｌのリンカー、０．５ｍｍｏｌのＤＩＰＥＡ。
【０３３１】
キャッピング：ＭｅＯＨ中の２０％無水酢酸で２時間。
ＦＩＴＣ（フルオレセインイソチオシアナート）のタグ付け：ＤＭＦ中０．１ｍｇ／ｍｌのＦＩＴＣで２時間。
【０３３２】
洗浄：対象物をＭｅＯＨでリンスし、ＤＭＦ中で反応の前後に少なくとも３×１０分間洗浄した。
保管：反応後、次の反応まで、対象物はＤＭＦ中で保管した。
【０３３３】
ＦＩＴＣの励起及び発光スペクトルのピーク波長は約４９５ｎｍ／５１９ｎｍであり、緑色をもたらす。サンプルを検査したところ、以下が観察された：
【０３３４】
【表２】
2021535825.tif 000035
【０３３５】
サンプルＣの弱いシグナルは、ヒドロゲルにＦＩＴＣが吸収されたものと説明することができる。しかし、シグナルはサンプルＤのシグナルに比べて非常に弱く、これは、サンプルＤで観察されたシグナルはＩＰＮに付着した／反応しているＦＩＴＣによるものであることを示している。
【０３３６】
実施例１１−ヘパリングラフト
ＰＭＤＳのホストポリマーと、ＰＨＥＭＡ−コ−ＰＥＧＭＥＡ−コ−ＣＫ１５９４ヒドロゲルの少なくとも管腔表面ゲストポリマードメインを形成するゲストポリマーとを含む医療用管状ＩＰＮグラフト（ＯＤ５ｍｍ、ＩＤ３ｍｍ）を製造する（実施例１０のサンプルＤと同じ方法）。
【０３３７】
ＩＰＮグラフトは、図４のセットアップに示されるように、その管腔表面で流体と接触するように配置されるが、第２の容器は使用しない。
管腔表面を、実施例１０のスキームに従って、脱保護流体、カップリング流体、及びキャッピング流体と反応させる。その後、管腔表面をヘパリンと反応させる。
【０３３８】
米国特許出願公開第２０１１０６４７８１号明細書の遊離末端アルデヒド（実施例１〜６）を含むヘパリン実体を、ＮａＣｌ（１００ｍｌあたり約０．５ｇのヘパリン及び２．９５ｇのＮａＯＨ）とともに、ｐＨ３．９のＤＩ水に溶解する。
【０３３９】
管腔表面を、５０〜６０℃の温度で１〜２時間ヘパリン溶液と接触させる。
その後、ＩＰＮグラフトを水中で洗浄する。
本発明のさらなる適用範囲は、以下に提示される説明から明らかになるであろう。ただし、詳細な説明及び具体的な実施例は、本発明の好ましい実施形態を示したものではあるが、詳細な説明から本発明の主旨及び範囲内の様々な変更及び修正が当業者には明らかであるため、詳細な説明及び具体的な実施例は例示としてのみ提供されていることを理解されたい。
【０３４０】
実施例１２−双性イオン性ＩＰＮ
図６に示すように、双性イオン性モノマーを使用していくつかの双性イオン性ＩＰＮサンプルを調製した。
【０３４１】
シリコーンサンプル（外径（ＯＤ）：５．１０ｍｍ、内径（ＩＤ）：４．１０ｍｍ、厚さ：０．５０ｍｍ、約３５ｇのチューブ）をステンレス鋼製格子内に構造化し、１リットル反応器（１Ｌ、ＢＣ−２、ＨｉＰ、米国ペンシルベニア）に、４ｃｍのマグネットバー（撹拌用）とともに入れた。約１００ｍＬのＨＥＭＡ、１００ｍＬのＰＥＧＭＥＡ、５ｇの双性イオン性モノマー、６ｍＬのＥＧＤＭＡ、ヘキサン中の５０ｍＬの０．２Ｍ  ＤＥＰＤＣ、７０ｍＬのＥｔＯＨ及び７０ｍＬのＴＨＦ（テトラヒドロフラン）を別のビーカーで２０分間混合した。次に、溶液を反応器に加え、反応器を対応するボルトで、１６９Ｎｍ（１２５ｆｔ−ｌｂ）のトルクで閉じた。反応器をマグネチックスターラー（Ｒｅｔ  Ｂａｓｉｃ、ＩＫＡ、ドイツ）の上に置いた。反応器を特注の加熱ジャケットで包んだ。入口と出口は反応器の上部に配置されたが、適切に混合するために入口チューブは反応器の底に配置し、出口チューブは廃棄物容器に配置した。すべてのチューブは１．５８８ｍｍ（１／１６インチ）で、内径は０．７６２ｍｍ（０．０３インチ）（１５−９Ａ１−０３０、ＨｉＰ、米国ペンシルベニア）であった。圧力トランスミッタを入口に接続した。圧力及び温度を、カスタムメイドのＬａｂＶｉｅｗプログラムを介してモニタリング及び記録した。動作圧力を確保するため、米国Ｔｈａｒ  Ｄｅｓｉｇｎｓ  Ｉｎｃ．のＴｈａｒＰ−５０電気駆動高圧ポンプを適用する。ポンプには熱交換器を装備し、５℃の冷却水を供給した。ＣＯ２を反応器に加え、約１６時間、４０℃で約３０．０ＭＰａ（約３００バール）の圧力にした。この間、モノマーは膨潤したシリコーン中に拡散し、重合して架橋する。次に、圧力を廃棄物容器への出口チューブを介して下げた。反応器の減圧には３０〜６０分かかる。その後、反応器を最初にエタノールで洗浄し、続いて脱塩水で洗浄した。製造されたＩＰＮサンプルを収集し、水道水ですすぐことによって過剰なポリマーを除去した。ＩＰＮサンプルを９６％ＥｔＯＨに１週間入れて、過剰なモノマー及び非架橋ポリマーを抽出した。次に、ＩＰＮサンプルを一定の重量になるまで乾燥させてから、ヒドロゲルの含有量を計量により決定した。
【０３４２】
製造されたサンプルを表１に示す。
【０３４３】
【表３】
2021535825.tif 000036
【０３４４】
名称のＧ７／Ｇ８／Ｇ９の部分は、使用されているシリコーンを示す。
Ｇ７：Ｎｕｓｉｌ（登録商標）Ｍｅｄ  ４０２０、デュロメータ：２５タイプＡ（押出しチューブ（Ｖｅｓｔａ、米国）Ｌ＝２ｍ、壁＝０．５ｍｍ、φ（内径）＝４．１ｍｍ。
【０３４５】
Ｇ９：Ｎｕｓｉｌ（登録商標）Ｍｅｄ  ４７２０、デュロメータ：２５タイプＡ（押出しチューブ（Ｖｅｓｔａ、米国）Ｌ＝２ｍ、壁＝０．７５ｍｍ、φ（内径）＝５ｍｍ）。
Ｇ１０：Ｎｕｓｉｌ（登録商標）Ｍｅｄ  ４０２７、デュロメータ：３０タイプＡ（押出しチューブ（Ｖｅｓｔａ、米国）Ｌ＝０．５ｍ、壁＝０．７５ｍｍ、φ（内径）＝５ｍｍ）。
【０３４６】
実施例１３−トロンビン・アンチトロンビン複合体（ＴＡＴ）レベル。
実施例１２からのいくつかのＩＰＮサンプルを、血液親和性について試験した。双性イオンベースのＩＰＮを、トロンビン・アンチトロンビン（ＴＡＴ）及び補体分割産物Ｃ３ｃをそれぞれ凝固及び補体活性化の高感度マーカーとして特異的に測定する酵素免疫測定法（ＥＬＩＳＡ）を使用して評価した。両方のマーカーは、生体材料の評価のためのＩＳＯ規格１０９９３−４に含まれている。
【０３４７】
双性イオン性ＩＰＮ上でインキュベートした血漿サンプル及びシリコーンのサンプル（参照サンプル）を、ＥＬＩＳＡを使用してトロンビン・アンチトロンビン（ＴＡＴ）レベルについて分析した。Ｍａｘｉｓｏｒｐ（登録商標）プレートを、４℃で２．０μｇ／ｍｌの抗ＴＡＴモノクローナル抗体（ＨＹＢ１４−２２）Ｏ／Ｎでコーティングした。翌日、プレートを０．０５％Ｔｗｅｅｎ（登録商標）−２０を含むＰＢＳ中で３回洗浄し、１５分間ブロッキングした。ヒト血漿のサンプルを１：３２０に希釈し、１：１００〜１：１０２４に希釈した血清プールを、ＰＢＳ＋０．１％ＢＳＡ＋凝集ＩｇＧ＋１０ｍＭ  ＥＤＴＡで希釈した標準化サンプルとして使用した。サンプルを室温で１時間インキュベートし、前述のように洗浄した。ビオチン化二次抗体２３０−０１を１：５００に希釈し、１時間インキュベートした。各プレートを洗浄し、ストレプトアビジン結合ＨＲＰを１：４０００で添加し、３０分間インキュベートした後、３回洗浄した。ＯＰＤ／Ｈ２Ｏ２溶液を使用して１５分間発色させ、１００μｌの１Ｍ  Ｈ２ＳＯ４で停止させた。プレートを４９０ｎｍで測定し、参照として６５０ｎｍを用い、ＳｏｆｔＭａｘ（登録商標）Ｐｒｏソフトウェアを使用してＴＡＴ濃度を定量化した。
【０３４８】
結果を図１７に示す。
実施例１４−異なる量の双性イオン性モノマーを有する双性イオン性ＩＰＮ
３つの異なる量の双性イオン性モノマーＣＫ１５７３を用いて、いくつかの双性イオン性ＩＰＮサンプルを調製した。双性イオン性ＩＰＮサンプルを、実施例１２に記載されているように、ただしそれぞれ２ｇ、５ｇ、及び１０ｇの双性イオン性モノマーを使用して製造した。
【０３４９】
各タイプにつき６個のサンプル（２ｇ、５、及び１０ｇの双性イオン性モノマー）を、それぞれ脱線維化血漿及びクエン酸添加血漿を使用して、実施例１３に記載されているように試験した。各群を、ダネットの検定を使用して、シリコーン対照と有意差があるか比較した。Ｐ値＜０．０５は有意であると定義され、＊Ｐ＜０．０５、＊＊Ｐ＜０．０１、＊＊＊Ｐ＜０．００１で示される。
【０３５０】
結果を図１８Ａ（脱線維化血漿）及び図１８Ｂ（クエン酸添加血漿）に示す。
実施例１５−双性イオン性ポリマーコーティングはタンパク質吸着を抑制する
それぞれ５Ｌの容量を有する２つの試験容器Ａ及びＢが提供された。容器の内面はアルミ製である。
【０３５１】
容器Ａの内面は、双性イオン含有ヒドロゲルコーティングで覆われている。双性イオン含有ヒドロゲルコーティングは、相対モル量３５：１０：１のＨＥＭＡ、ＰＥＧＭＡ及び双性イオン性モノマー１５７３から提供される。
【０３５２】
容器Ａは、最初にシランカップリング剤の表面処理を受けた。容器の内面を洗浄し、３−メタクリルオキシプロピルトリメトキシシラン（酢酸／水／エタノールの０．０１：１：４混合物中２ｗｔ％ｖ／ｖ）の溶液を内面に塗布した。２時間後、内面をエタノールですすぎ、乾燥させた。
【０３５３】
ヒドロゲルコーティングを、シラン化固体基材上に直接モノマー重合することによって調製した。表面をモノマーの前駆体水溶液にさらし、ＵＶ光重合（波長３６５ｎｍ、３０ｍＷｃｍ−２）に３０分間供した。その後、膨潤平衡に達するまで３日間、容器を純水で満たした。
【０３５４】
前駆体溶液は、相対モル量３５：１０：１のＨＥＭＡ、ＰＥＧＭＡ及び双性イオン性モノマー１５７３、ならびに０．５モル％の架橋剤、ならびに０．５モル％の開始剤を含む。
【０３５５】
新鮮な搾乳牛乳３Ｌを各容器に加え、５℃で３時間保持する。その後、容器を空にし、水道水（２０℃）を表面に１分間噴霧して洗浄した。その後、吸着されたタンパク質について表面を調べた。
【０３５６】
容器Ａの内面に残っているタンパク質の量は、容器Ｂの内面に残っているタンパク質の量と比較して大幅に減少している。
実施例１６−医療用管状デバイス（グラフト）の内腔及び管腔表面におけるタキソールの勾配充填
医療用管状デバイスの管腔内で細胞増殖のリスクがあると考えられる場合、抗増殖薬が少なくとも管腔表面の一部として配置されることが望ましい。
【０３５７】
グラフトを、７０ｖｏｌ％ＥＴＯＨ中５分間の２回の超音波処理によって滅菌した。次に、グラフトを、無菌ベンチ内の無菌ペトリ皿で週末にかけて乾燥させた。
グラフトを、下部はクランプで、上部はストリップに取り付けられたピペットチップと共にスタンドに垂直に取り付けた。
【０３５８】
純粋なタキソール溶液（エタノールとヒマシ油の５０：５０混合物中の６ｍｇ／ｍｌタキソール、Ｆｒｅｓｅｎｉｕｓ−Ｋａｂｉ）をグラフトの内腔に充填し、充填中に気泡を揉み出した。
【０３５９】
滅菌ベンチで２時間半充填した。グラフトを空にし、ロッドピペットで適用した１００ｍｌの７０ｖｏｌ％ＥＴＯＨを使用して内部を激しくすすいだ。外側と内側を、上部から約３００ｍｌの７０ｖｏｌ％ＥＴＯＨでリンスした。
【０３６０】
グラフトを三脚上で少し乾燥させ、次に１０〜１４ｃｍのグラフト片に切断し、それを滅菌オートクレーブバッグに入れ、バッグを密封した。これで、グラフト片を手術で使用する準備が整った。
【０３６１】
実施例１７−１−エテニル−３−（４−スルホナトブチル）−１Ｈ−イミダゾール−３−イウム（ＣＫ１５７３）の合成
１Ｌの３つ口丸底フラスコに、メカニカルスターラー、接触温度計、及びＮ２バブラーを取り付けた。フラスコに、１，４−ブタンスルトン（０．４８モル、６３．４ｇ）、１−ビニルイミダゾール（０．４０モル、３７．６ｇ）及びＭｅＣＮ（２５０ｍＬ）をチャージした。反応物を６０℃で７２時間暗所で撹拌した。反応物をＭｅＣＮ（１２５ｍＬ）で希釈し、撹拌しながら室温に冷却して、沈殿物を懸濁させたままにした。反応混合物を濾過し、反応フラスコをＭｅＣＮですすぎ、残った沈殿物をフィルターに移した。固体をＭｅＣＮ（２５０ｍｌ）及びＭＴＢＥ（２×１００ｍＬ）で洗浄し、減圧下で２４時間乾燥させて、表題生成物８７．５ｇ（９５％）を白色固体として得た。１Ｈ  ＮＭＲ（３００ＭＨｚ，Ｄ２Ｏ）δ７．８０（ｄ，Ｊ＝２．２Ｈｚ，１Ｈ），７．６３（ｄ，Ｊ＝２．１Ｈｚ，１Ｈ），７．１６（ｄｄ，Ｊ＝１５．６，８．７Ｈｚ，１Ｈ），５．８２（ｄｄ，Ｊ＝１５．６，２．８Ｈｚ，１Ｈ），５．４５（ｄｄ，Ｊ＝８．７，２．８Ｈｚ，１Ｈ），４．３２（ｔ，Ｊ＝７．１Ｈｚ，２Ｈ），３．０２〜２．９４（ｍ，２Ｈ），２．１４〜２．０２（ｍ，２Ｈ），１．８５〜１．７２（ｍ，２Ｈ）。１３Ｃ  ＮＭＲ（７５ＭＨｚ，ｄ２ｏ）δ１３４．２（ｔ，１ＪＣ−Ｄ＝３４Ｈｚ），１２８．１，１２２．７，１１９．５，１０９．３，４９．９，４９．２，２７．９，２０．８。
【０３６２】
重水素交換のために１つのイミダゾールプロトンが欠落しており、これは１３４．２ｐｐｍで１３Ｃトリプレットも引き起こす。
実施例１８：１−エテニル−３−（３−スルホナトプロピル）−１Ｈ−イミダゾール−３−イウム（ＣＫ１５７２）の合成
１Ｌの３つ口丸底フラスコに、メカニカルスターラー、接触温度計、及びＮ２バブラーを取り付けた。フラスコに、１，３−プロパンスルトン（０．４８モル、５８．６ｇ）、１−ビニルイミダゾール（０．４０モル、３７．６ｇ）及びＭｅＣＮ（２００ｍＬ）をチャージした。反応物を室温で７２時間暗所で撹拌した。反応物をＭｅＣＮ（１２５ｍＬ）で希釈して沈殿物を懸濁させたままにした。反応混合物を濾過し、反応フラスコをＭｅＣＮですすぎ、残った沈殿物をフィルターに移した。固体をＭｅＣＮ（２５０ｍＬ）及びＭＴＢＥ（２×１００ｍＬ）で洗浄し、減圧下で２４時間乾燥させて、表題生成物８６．３ｇ（＞９９％）を白色固体として得た。１Ｈ  ＮＭＲ（３００ＭＨｚ、Ｄ２Ｏ）δ７．８２（ｄ，Ｊ＝２．２Ｈｚ，１Ｈ），７．６６（ｄ，Ｊ＝２．２Ｈｚ，１Ｈ），７．１７（ｄｄ，Ｊ＝１５．６，８．７Ｈｚ，１Ｈ），５．８３（ｄｄ，Ｊ＝１５．６，２．８Ｈｚ，１Ｈ），５．４６（ｄｄ，Ｊ＝８．７，２．８Ｈｚ，１Ｈ），４．４４（ｔ，Ｊ＝７．２Ｈｚ，２Ｈ），３．０２〜２．９０（ｍ，２Ｈ），２．４５〜２．２８（ｍ，２Ｈ）。１３Ｃ  ＮＭＲ（７５ＭＨｚ，Ｄ２Ｏ）δ１３４．４（ｔ，１ＪＣ−Ｄ＝３４Ｈｚ），１２８．１，１２２．７，１１９．６，１０９．４，４８．０，４７．１，２４．９。
【図１ａ】
2021535825.tif 000044
【図１ｂ】
2021535825.tif 000045
【図２ａ】
2021535825.tif 000046
【図２ｂ】
2021535825.tif 000047
【図２ｃ】
2021535825.tif 000048
【図２ｄ】
2021535825.tif 000049
【図３ａ】
2021535825.tif 000050
【図３ｂ】
2021535825.tif 000051
【図３ｃ】
2021535825.tif 000052
【図４】
2021535825.tif 000053
【図５】
2021535825.tif 000054
【図６】
2021535825.tif 000055
【図７】
2021535825.tif 000056
【図７ａ】
2021535825.tif 000057
【図８ａ】
2021535825.tif 000058
【図８ｂ】
2021535825.tif 000059
【図９ａ】
2021535825.tif 000060
【図９ｂ】
2021535825.tif 000061
【図１０】
2021535825.tif 000062
【図１１ａ】
2021535825.tif 000063
【図１１ｂ】
2021535825.tif 000064
【図１２】
2021535825.tif 000065
【図１３】
2021535825.tif 000066
【図１４】
2021535825.tif 000067
【図１５ａ】
2021535825.tif 000068
【図１５ｂ】
2021535825.tif 000069
【図１６】
2021535825.tif 000070
【図１７】
2021535825.tif 000071
【図１８Ａ】
2021535825.tif 000072
【図１８Ｂ】
2021535825.tif 000073
【国際調査報告】
2021535825.tif 000074
2021535825.tif 000075
2021535825.tif 000076
2021535825.tif 000077
2021535825.tif 000078
2021535825.tif 000079
2021535825.tif 000080